(57)【要約】      （修正有）【課題】ラフネスが小さい微細パターンを形成可能なパターン形成方法を提供する。【解決手段】被処理体上にレジスト組成物を塗布してレジスト膜を形成する工程と、前記レジスト膜を露光、現像してパターニングする工程と、パターニングされた前記レジスト膜を用いて、前記被処理体上に、表面修飾領域を形成する工程と、パターニングされた前記レジスト膜を除去する工程と、第１のポリマー及び第２のポリマーを含むブロック・コポリマーを塗布する工程と、前記ブロック・コポリマーを相分離させる工程と、相分離した前記ブロック・コポリマーの前記第１のポリマー及び前記第２のポリマーのいずれか一方を除去する工程と、を含み、前記レジスト組成物が、酸の作用により極性が増大し、且つ単環または鎖状の炭化水素基を有する酸分解性基を含む構成単位を有する樹脂成分及び露光により酸を発生する酸発生剤成分を含有するパターン形成方法。【選択図】図１
2014062990.tif 000002
【特許請求の範囲】
【請求項１】
被処理体上にレジスト組成物を塗布してレジスト膜を形成する工程と、
前記レジスト膜を露光、現像してパターニングする工程と、
パターニングされた前記レジスト膜を用いて、前記被処理体上に、表面修飾領域を形成する工程と、
パターニングされた前記レジスト膜を除去する工程と、
第１のポリマー及び第２のポリマーを含むブロック・コポリマーを塗布する工程と、
前記ブロック・コポリマーを相分離させる工程と、
相分離した前記ブロック・コポリマーの前記第１のポリマー及び前記第２のポリマーのいずれか一方を除去する工程と、
を含み、
前記レジスト組成物が、酸の作用により現像液に対する溶解性が変化する基材成分（Ａ）、及び露光により酸を発生する酸発生剤成分（Ｂ）を含有し、
前記基材成分（Ａ）が、酸の作用により極性が増大し、且つ単環または鎖状の炭化水素基を有する酸分解性基を含む構成単位（ａ１'）を有する樹脂成分（Ａ１）を含有することを特徴とするパターン形成方法。
【請求項２】
被処理体上にレジスト組成物を塗布してレジスト膜を形成する工程と、
前記レジスト膜を露光、現像してパターニングする工程と、
第１のポリマー及び第２のポリマーを含むブロック・コポリマーを塗布する工程と、
前記ブロック・コポリマーを相分離させる工程と、
相分離した前記ブロック・コポリマーの前記第１のポリマー及び前記第２のポリマーのいずれか一方を除去する工程と、
を含み、
前記レジスト組成物が、酸の作用により現像液に対する溶解性が変化する基材成分（Ａ）、及び露光により酸を発生する酸発生剤成分（Ｂ）を含有し、
前記基材成分（Ａ）が、酸の作用により極性が増大し、且つ単環または鎖状の炭化水素基を有する酸分解性基を含む構成単位（ａ１'）を有する樹脂成分（Ａ１）を含有することを特徴とするパターン形成方法。
【請求項３】
前記レジスト組成物を塗布する工程の前に、前記被処理体の表面に親水膜を形成する工程を含み、
前記表面修飾領域を形成する工程が、パターニングされた前記レジスト膜の上及び前記被処理体の上に、中性膜を形成する工程を含み、
前記レジスト膜を除去する工程が、前記レジスト膜を、該レジスト膜の上に形成された前記中性膜とともに除去する工程と、を含む、
請求項２に記載のパターン形成方法。
【請求項４】
前記レジスト組成物を塗布する工程の前に、前記被処理体の表面にポリスチレン膜を形成する工程と、前記ポリスチレン膜を熱処理して架橋させる工程と、を含み、
前記表面修飾領域を形成する工程が、パターニングされた前記レジスト膜をマスクにして前記ポリスチレン膜をエッチングして、前記ポリスチレン膜をパターニングする工程を含み、かつ、前記レジスト膜を除去する工程の後に、前記ポリスチレン膜が形成されていない前記被処理体上の領域に、中性膜を形成する工程を含む、
請求項２に記載のパターン形成方法。
【請求項５】
前記レジスト組成物を塗布する工程の前に、前記被処理体の表面に親水膜を形成する工程と、前記親水膜上に中性膜を形成する工程と、を含み、
前記表面修飾領域を形成する工程が、パターニングされた前記レジスト膜をマスクにして前記中性膜をエッチングする工程を含む、
請求項２に記載のパターン形成方法。
【請求項６】
前記除去する工程が、前記ブロック・コポリマーに紫外光を照射する工程と、前記ブロック・コポリマーに有機溶剤を供給する工程と、を含む、
請求項１乃至５に記載のパターン形成方法。
【請求項７】
前記樹脂成分（Ａ１）を構成する全構成単位に対し、前記構成単位（ａ１'）の割合が、３０〜７０モル％である請求項１乃至請求項６に記載のパターン形成方法
【請求項８】
前記ブロック・コポリマーが、ポリ（スチレン−ｂ−ビニルピリジン）、ポリ（スチレン−ｂ−ブタジエン）、ポリ（スチレン−ｂ−イソプレン）、ポリ（スチレン−ｂ−メチルメタクリレート）、ポリ（スチレン−ｂ−アルケニル芳香族）、ポリ（イソプレン−ｂ−エチレンオキシド）、ポリ（スチレン−ｂ−（エチレン−プロピレン））、ポリ（エチレンオキシド−ｂ−カプロラクトン）、ポリ（ブタジエン−ｂ−エチレンオキシド）、ポリ（スチレン−ｂ−ｔ−ブチル（メタ）アクリレート）、ポリ（メチルメタクリレート−ｂ−ｔ−ブチルメタクリレート）、ポリ（エチレンオキシド−ｂ−プロピレンオキシド）、ポリ（スチレン−ｂ−テトラヒドロフラン）、ポリ（スチレン−ｂ−イソプレン−ｂ−エチレンオキシド）、ポリ（スチレン−ｂ−ジメチルシロキサン）又はポリ（メチルメタクリレート−ｂ−ジメチルシロキサン）を含む、請求項１乃至請求項７に記載のパターン形成方法。
【発明の詳細な説明】
【技術分野】
【０００１】
本発明は、パターン形成方法に関する。
【背景技術】
【０００２】
半導体デバイスの更なる微細化を実現するためには、これまでのフォトリソグラフィー技術を用いた微細加工により得られる限界寸法を下回る必要がある。
【０００３】
これを実現する一手法として、特許文献１には、秩序パターンを自発的に組織化する自己組織化（ｓｅｌｆ−ａｓｓｅｍｂｌｅｄ）材料の一つである自己組織化ブロック・コポリマー（以下、ＢＣＰ：ｂｌｏｃｋｃｏｐｏｌｙｍｅｒと呼ぶ）を利用した方法が記載されている。具体的には、互いに混和しない二つ以上のポリマー・ブロック成分Ａ，Ｂを含有したブロック・コポリマーを含む、ブロック・コポリマー層を被処理体に塗布する。その後、熱処理（アニーリング）を行うことによってポリマー・ブロック成分Ａ，Ｂは自発的に相分離する。これによって得られるナノサイズの構造単位からなる秩序パターンは、更なる微細化されたデバイスを提供するために有効である。
【先行技術文献】
【特許文献】
【０００４】
【特許文献１】特開２００７−２０８２５５号公報
【発明の概要】
【発明が解決しようとする課題】
【０００５】
ポリマー・ブロック成分Ａ，Ｂを所望のパターンにパターニングする際には、ＢＣＰが接する領域の親水性及び疎水性を制御し、これをガイドとする必要がある。具体的には、露光したレジストパターンをＢＣＰのガイドとする場合や、レジストパターンを用いてＢＣＰが接する領域を表面修飾し、表面修飾された領域をガイドとする場合などが考えられる。
【０００６】
しかしながら、いずれの場合においても、レジストのＬＷＲ（Ｌｉｎｅ  Ｗｉｄｔｈ  Ｒｏｕｇｈｎｅｓｓ）が大きいと、ＢＣＰの相分離パターンにばらつきが生じ、形成されるパターンのラフネスが大きくなるという問題があった。
【０００７】
そこで、本発明は、ラフネスが小さい微細パターンを形成可能なパターン形成方法を提供することを目的とする。
【課題を解決するための手段】
【０００８】
被処理体上にレジスト組成物を塗布してレジスト膜を形成する工程と、
前記レジスト膜を露光、現像してパターニングする工程と、
パターニングされた前記レジスト膜を用いて、前記被処理体上に、表面修飾領域を形成する工程と、
パターニングされた前記レジスト膜を除去する工程と、
第１のポリマー及び第２のポリマーを含むブロック・コポリマーを塗布する工程と、
前記ブロック・コポリマーを相分離させる工程と、
相分離した前記ブロック・コポリマーの前記第１のポリマー及び前記第２のポリマーのいずれか一方を除去する工程と、
を含み、
前記レジスト組成物が、酸の作用により現像液に対する溶解性が変化する基材成分（Ａ）、及び露光により酸を発生する酸発生剤成分（Ｂ）を含有し、前記基材成分（Ａ）が、酸の作用により極性が増大し、且つ単環または鎖状の炭化水素基を有する酸分解性基を含む構成単位（ａ１'）を有する樹脂成分（Ａ１）を含有することを特徴とするパターン形成方法。
【発明の効果】
【０００９】
本実施形態によれば、ラフネスが小さい微細パターンを形成できる。
【図面の簡単な説明】
【００１０】
【図１】図１は、自己組織化ブロック・コポリマーの半導体パターンへの応用を説明するための概略図である。
【図２】図２は、第１の実施形態のパターン形成方法を説明するための概略図である。
【図３】図３は、第１の実施形態に係るパターン形成方法により形成されたパターンの一例のＳＥＭ像である。
【図４】図４は、第２の実施形態のパターン形成方法を説明するための概略図である。
【図５】図５は、第２の実施形態に係るパターン形成方法により形成されたコンタクトホールの一例のＳＥＭ像である。
【図６】図６は、第３の実施形態のパターン形成方法を説明するための概略図である。
【図７】図７は、第３の実施形態に係るパターン形成方法により形成されたパターンの一例のＳＥＭ像である。
【図８】図８は、第４の実施形態のパターン形成方法を説明するための概略図である。
【図９】図９は、第５の実施形態のパターン形成方法を説明するための概略図である。
【発明を実施するための形態】
【００１１】
以下、添付図面を参照して本実施形態のパターン形成方法の実施形態について説明する。先ず、本実施形態のパターン形成方法の各工程で使用できる材料に関して、簡単に説明する。
【００１２】
（被処理体）
本実施形態のパターン形成方法を実施できる被処理体としては、特に制限されず、例えば、電子部品用の基板や、該基板に所定の配線パターンが形成されたもの、等を使用することができる。より具体的には、前記基板として、シリコンウェーハ基板、銅、クロム、鉄、アルミニウム等の金属製の基板、ガラス基板、等を使用することができる。また、配線パターンの材料の具体例としては、例えば銅、アルミニウム、ニッケル、金等が挙げられる。
【００１３】
また、被処理体は、上述した基板上に、無機系の膜（無機膜）及び／又は有機系の膜（有機膜）が設けられたものであっても良い。
【００１４】
無機膜としては、例えば、無機反射防止膜（無機ＡＲＣ）が挙げられる。有機膜としては、有機反射防止膜（有機ＢＡＲＣ）、多層レジスト法における下層膜、等が挙げられる。無機膜は、例えば、シリコン系材料など（ＳＯＧ膜材料、ＳｉＯＮ膜材料、等）の無機系の反射防止膜組成物を基板上に塗工し、焼成等することにより形成できる。
【００１５】
有機膜は、例えば、当該膜を構成する樹脂成分等を有機溶剤に溶解した有機膜形成用材料を、基板上にスピンナー等で塗布し、好ましくは２００〜３００℃、好ましくは３０〜３００秒間、より好ましくは６０〜１８０秒間の加熱条件でベーク処理することにより形成できる。なお、使用される有機膜形成用材料は、光や電子線に対する感受性を有するものであっても良いが、有さないものであっても良い。具体的には、半導体素子や液晶表示素子の製造において一般的に用いられているレジストや樹脂を用いることができる。
【００１６】
また、被処理体は、上述した基板上に、中性膜が設けられたものであっても良い。中性膜としては、特に限定されず、従来公知のものを使用することができる。中性膜の製造例としては、ポリスチレン（ＰＳ）とポリメチルメタクリレート（ＰＭＭＡ）とのランダム共重合体を、所定の溶媒に溶解したものを被処理体上に塗布し、数分乃至数時間熱処理することなどが挙げられる。
【００１７】
溶媒としては、通常、プロピレングリコールモノメチルエーテルアセテート（ＰＥＧＭＥＡ）、アセトン、ＯＫ７３（商品名、東京応化工業株式会社製）などを使用することができる。溶媒とランダム共重合体との比率は、通常、約１〜２０％溶媒、８０〜９９％ランダム共重合体、である。
【００１８】
（自己組織化ブロック・コポリマー（ＢＣＰ））
指向性自己組織化技術（ＤＳＡ：ｄｉｒｅｃｔｅｄ  ｓｅｌｆ−ａｓｓｅｍｂｌｅｄ）とは、被処理体上にブロック・コポリマーの第１のポリマー及び第２のポリマーを自己組織化して、自己組織化周期パターンを形成する技術のことである。本手法では、現行のフォトリソグラフィー法よりも微細なパターンを形成することができ、これをエッチングパターンとして使うことによって微細加工が可能になる。
【００１９】
ブロック・コポリマーの自己組織化について、簡単に説明する。
【００２０】
互いに混和しない第１のポリマー（例えばＰＳ）及び第２のポリマー（例えばＰＭＭＡ）を含有したブロック・コポリマー層を被処理体に塗布する。この状態で、常温（２５℃）から３００℃以下の温度で熱処理（アニール）する。通常、２００℃〜２５０℃で熱処理するとブロック・コポリマー層は相分離する。しかし、３００℃より高温で熱処理すると、相分離せずにＰＳ及びＰＭＭＡがランダムに配置される。また、相分離後に温度を常温に戻してもブロック・コポリマー層は相分離状態を保つ。
【００２１】
各ポリマーのポリマー長が短いと相互作用（斥力）は弱くなり、かつ親水性が強くなる。ポリマー長が長いと相互作用（斥力）は強くなり、かつ疎水性が強くなる。このようなポリマーの性質を利用して、ＰＳ及びＰＭＭＡの相分離構造を半導体パターンへ応用することができる。
【００２２】
前述のように、各ポリマーのポリマー長を制御することにより、ポリマーの親水性及び疎水性を制御することができる。さらに、塗布されたポリマーと隣接する層の親水性及び／又は疎水性を制御することにより、当業者は所望のパターンを形成することができる。
【００２３】
図１に、自己組織化ブロック・コポリマーの半導体パターンへの応用を説明するための概略図を示す。図１（ａ）は、第１のポリマーＡと第２のポリマーＢがほぼ同じポリマー長のとき（Ａ＝Ｂ）の相分離構造を示す。これによれば、各ポリマーの相互作用は同じであるから、ブロック・コポリマー層を２５０℃程度で熱処理すると、ポリマーＡとポリマーＢは自己組織化してライン状に相分離する。この相分離構造は、ラインアンドスペース（Ｌ／Ｓ）の周期パターンとして半導体製造パターンに応用することができる。
【００２４】
また、図１（ｂ）は、ポリマーＡとポリマーＢのポリマー長が大きく異なるとき（Ａ＞Ｂ）の相分離構造を示す。これによれば、ポリマーＡの相互作用（斥力）が強く、ポリマーＢの相互作用（斥力）が弱い。このようなポリマー間の相互作用の強弱から、ブロック・コポリマー層を２５０℃程度で熱処理すると、ポリマーＡが外側、ポリマーＢが内側に自己組織化して円筒状に相分離する。この相分離構造は、ホールの周期パターンとして半導体製造パターンに応用することができる。
【００２５】
以上のように、ブロック・コポリマーの自己組織化周期パターンを所定方向にライン上に整列させた場合には、ラインアンドスペースパターンが形成され、一方のポリマー成分が他方のポリマー成分を取り囲むように整列した場合には、ホールパターンが形成される。ブロック・コポリマーの相分離構造には、ライン状やホール状以外にも多くの構造があるが、半導体パターンとして用いるためには、以上の２つの形状が好ましい。
【００２６】
第１のポリマーＡ及び第２のポリマーＢの取り得る材料について説明する。自己組織化可能なブロック・コポリマーの第１のポリマーＡ及び第２のポリマーＢは、２種類の有機ポリマーである。
【００２７】
ブロック・コポリマーの第１のポリマーＡ及び第２のポリマーＢでは、いずれか一方のポリマーをエッチングにより除去することによって他方のポリマーによるパターンを形成することができる。本実施形態のように第１のポリマー及び第２のポリマーは、ポリスチレンＰＳ及びポリメチルメタクリレートＰＭＭＡのジブロック・コポリマーに限定されず、その他鎖状ブロック・コポリマーや、他の構造を有するブロック・コポリマー、例えば、星型コポリマ、分岐コポリマ、超分岐コポリマ、及びグラフト・コポリマを用いることもできる。
【００２８】
ブロックは種々異なる重合可能なモノマーから誘導することができ、ここでブロックは、それらに限定されないが、ポリジエンを含むポリオレフィン、ポリ（アルキレンオキシド）（例えば、ポリ（エチレンオキシド）、ポリ（プロピレンオキシド）、ポリ（ブチレンオキシド）、又は、これらのランダム又はブロック・コポリマーなど）を含むポリエーテル、ポリ（（メタ）アクリレート）、ポリスチレン、ポリエステル、ポリオルガノシロキサン、ポリオルガノゲルマンなどを含むことができる。
【００２９】
ブロック・コポリマーのブロックはモノマーとしては、具体的には、Ｃ２−３０オレフィンモノマー、Ｃ１−３０アルコール由来の（メタ）アクリレートモノマー、Ｆｅ、Ｓｉ、Ｇｅ、Ｓｎ、Ａｌ、Ｔｉをベースとするものを含む無機含有モノマー、又は前述のモノマーの少なくとも１つを含む組合せを含み得る。ブロック内に用いるモノマーは、Ｃ２−３０オレフィンモノマーとして、エチレン、プロピレン、１−ブテン、１、３−ブタジエン、イソプレン、酢酸ビニル、ジヒドロピラン、ノルボルネン、無水マレイン酸、スチレン、４−ヒドロキシスチレン、４−アセトキシスチレン、４−メチルスチレン、又はα−メチルスチレンを含み得る。モノマーは、（メタ）アクリレートモノマーとして、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｎ−ペンチル（メタ）アクリレート、イソペンチル（メタ）アクリレート、ネオペンチル（メタ）アクリレート、ｎ−ヘキシル（メタ）アクリレート、シクロヘキシル（メタ）アクリレート、イソボルニル（メタ）アクリレート、又はヒドロキシエチル（メタ）アクリレートを含み得る。これらのモノマーの２つ又はそれ以上の組合せを用いることができる。ホモポリマであるブロックは、スチレン（例えば、ポリスチレンブロック）、又はポリ（メチルメタクリレート）のような（メタ）アクリレート・ホモポリマ・ブロックを用いて調製されるブロックを含むことができる。ランダム・ブロックは、例えば、ランダムに共重合されたスチレン及びメチルメタクリレート（例えば、ポリ（スチレン−ｃｏ−メチルメタクリレート））のブロックを含むことができる。代替のコポリマ・ブロックはスチレン及びマレイン酸無水物のブロックを含むことができ、これはほとんどの条件下でマレイン酸無水物がホモポリマ化できないためにスチレン−マレイン酸無水物２分子繰返し構造を形成する（例えば、ポリ（スチレン−ａｌｔ−マレイン酸無水物））ことが知られている。このようなブロックは例示的なものであって、これらのブロックに限定する趣旨ではない。
【００３０】
さらに、本実施形態で使用できるブロック・コポリマーは、例えば、ポリ（スチレン−ｂ−ビニルピリジン）、ポリ（スチレン−ｂ−ブタジエン）、ポリ（スチレン−ｂ−イソプレン）、ポリ（スチレン−ｂ−メチルメタクリレート）、ポリ（スチレン−ｂ−アルケニル芳香族）、ポリ（イソプレン−ｂ−エチレンオキシド）、ポリ（スチレン−ｂ−（エチレン−プロピレン））、ポリ（エチレンオキシド−ｂ−カプロラクトン）、ポリ（ブタジエン−ｂ−エチレンオキシド）、ポリ（スチレン−ｂ−ｔ−ブチル（メタ）アクリレート）、ポリ（メチルメタクリレート−ｂ−ｔ−ブチルメタクリレート）、ポリ（エチレンオキシド−ｂ−プロピレンオキシド）、ポリ（スチレン−ｂ−テトラヒドロフラン）、ポリ（スチレン−ｂ−イソプレン−ｂ−エチレンオキシド）、ポリ（スチレン−ｂ−ジメチルシロキサン）、ポリ（メチルメタクリレート−ｂ−ジメチルシロキサン）、又は前述のブロック・コポリマーの少なくとも１つを含む組合せなどのジブロック又はトリブロック・コポリマーを含む。
【００３１】
本実施形態のブロック・コポリマーは、更なる処理を行うことができる全体的な分子量及び多分散性を有することが好ましい。例えば、ブロック・コポリマーは３，０００乃至４００，０００ｇ／ｍｏｌの重量平均分子量（Ｍｗ）を有することができる。同様に、ブロック・コポリマーは、１，０００乃至２００，０００の数平均分子量（Ｍｎ）を有することができる。ブロック・コポリマーはまた、１．０１乃至６の多分散性（Ｍｗ／Ｍｎ）を有することができる。しかしながら、本実施形態のブロック・コポリマーは、上述の分子量及び多分散性に限定されない。なお、Ｍｗ及びＭｎは、例えば、ゲル浸透クロマトグラフにより、ポリスチレン標準に対して較正されるユニバーサル較正法を用いて決定することができる。
【００３２】
（レジスト組成物）
本実施形態のパターン形成方法では、レジスト組成物として、後述するレジスト組成物を使用することにより、優れた均一性を有する良好な微細パターンを形成することができる。
【００３３】
レジスト組成物として、後述するレジスト組成物を使用することにより、優れた均一性を有する良好な微細パターンを形成することができる理由は明らかではないが、以下のような理由が考えられる。本実施形態のパターン形成方法で用いるレジスト組成物は、単環または鎖状の炭化水素基を有する酸分解性基を含む構成単位（ａ１'）を含有する。即ち、本実施形態で用いる構成単位（ａ１'）は、鎖状又は単環状の酸分解性基を有するものであるため、酸分解性基や酸解離性基の体積が比較的小さいものとなる。そして、露光部において基材成分から解離した酸解離性基の体積が小さいことにより、露光部のレジスト膜中において、酸解離性基の脱離による空隙が小さいものとなり、酸解離（露光）前後でのレジスト膜の体積変化が生じ難く、形成されるパターンのラフネスが低減される。なお、本実施形態で用いる構成単位（ａ１'）の酸分解性基は、多環式基を有しないことがより好ましい。
【００３４】
また、脱離する酸解離性基の体積が小さいことにより、該酸解離性基が露光後ベーク（ＰＥＢ）中に揮発しやすいものとなる。そのため、レジスト膜の露光部における、解離後の酸解離性基の残留が少なく、現像後の膜がより緻密なものとなり、さらにパターンのラフネスが低減されると考えられる。
【００３５】
本実施形態のレジストパターン形成方法においては、少なくとも、酸の作用によりアルカリ現像液に対する溶解性が変化する基材成分（Ａ）（以下「（Ａ）成分」ともいう。）と、露光により酸を発生する酸発生剤成分（Ｂ）（以下「（Ｂ）成分」ともいう。）と、を含有するレジスト組成物が用いられる。
【００３６】
かかるレジスト組成物を用いて形成されるレジスト膜は、レジストパターン形成時に選択的露光を行うと、（Ｂ）成分から酸が発生し、該酸が（Ａ）成分の現像液に対する溶解性を変化させる。その結果、当該レジスト膜の露光部の現像液に対する溶解性が変化する一方で、未露光部は現像液に対する溶解性が変化しないため、現像することにより、ポジ型パターンの場合は露光部が、ネガ型パターンの場合は未露光部がそれぞれ溶解除去されてレジストパターンが形成される。
【００３７】
本実施形態のレジスト組成物は、ネガ型レジスト組成物であっても良く、ポジ型レジスト組成物であっても良い。
【００３８】
また、本実施形態のレジスト組成物は、レジストパターン形成時の現像処理にアルカリ現像液を用いるアルカリ現像プロセス用であっても良く、該現像処理に有機溶剤を含む現像液（有機系現像液）を用いる溶剤現像プロセス用であっても良い。
【００３９】
［（Ａ）成分］
（Ａ）成分は、酸の作用により現像液に対する溶解性が変化する基材成分であって、酸の作用により極性が増大し、且つ単環または鎖状の炭化水素基を有する酸分解性基を含む構成単位（ａ１'）を有する樹脂成分（Ａ１）を含有する。また、本実施形態で用いる構成単位（ａ１'）の酸分解性基は、多環式基を有しないことがより好ましい。
【００４０】
「基材成分」とは、膜形成能を有する有機化合物であり、好ましくは分子量が５００以上の有機化合物が用いられる。該有機化合物の分子量が５００以上であることにより、膜形成能が向上し、また、ナノレベルのレジストパターンを形成しやすい。なお、基材成分として用いられる「分子量が５００以上の有機化合物」は、非重合体であっても、重合体であっても良い。
【００４１】
非重合体の「分子量が５００以上の有機化合物」としては、通常、分子量が５００以上４０００未満のものが用いられる。以下、分子量が５００以上４０００未満の非重合体を低分子化合物という。
【００４２】
重合体の「分子量が５００以上の有機化合物」としては、好ましくは、分子量が１０００以上のものが用いられる。以下、分子量が１０００以上の重合体を高分子化合物又は樹脂という。なお、高分子化合物の「分子量」は、ＧＰＣ（ゲルパーミエーションクロマトグラフィー）によるポリスチレン換算の質量平均分子量を用いるものとする。
【００４３】
［（Ａ１）成分］
（Ａ１）成分は、酸の作用により現像液に対する溶解性が増大するものであっても良く、酸の作用により現像液に対する溶解性が減少するものであっても良い。
【００４４】
本実施形態で用いるレジスト組成物は、アルカリ現像プロセスにおいてネガ型レジストパターンを形成する（又は溶剤現像プロセスにおいてポジ型レジストパターンを形成する）レジスト組成物である場合、（Ａ１）成分としては、好ましくは、アルカリ現像液に可溶性を示す高分子化合物（以下、この高分子化合物を「（Ａ１−２）成分」ともいう。）が用いられ、さらに、架橋剤成分が配合される。
【００４５】
（Ａ１−２）成分は、通常、水酸基、カルボキシ基、アミノ基等のアルカリ可溶性基を有しており、架橋剤成分としては、メチロール基、アルコキシメチル基等の、酸の作用により該アルカリ可溶性基と反応し得る反応性基を有するものが用いられる。そのため、かかるレジスト組成物を用いてレジスト膜を形成し、該レジスト膜に対して選択的露光を行うと、露光部にて（Ｂ）成分から酸が発生し、該酸の作用により（Ａ１−２）成分と架橋剤成分との間で架橋が起こり、（Ａ１−２）成分のアルカリ可溶性基の減少及びそれに伴う極性の低下、分子量の増大等が生じる。その結果、アルカリ現像液に対する溶解性が減少（有機系現像液に対する溶解性が増大）する。そのため、レジストパターンの形成において、当該レジスト組成物を被処理体上に塗布して得られるレジスト膜を選択的に露光すると、露光部はアルカリ現像液に対して難溶性（有機系現像液に対して可溶性）へ転じる一方で、未露光部はアルカリ現像液に対して可溶性（有機系現像液に対して難溶性）のまま変化しないため、アルカリ現像液で現像することによりネガ型レジストパターンが形成できる。また、このとき現像液として有機系現像液を用いると、ポジ型のレジストパターンが形成できる。
【００４６】
架橋剤成分としては、例えば、メチロール基又はアルコキシメチル基を有するグリコールウリルなどのアミノ系架橋剤、メラミン系架橋剤などを用いることが好ましい。これらの架橋剤成分を使用することで、膨潤の少ない良好なレジストパターンが形成できるため、好ましい。架橋剤成分の配合量は、アルカリ可溶性樹脂１００質量部に対し、１〜５０質量部であることが好ましい。
【００４７】
なお、（Ａ１−２）成分が自己架橋性を有する場合（例えば（Ａ１−２）成分が、酸の作用によりアルカリ可溶性基と反応し得る基を有する場合）は、必ずしも架橋剤成分は配合しなくてもよい。
【００４８】
本実施形態で用いるレジスト組成物が、アルカリ現像プロセスにおいてポジ型レジストパターンを形成する（又は溶剤現像プロセスにおいてネガ型レジストパターンを形成する）レジスト組成物である場合、（Ａ１）成分としては、好ましくは、酸の作用により極性が増大する高分子化合物（以下この高分子化合物を「（Ａ１−１）成分」ともいう。）が用いられる。（Ａ１−１）成分は露光前後で極性が変化するため、（Ａ１−１）成分を用いることにより、アルカリ現像プロセスだけでなく、溶剤現像プロセスにおいても良好な現像コントラストを得ることができる。
【００４９】
つまり、アルカリ現像プロセスを適用する場合、（Ａ１−１）成分は、露光前はアルカリ現像液に対して難溶性であり、露光により（Ｂ）成分から酸が発生すると、該酸の作用により極性が増大してアルカリ現像液に対する溶解性が増大する。そのため、レジストパターンの形成において、当該レジスト組成物を被処理体上に塗布して得られるレジスト膜に対して選択的に露光すると、露光部はアルカリ現像液に対して難溶性から可溶性に変化する一方で、未露光部はアルカリ難溶性のまま変化しないため、アルカリ現像することにより、露光部と未露光部との間でコントラストをつけることができ、ポジ型レジストパターンが形成できる。一方、溶剤現像プロセスを適用する場合、（Ａ１−１）成分は、露光前は有機系現像液に対して溶解性が高く、露光により（Ｂ）成分から酸が発生すると、該酸の作用により極性が高くなって有機系現像液に対する溶解性が減少する。そのため、レジストパターンの形成において、当該レジスト組成物を被処理体上に塗布して得られるレジスト膜に対して選択的に露光すると、露光部は有機系現像液に対して可溶性から難溶性に変化する一方で、未露光部は可溶性のまま変化しない。そのため、有機系現像液で現像することにより、露光部と未露光部との間でコントラストをつけることができ、ネガ型レジストパターンが形成できる。
【００５０】
（Ａ１）成分は、（Ａ１−１）成分であることが好ましい。即ち、本実施形態で用いるレジスト組成物は、アルカリ現像プロセスにおいてポジ型となり、溶剤現像プロセスにおいてネガ型となる化学増幅型レジスト組成物であることが好ましい。
【００５１】
（Ａ１）成分は、酸の作用により極性が増大し、且つ単環または鎖状の炭化水素基を有する酸分解性基を含む構成単位（ａ１'）に加えて、さらに、−ＳＯ２−含有環式基又はラクトン含有環式基を含む構成単位（ａ２）を有することが好ましい。
【００５２】
［構成単位（ａ１'）］
構成単位（ａ１'）は、酸の作用により極性が増大する酸分解性基を含む構成単位であって、該酸分解性基は単環または鎖状の炭化水素基を有する。なお、「酸分解性基」とは、酸の作用により、当該酸分解性基の構造中の少なくとも一部の結合が開裂し得る酸分解性を有する基である。また、本実施形態で用いる構成単位（ａ１'）の酸分解性基は、多環式基を有しないことがより好ましい。
【００５３】
酸の作用により極性が増大する酸分解性基としては、例えば、酸の作用により分解して極性基を生じる基等が挙げられる。
【００５４】
極性基としては、例えば、カルボキシ基、水酸基、アミノ基、スルホ基（−ＳＯ３Ｈ）等が挙げられる。これらの中でも、構造中に−ＯＨ基を含有する極性基（以下「ＯＨ含有極性基」ということがある。）を使用することが好ましく、カルボキシ基又は水酸基がより好ましく、カルボキシ基が更に好ましい。
【００５５】
酸分解性基として、より具体的には、前記極性基を酸解離性基で保護した基（例えばＯＨ含有極性基の水素原子を酸解離性基で保護した基）などが挙げられる。
【００５６】
「酸解離性基」は、酸の作用により、少なくとも、当該酸解離性基と該酸解離性基に隣接する原子との間の結合が開裂し得る酸解離性を有する基である。酸分解性基を構成する酸解離性基は、当該酸解離性基の解離により生成する極性基よりも極性が低い基であり、これにより、酸の作用により該酸解離性基が解離した際に、該酸解離性基よりも極性が大きい極性基が生じる。その結果、（Ａ１）成分全体の極性が増大する。極性が増大することにより、相対的に、現像液に対する溶解性が変化する。具体的には、現像液がアルカリ現像液の場合には溶解性が増大し、有機系現像液の場合には溶解性が減少する。
【００５７】
酸解離性基としては単環または鎖状の炭化水素基を有するものであれば特に限定されず、従来の化学増幅型レジスト用のベース樹脂の酸解離性基として提案されているものを使用することができる。一般的には、（メタ）アクリル酸等におけるカルボキシ基と環状又は鎖状の第３級アルキルエステルを形成する基；アルコキシアルキル基等のアセタール型酸解離性基などが広く知られており、これらを使用しても良い。また、本実施形態で用いる構成単位（ａ１'）の酸分解性基は、多環式基を有しないことがより好ましい。
【００５８】
ここで、「第３級アルキルエステル」とは、カルボキシ基の水素原子が、鎖状又は環状のアルキル基で置換されることによりエステルを形成しており、そのカルボニルオキシ基（−Ｃ（＝Ｏ）−Ｏ−）の末端の酸素原子に、前記鎖状又は環状のアルキル基の第３級炭素原子が結合している構造を示す。この第３級アルキルエステルにおいては、酸が作用すると、酸素原子と第３級炭素原子との間で結合が切断され、カルボキシ基が形成される。
【００５９】
前記鎖状又は環状のアルキル基は、置換基により置換されていても良い。
【００６０】
以下、カルボキシ基と第３級アルキルエステルを構成することにより、酸解離性となっている基を、便宜上、「第３級アルキルエステル型酸解離性基」という。
【００６１】
第３級アルキルエステル型酸解離性基としては、脂肪族分岐鎖状酸解離性基、脂肪族単環式基を含有する酸解離性基等が挙げられる。
【００６２】
ここで、「脂肪族分岐鎖状」とは、芳香族性を持たない分岐鎖状の構造を有することを示す。「脂肪族分岐鎖状酸解離性基」の構造は、炭素及び水素からなる基（炭化水素基）であることに限定はされないが、炭化水素基であることが好ましい。また、「炭化水素基」は飽和又は不飽和のいずれであっても良いが、飽和であることが好ましい。
【００６３】
脂肪族分岐鎖状酸解離性基としては、例えば、−Ｃ（Ｒ７１）（Ｒ７２）（Ｒ７３）で表される基が挙げられる。式中、Ｒ７１〜Ｒ７３は、それぞれ独立に、炭素数１〜５の直鎖状のアルキル基である。−Ｃ（Ｒ７１）（Ｒ７２）（Ｒ７３）で表される基は、炭素数が４〜８であることが好ましく、具体的には、ｔｅｒｔ−ブチル基、２−メチル−２−ブチル基、２−メチル−２−ペンチル基、３−メチル−３−ペンチル基などが挙げられる。特にｔｅｒｔ−ブチル基であることが好ましい。
【００６４】
「脂肪族単環式基」は、芳香族性を有さない単環式基であることを示す。「脂肪族単環式基を含有する酸解離性基」における脂肪族単環式基は、置換基により置換されていても良い。置換基としては、炭素数１〜５のアルキル基、炭素数１〜５のアルコキシ基、フッ素原子、フッ素原子で置換された炭素数１〜５のフッ素化アルキル基、酸素原子（＝Ｏ）等が挙げられる。
【００６５】
該脂肪族単環式基の置換基を除いた基本の環の構造は、炭素及び水素からなる基（炭化水素基）であることに限定はされないが、炭化水素基であることが好ましい。また、該炭化水素基は、飽和又は不飽和のいずれであっても良いが、飽和であることが好ましい。
【００６６】
脂肪族単環式基としては、例えば、炭素数１〜５のアルキル基、フッ素原子又はフッ素化アルキル基で置換されていても良いし、されていなくても良いモノシクロアルカンから１個以上の水素原子を除いた基が挙げられる。また、これらの脂環式単炭化水素基の環を構成する炭素原子の一部がエーテル基（−Ｏ−）で置換されたものであっても良い。
【００６７】
脂肪族単環式基を含有する酸解離性基としては、例えば、
（ｉ）１価の脂肪族環式基の環骨格上、当該酸解離性基に隣接する原子（例えばＣ（＝Ｏ）−Ｏ−における−Ｏ−）と結合する炭素原子に置換基（水素原子以外の原子又は基）が結合して第３級炭素原子が形成されている基；
（ｉｉ）１価の脂肪族単環式基と、これに結合する第３級炭素原子を有する分岐鎖状アルキレンとを有する基；
などが挙げられる。
【００６８】
前記（ｉ）の基において、脂肪族単環式基の環骨格上、当該酸解離性基に隣接する原子と結合する炭素原子に結合する置換基としては、例えばアルキル基が挙げられる。該アルキル基としては、例えば後述する式（１−１）中のＲ１４と同様のものが挙げられる。
【００６９】
前記（ｉ）の基の具体例としては、例えば下記一般式（１−１）で表される基等が挙げられる。
【００７０】
前記（ｉｉ）の基の具体例としては、例えば下記一般式（２−１）で表される基等が挙げられる。
【００７１】
【化１】
2014062990.tif 000003
［式中、Ｒ１４はアルキル基であり、Ｒ１５及びＲ１６は、それぞれ独立してアルキル基であり、ｇは０〜８の整数である。］
式（１−１）中、Ｒ１４のアルキル基は、直鎖状、分岐鎖状、環状（ただし、単環状）のいずれであっても良く、直鎖状又は分岐鎖状が好ましい。
【００７２】
該直鎖状のアルキル基は、炭素数が１〜５であることが好ましく、１〜４がより好ましく、１又は２がさらに好ましい。具体的には、メチル基、エチル基、ｎ−プロピル基、ｎ−ブチル基、ｎ−ペンチル基等が挙げられる。これらの中でも、メチル基、エチル基又はｎ−ブチル基が好ましく、メチル基又はエチル基がより好ましい。
【００７３】
該分岐鎖状のアルキル基は、炭素数が３〜１０であることが好ましく、３〜５がより好ましい。具体的には、イソプロピル基、イソブチル基、ｔｅｒｔ−ブチル基、イソペンチル基、ネオペンチル基等が挙げられ、イソプロピル基であることが最も好ましい。
【００７４】
式（１−１）〜（２−１）中のｇは０〜４の整数であることが好ましく、１〜４の整数であることがより好ましく、１又は２であることがさらに好ましい。
【００７５】
式（２−１）中、Ｒ１５〜Ｒ１６のアルキル基としては、前記Ｒ１４のアルキル基と同様のものが挙げられる。
【００７６】
上記式（１−１）、（２−１）中、環を構成する炭素原子の一部がエーテル性酸素原子（−Ｏ−）で置換されていても良い。
【００７７】
また、式（１−１）、（２−１）中、環を構成する炭素原子に結合した水素原子が置換基で置換されていても良い。該置換基としては、炭素数１〜５のアルキル基、フッ素原子、フッ素化アルキル基が挙げられる。
【００７８】
「アセタール型酸解離性基」は、一般的に、カルボキシ基、水酸基等のＯＨ含有極性基末端の水素原子と置換して酸素原子が結合している。そして、酸が作用して、アセタール型酸解離性基と、当該アセタール型酸解離性基が結合した酸素原子との間で結合が切断され、カルボキシ基、水酸基等のＯＨ含有極性基が形成される。
【００７９】
アセタール型酸解離性基としては、例えば、下記一般式（ｐ１）で表される基が挙げられる。
【００８０】
【化２】
2014062990.tif 000004
［一般式（ｐ１）中、Ｒ１'，Ｒ２'は、それぞれ独立して水素原子又は炭素数１〜５のアルキル基を表し、ｎは０〜３の整数を表し、Ｙは炭素数１〜５のアルキル基又は環状のアルキル基を表す。又は、Ｒ１'及びＹがアルキル基であって、Ｒ１'の末端とＹの末端とが結合して環を形成していても良い。］
一般式（ｐ１）中、ｎは、０〜２の整数であることが好ましく、０又は１がより好ましく、０が最も好ましい。
【００８１】
Ｒ１'，Ｒ２'における炭素数１〜５のアルキル基として具体的には、メチル基、エチル基、プロピル基、イソプロピル基、ｎ−ブチル基、イソブチル基、ｔｅｒｔ−ブチル基、ペンチル基、イソペンチル基、ネオペンチル基などの直鎖状又は分岐鎖状のアルキル基が挙げられる。これらの中でも、メチル基又はエチル基が好ましく、メチル基が最も好ましい。
【００８２】
Ｙにおける炭素数１〜５のアルキル基としては、上記Ｒ１'，Ｒ２'における炭素数１〜５のアルキル基と同様のものが挙げられる。
【００８３】
Ｙにおける環状のアルキル基としては、炭素数４〜１５であることが好ましく、炭素数４〜１２であることがさらに好ましく、炭素数５〜１０が最も好ましい。具体的には、フッ素原子又はフッ素化アルキル基で置換されていても良いし、されていなくても良いモノシクロアルカンから１個以上の水素原子を除いた基などを例示できる。具体的には、シクロペンタン、シクロヘキサン等のモノシクロアルカンから１個以上の水素原子を除いた基などが挙げられる。
【００８４】
また、Ｒ１'及びＹが、それぞれ独立に炭素数１〜５のアルキル基であって、Ｒ１'の末端とＹの末端とが結合して環を形成していても良い。
【００８５】
この場合、結合により形成された環式基は、４〜７員環が好ましく、４〜６員環がより好ましい。該環式基の具体例としては、テトラヒドロピラニル基、テトラヒドロフラニル基等が挙げられる。
【００８６】
構成単位（ａ１'）としては、単環または鎖状の炭化水素基を有する酸分解性基を含むものであれば特に限定されないが、エチレン性二重結合を有する化合物から誘導される構成単位であって、単環または鎖状の炭化水素基を有する酸分解性基を含む構成単位であることが好ましい。なお、本実施形態で用いる構成単位（ａ１'）の酸分解性基は、多環式基を有しないことがより好ましい。
【００８７】
ここで、「エチレン性二重結合を有する化合物から誘導される構成単位」とは、エチレン性二重結合を有する化合物におけるエチレン性二重結合が開裂して単結合となった構造の構成単位を意味する。
【００８８】
エチレン性二重結合を有する化合物としては、例えば、α位の炭素原子に結合した水素原子が置換基により置換されていても良いアクリル酸又はそのエステル、α位の炭素原子に結合した水素原子が置換基により置換されていても良いアクリルアミド又はその誘導体、α位の炭素原子に結合した水素原子が置換基により置換されていても良いビニル芳香族化合物、シクロオレフィン又はその誘導体、ビニルスルホン酸エステル等が挙げられる。これらの中でも、α位の炭素原子に結合した水素原子が置換基で置換されていても良いアクリル酸又はそのエステル、α位の炭素原子に結合した水素原子が置換基で置換されていても良いアクリルアミド又はその誘導体、α位の炭素原子に結合した水素原子が置換基で置換されていても良いビニル芳香族化合物が好ましい。
【００８９】
「アクリル酸エステル」は、アクリル酸（ＣＨ２＝ＣＨ−ＣＯＯＨ）のカルボキシ基末端の水素原子が有機基で置換された化合物である。
【００９０】
本明細書において、α位の炭素原子に結合した水素原子が置換基で置換されたアクリル酸、アクリル酸エステルを、各々、α置換アクリル酸、α置換アクリル酸エステルということがある。また、アクリル酸とα置換アクリル酸とを包括して「（α置換）アクリル酸」、α置換アクリル酸エステルとを包括して「（α置換）アクリル酸エステル」ということがある。
【００９１】
α置換アクリル酸又はそのエステルのα位の炭素原子に結合する置換基としては、ハロゲン原子、炭素数１〜５のアルキル基、炭素数１〜５のハロゲン化アルキル基、ヒドロキシアルキル基等が挙げられる。なお、アクリル酸エステルから誘導される構成単位のα位（α位の炭素原子）とは、特に断りがない限り、カルボニル基が結合している炭素原子のことを意味する。
【００９２】
前記α位の置換基としてのハロゲン原子としては、フッ素原子、塩素原子、臭素原子、ヨウ素原子等が挙げられる。
【００９３】
前記α位の置換基としての炭素数１〜５のアルキル基として具体的には、メチル基、エチル基、プロピル基、イソプロピル基、ｎ−ブチル基、イソブチル基、ｔｅｒｔ−ブチル基、ペンチル基、イソペンチル基、ネオペンチル基などの直鎖状又は分岐鎖状のアルキル基が挙げられる。
【００９４】
前記α位の置換基としての炭素数１〜５のハロゲン化アルキル基として具体的には、上記の炭素数１〜５のアルキル基の水素原子の一部又は全部がハロゲン原子で置換された基が挙げられる。該ハロゲン原子としては、フッ素原子、塩素原子、臭素原子、ヨウ素原子等が挙げられ、特にフッ素原子が好ましい。
【００９５】
前記α位の置換基としてのヒドロキシアルキル基としては、炭素数１〜５のヒドロキシアルキル基が好ましく、具体的には、上記の炭素数１〜５のアルキル基の水素原子の一部又は全部がヒドロキシ基で置換された基が挙げられる。
【００９６】
本実施形態において、（α置換）アクリル酸又はそのエステルのα位の炭素原子に結合しているのは、水素原子、炭素数１〜５のアルキル基又は炭素数１〜５のハロゲン化アルキル基であることが好ましく、水素原子、炭素数１〜５のアルキル基又は炭素数１〜５のフッ素化アルキル基であることがより好ましく、工業上の入手の容易さから、水素原子又はメチル基であることが最も好ましい。
【００９７】
「有機基」は、炭素原子を含む基であり、炭素原子以外の原子（例えば水素原子、酸素原子、窒素原子、硫黄原子、ハロゲン原子（フッ素原子、塩素原子等）等）を有していても良い。
【００９８】
（α置換）アクリル酸エステルが有する有機基としては、特に限定されないが、例えば前述した芳香族基、極性変換基、後述する酸分解性基等の特性基、これらの特性基を構造中に含む特性基含有基等が挙げられる。該特性基含有基としては、例えば、前記特性基に２価の連結基が結合した基等が挙げられる。２価の連結基としては、例えば後述する一般式（ａ１−３）中のＹ２における２価の連結基と同様のものが挙げられる。
【００９９】
「アクリルアミド又はその誘導体」としては、α位の炭素原子に結合した水素原子が置換基で置換されていても良いアクリルアミド（以下、（α置換）アクリルアミドということがある。）、（α置換）アクリルアミドのアミノ基（末端の水素原子の一方又は両方が置換基で置換された化合物、等が挙げられる。
【０１００】
アクリルアミド又はその誘導体のα位の炭素原子に結合してもよい置換基としては、前記α置換アクリル酸エステルのα位の炭素原子に結合する置換基として挙げたものと同様のものが挙げられる。
【０１０１】
（α置換）アクリルアミドのアミノ基末端の水素原子の一方又は両方を置換する置換基としては、有機基が好ましい。該有機基としては、特に限定されないが、例えば前記（α置換）アクリル酸エステルが有する有機基と同様のものが挙げられる。
【０１０２】
（α置換）アクリルアミドのアミノ基末端の水素原子の一方又は両方が置換基で置換された化合物としては、例えば前記（α置換）アクリル酸エステル中のα位の炭素原子に結合した−Ｃ（＝Ｏ）−Ｏ−を、−Ｃ（＝Ｏ）−Ｎ（Ｒｂ）−［式中、Ｒｂは水素原子又は炭素数１〜５のアルキル基である。］で置換した化合物が挙げられる。
【０１０３】
式中、Ｒｂにおけるアルキル基は、直鎖状又は分岐鎖状であることが好ましい。
【０１０４】
「ビニル芳香族化合物」は、芳香環及び該芳香環に結合した１つのビニル基を有する化合物であり、スチレン又はその誘導体、ビニルナフタレン又はその誘導体等が挙げられる。
【０１０５】
ビニル芳香族化合物のα位の炭素原子（ビニル基の炭素原子のうち、芳香環に結合した炭素原子）に結合してもよい置換基としては、前記α置換アクリル酸エステルのα位の炭素原子に結合する置換基として挙げたものと同様のものが挙げられる。
【０１０６】
以下、α位の炭素原子に結合した水素原子が置換基で置換されビニル芳香族化合物を（α置換）ビニル芳香族化合物ということがある。
【０１０７】
「スチレン又はその誘導体」としては、α位の炭素原子に結合した水素原子が置換基で置換されていても良く、ベンゼン環に結合した水素原子が、水酸基以外の置換基で置換されていても良いスチレン（以下、（α置換）スチレンということがある。）、α位の炭素原子に結合した水素原子が置換基で置換されていても良く、ベンゼン環に結合した水素原子が、水酸基以外の置換基で置換されていても良いヒドロキシスチレン（以下、（α置換）ヒドロキシスチレンということがある。）、（α置換）ヒドロキシスチレンの水酸基の水素原子が有機基で置換された化合物、α位の炭素原子に結合した水素原子が置換基で置換されていても良く、ベンゼン環に結合した水素原子が、水酸基及びカルボキシ基以外の置換基で置換されていても良いビニル安息香酸（以下、（α置換）ビニル安息香酸ということがある。）、（α置換）ビニル安息香酸のカルボキシ基の水素原子が有機基で置換された化合物、等が挙げられる。
【０１０８】
ヒドロキシスチレンは、ベンゼン環に、１つのビニル基と、少なくとも１つの水酸基とが結合した化合物である。ベンゼン環に結合する水酸基の数は、１〜３が好ましく、１が特に好ましい。ベンゼン環における水酸基の結合位置は特に限定されない。水酸基の数が１つである場合は、ビニル基の結合位置のパラ４位が好ましい。水酸基の数が２以上の整数である場合は、任意の結合位置を組み合わせることができる。
【０１０９】
ビニル安息香酸は、安息香酸のベンゼン環に１つのビニル基が結合した化合物である。ベンゼン環におけるビニル基の結合位置は特に限定されない。
【０１１０】
スチレン又はその誘導体のベンゼン環に結合してもよい、水酸基及びカルボキシ基以外の置換基としては、特に限定されず、例えば、ハロゲン原子、炭素数１〜５のアルキル基、炭素数１〜５のハロゲン化アルキル基等が挙げられる。ハロゲン原子としては、フッ素原子、塩素原子、臭素原子、ヨウ素原子等が挙げられ、フッ素原子が特に好ましい。
【０１１１】
（α置換）ヒドロキシスチレンの水酸基の水素原子が有機基で置換された化合物における有機基としては、特に限定されないが、例えば前記（α置換）アクリル酸エステルが有する有機基として挙げた有機基が挙げられる。
【０１１２】
（α置換）ビニル安息香酸のカルボキシ基の水素原子が有機基で置換された化合物における有機基としては、特に限定されないが、例えば前記（α置換）アクリル酸エステルが有する有機基として挙げた有機基が挙げられる。
【０１１３】
「ビニルナフタレン又はその誘導体」としては、α位の炭素原子に結合した水素原子が置換基で置換されていても良く、ナフタレン環に結合した水素原子が、水酸基以外の置換基で置換されていても良いビニルナフタレン（以下、（α置換）ビニルナフタレンということがある。）、α位の炭素原子に結合した水素原子が置換基で置換されていても良く、ナフタレン環に結合した水素原子が、水酸基以外の置換基で置換されていても良いビニル（ヒドロキシナフタレン）（以下、（α置換）ビニル（ヒドロキシナフタレン）ということがある。）、（α置換）ビニル（ヒドロキシナフタレン）の水酸基の水素原子が置換基で置換された化合物、等が挙げられる。
【０１１４】
ビニル（ヒドロキシナフタレン）は、ナフタレン環に、１つのビニル基と、少なくとも１つの水酸基とが結合した化合物である。ビニル基は、ナフタレン環の１位に結合していても良く、２位に結合していても良い。ナフタレン環に結合する水酸基の数は、１〜３が好ましく、１が特に好ましい。ナフタレン環における水酸基の結合位置は特に限定されない。ナフタレン環の１位又は２位にビニル基が結合している場合、ナフタレン環の５〜８位のいずれかが好ましい。特に、水酸基の数が１つである場合は、ナフタレン環の５〜７位のいずれかが好ましく、５又は６位が好ましい。水酸基の数が２以上の整数である場合は、任意の結合位置を組み合わせることができる。
【０１１５】
ビニルナフタレン又はその誘導体のナフタレン環に結合してもよい置換基としては、前記（α置換）スチレンのベンゼン環に結合してもよい置換基として挙げたものと同様のものが挙げられる。
【０１１６】
（α置換）ビニル（ヒドロキシナフタレン）の水酸基の水素原子が有機基で置換された化合物における有機基としては、特に限定されないが、例えば前記（α置換）アクリル酸エステルが有する有機基と同様のものが挙げられる。
【０１１７】
構成単位（ａ１'）としては、α位の炭素原子に結合した水素原子が置換基で置換されていても良いアクリル酸エステルから誘導される構成単位であって、単環または鎖状の炭化水素基を有する酸分解性基を含む構成単位；α位の炭素原子に結合した水素原子が置換基で置換されていても良く、ベンゼン環に結合した水素原子が、水酸基以外の置換基で置換されていても良いヒドロキシスチレンから誘導される構成単位の水酸基の水素原子が、単環または鎖状の炭化水素基を有する酸解離性基又は単環または鎖状の炭化水素基を有する酸解離性基を含む置換基で置換されてなる構成単位；α位の炭素原子に結合した水素原子が置換基で置換されていても良く、ナフタレン環に結合した水素原子が、水酸基以外の置換基で置換されていても良いビニル（ヒドロキシナフタレン）から誘導される構成単位の水酸基の水素原子が、単環または鎖状の炭化水素基を有する酸解離性基又は単環または鎖状の炭化水素基を有する酸解離性基を含む置換基で置換されてなる構成単位、等が挙げられる。なかでも、α位の炭素原子に結合した水素原子が置換基で置換されていても良いアクリル酸エステルから誘導される構成単位であって、単環または鎖状の炭化水素基を有する酸分解性基を含む構成単位（ａ１１）が好ましい。なお、本実施形態で用いる構成単位の酸分解性基は、多環式基を有しないことがより好ましい。
【０１１８】
［構成単位（ａ１１）］
構成単位（ａ１１）は、α位の炭素原子に結合した水素原子が置換基で置換されていても良いアクリル酸エステルから誘導される構成単位であって、単環または鎖状の炭化水素基を有する酸分解性基を含む構成単位である。また、本実施形態で用いる構成単位（ａ１１）の酸分解性基は、多環式基を有しないことがより好ましい。
【０１１９】
構成単位（ａ１１）としては、例えば、下記一般式（ａ１−０−１）で表される構成単位、下記一般式（ａ１−０−２）で表される構成単位等が挙げられる。
【０１２０】
【化３】
2014062990.tif 000005
［一般式（ａ１−０−１）又は一般式（ａ１−０−２）中、Ｒは水素原子、炭素数１〜５のアルキル基又は炭素数１〜５のハロゲン化アルキル基であり；Ｘ１は酸解離性基であり；Ｙ２は２価の連結基であり；Ｘ２は酸解離性基である。］
一般式（ａ１−０−１）において、Ｒのアルキル基、ハロゲン化アルキル基は、それぞれ、上記α置換アクリル酸又はそのエステルのα位の炭素原子に結合する置換基として挙げた炭素数１〜５のアルキル基、炭素数１〜５のハロゲン化アルキル基と同様のものが挙げられる。
【０１２１】
Ｒとしては、水素原子、炭素数１〜５のアルキル基又は炭素数１〜５のフッ素化アルキル基が好ましく、水素原子又はメチル基が最も好ましい。
【０１２２】
Ｘ１は、酸解離性基であれば特に限定されることはなく、例えば上述した第３級アルキルエステル型酸解離性基、アセタール型酸解離性基などを挙げることができ、第３級アルキルエステル型酸解離性基が好ましい。
【０１２３】
一般式（ａ１−０−２）において、Ｒは式（ａ１−０−１）中のＲと同様である。
【０１２４】
Ｘ２は、式（ａ１−０−１）中のＸ１と同様である。
【０１２５】
Ｙ２の２価の連結基としては、特に限定されないが、置換基を有していても良い２価の炭化水素基、ヘテロ原子を含む２価の連結基等が好適なものとして挙げられる。
【０１２６】
［置換基を有していても良い２価の炭化水素基］
２価の連結基としての炭化水素基は、脂肪族炭化水素基であっても良く、芳香族炭化水素基であっても良い。
【０１２７】
脂肪族炭化水素基は、芳香族性を持たない炭化水素基を意味する。該脂肪族炭化水素基は、飽和であっても良く、不飽和であっても良く、通常は飽和であることが好ましい。
【０１２８】
該脂肪族炭化水素基として、より具体的には、直鎖状又は分岐鎖状の脂肪族炭化水素基、構造中に環を含む脂肪族炭化水素基等が挙げられる。
【０１２９】
前記直鎖状又は分岐鎖状の脂肪族炭化水素基は、炭素数が１〜１０であることが好ましく、１〜８がより好ましく、１〜５がさらに好ましい。
【０１３０】
直鎖状の脂肪族炭化水素基としては、直鎖状のアルキレン基が好ましく、具体的には、メチレン基［−ＣＨ２−］、エチレン基［−（ＣＨ２）２−］、トリメチレン基［−（ＣＨ２）３−］、テトラメチレン基［−（ＣＨ２）４−］、ペンタメチレン基［−（ＣＨ２）５−］等が挙げられる。
【０１３１】
分岐鎖状の脂肪族炭化水素基としては、分岐鎖状のアルキレン基が好ましく、具体的には、−ＣＨ（ＣＨ３）−、−ＣＨ（ＣＨ２ＣＨ３）−、−Ｃ（ＣＨ３）２−、−Ｃ（ＣＨ３）（ＣＨ２ＣＨ３）−、−Ｃ（ＣＨ３）（ＣＨ２ＣＨ２ＣＨ３）−、−Ｃ（ＣＨ２ＣＨ３）２−等のアルキルメチレン基；−ＣＨ（ＣＨ３）ＣＨ２−、−ＣＨ（ＣＨ３）ＣＨ（ＣＨ３）−、−Ｃ（ＣＨ３）２ＣＨ２−、−ＣＨ（ＣＨ２ＣＨ３）ＣＨ２−、−Ｃ（ＣＨ２ＣＨ３）２−ＣＨ２−等のアルキルエチレン基；−ＣＨ（ＣＨ３）ＣＨ２ＣＨ２−、−ＣＨ２ＣＨ（ＣＨ３）ＣＨ２−等のアルキルトリメチレン基；−ＣＨ（ＣＨ３）ＣＨ２ＣＨ２ＣＨ２−、−ＣＨ２ＣＨ（ＣＨ３）ＣＨ２ＣＨ２−等のアルキルテトラメチレン基などのアルキルアルキレン基等が挙げられる。アルキルアルキレン基におけるアルキル基としては、炭素数１〜５の直鎖状のアルキル基が好ましい。
【０１３２】
前記直鎖状又は分岐鎖状の脂肪族炭化水素基は、水素原子を置換する置換基（水素原子以外の基又は原子）を有していても良く、有していなくても良い。該置換基としては、フッ素原子、フッ素原子で置換された炭素数１〜５のフッ素化アルキル基、オキソ基（＝Ｏ）等が挙げられる。
【０１３３】
前記構造中に環を含む脂肪族炭化水素基としては、環構造中にヘテロ原子を含む置換基により置換されていても良い環状の脂肪族炭化水素基（脂肪族炭化水素環から水素原子を２個除いた基）、前記環状の脂肪族炭化水素基が直鎖状又は分岐鎖状の脂肪族炭化水素基の末端に結合した基、前記環状の脂肪族炭化水素基が直鎖状又は分岐鎖状の脂肪族炭化水素基の途中に介在する基などが挙げられる。前記直鎖状又は分岐鎖状の脂肪族炭化水素基としては前記と同様のものが挙げられる。
【０１３４】
環状の脂肪族炭化水素基は、炭素数が３〜２０であることが好ましく、３〜１２であることがより好ましい。
【０１３５】
環状の脂肪族炭化水素基は、多環式であっても良く、単環式であっても良い。単環式の脂肪族炭化水素基としては、モノシクロアルカンから２個の水素原子を除いた基が好ましい。該モノシクロアルカンとしては炭素数３〜６のものが好ましく、具体的にはシクロペンタン、シクロヘキサン等が挙げられる。多環式の脂肪族炭化水素基としては、ポリシクロアルカンから２個の水素原子を除いた基が好ましく、該ポリシクロアルカンとしては炭素数７〜１２のものが好ましく、具体的にはアダマンタン、ノルボルナン、イソボルナン、トリシクロデカン、テトラシクロドデカン等が挙げられる。
【０１３６】
環状の脂肪族炭化水素基は、水素原子を置換する置換基（水素原子以外の基又は原子）を有していても良いし、有していなくても良い。該置換基としては、アルキル基、アルコキシ基、ハロゲン原子、ハロゲン化アルキル基、水酸基、オキソ基（＝Ｏ）等が挙げられる。
【０１３７】
前記置換基としてのアルキル基としては、炭素数１〜５のアルキル基が好ましく、メチル基、エチル基、プロピル基、ｎ−ブチル基、ｔｅｒｔ−ブチル基であることが最も好ましい。
【０１３８】
前記置換基としてのアルコキシ基としては、炭素数１〜５のアルコキシ基が好ましく、メトキシ基、エトキシ基、ｎ−プロポキシ基、ｉｓｏ−プロポキシ基、ｎ−ブトキシ基、ｔｅｒｔ−ブトキシ基が好ましく、メトキシ基、エトキシ基が最も好ましい。
【０１３９】
前記置換基としてのハロゲン原子としては、フッ素原子、塩素原子、臭素原子、ヨウ素原子等が挙げられ、フッ素原子が好ましい。
【０１４０】
前記置換基としてのハロゲン化アルキル基としては、前記アルキル基の水素原子の一部又は全部が前記ハロゲン原子で置換された基が挙げられる。
【０１４１】
環状の脂肪族炭化水素基は、その環構造を構成する炭素原子の一部がヘテロ原子を含む置換基で置換されていても良い。該ヘテロ原子を含む置換基としては、−Ｏ−、−Ｃ（＝Ｏ）−Ｏ−、−Ｓ−、−Ｓ（＝Ｏ）２−、−Ｓ（＝Ｏ）２−Ｏ−が好ましい。
【０１４２】
２価の炭化水素基としての芳香族炭化水素基は、芳香環を少なくとも１つ有する２価の炭化水素基であり、置換基により置換されていても良い。芳香環は、４ｎ＋２個のπ電子をもつ環状共役系であれば特に限定されず、単環式でも多環式でも良い。芳香環の炭素数は５〜３０であることが好ましく、５〜２０がより好ましく、６〜１５が更に好ましく、６〜１２が特に好ましい。ただし、該炭素数には、置換基における炭素数を含まないものとする。芳香環として具体的には、ベンゼン、ナフタレン、アントラセン、フェナントレン等の芳香族炭化水素環；前記芳香族炭化水素環を構成する炭素原子の一部がヘテロ原子で置換された芳香族複素環；等が挙げられる。芳香族複素環におけるヘテロ原子としては、酸素原子、硫黄原子、窒素原子等が挙げられる。芳香族複素環として具体的には、ピリジン環、チオフェン環等が挙げられる。
【０１４３】
２価の炭化水素基としての芳香族炭化水素基として具体的には、前記芳香族炭化水素環又は芳香族複素環から水素原子を２つ除いた基（アリーレン基又はヘテロアリーレン基）；２以上の芳香環を含む芳香族化合物（例えばビフェニル、フルオレン等）から水素原子を２つ除いた基；前記芳香族炭化水素環又は芳香族複素環から水素原子を１つ除いた基（アリール基又はヘテロアリール基）の水素原子の１つがアルキレン基で置換された基（例えば、ベンジル基、フェネチル基、１−ナフチルメチル基、２−ナフチルメチル基、１−ナフチルエチル基、２−ナフチルエチル基等のアリールアルキル基におけるアリール基から水素原子をさらに１つ除いた基）；等が挙げられる。
【０１４４】
前記アリール基又はヘテロアリール基に結合するアルキレン基の炭素数は、１〜４であることが好ましく、１〜２であることがより好ましく、１であることが特に好ましい。
【０１４５】
前記芳香族炭化水素基は、当該芳香族炭化水素基が有する水素原子が置換基で置換されていても良い。例えば当該芳香族炭化水素基中の芳香環に結合した水素原子が置換基で置換されていても良い。該置換基としては、例えば、アルキル基、アルコキシ基、ハロゲン原子、ハロゲン化アルキル基、水酸基、オキソ基（＝Ｏ）等が挙げられる。
【０１４６】
前記置換基としてのアルキル基としては、炭素数１〜５のアルキル基が好ましく、メチル基、エチル基、プロピル基、ｎ−ブチル基、ｔｅｒｔ−ブチル基であることが最も好ましい。
【０１４７】
前記置換基としてのアルコキシ基としては、炭素数１〜５のアルコキシ基が好ましく、メトキシ基、エトキシ基、ｎ−プロポキシ基、ｉｓｏ−プロポキシ基、ｎ−ブトキシ基、ｔｅｒｔ−ブトキシ基が好ましく、メトキシ基、エトキシ基が最も好ましい。
【０１４８】
前記置換基としてのハロゲン原子としては、フッ素原子、塩素原子、臭素原子、ヨウ素原子等が挙げられ、フッ素原子が好ましい。
【０１４９】
前記置換基としてのハロゲン化アルキル基としては、前記アルキル基の水素原子の一部又は全部が前記ハロゲン原子で置換された基が挙げられる。
【０１５０】
［ヘテロ原子を含む２価の連結基］
ヘテロ原子を含む２価の連結基におけるヘテロ原子とは、炭素原子及び水素原子以外の原子であり、例えば酸素原子、窒素原子、硫黄原子、ハロゲン原子等が挙げられる。
【０１５１】
ヘテロ原子を含む２価の連結基として、具体的には、−Ｏ−、−Ｃ（＝Ｏ）−、−Ｃ（＝Ｏ）−Ｏ−、−Ｏ−Ｃ（＝Ｏ）−Ｏ−、−Ｓ−、−Ｓ（＝Ｏ）２−、−Ｓ（＝Ｏ）２−Ｏ−、−ＮＨ−、−ＮＨ−Ｃ（＝Ｏ）−、−ＮＨ−Ｃ（＝ＮＨ）−、＝Ｎ−等の非炭化水素系連結基、これらの非炭化水素系連結基の少なくとも１種と２価の炭化水素基との組み合わせ等が挙げられる。該２価の炭化水素基としては、上述した置換基により置換されていても良い２価の炭化水素基と同様のものが挙げられ、直鎖状又は分岐鎖状の脂肪族炭化水素基が好ましい。
【０１５２】
上記のうち、−Ｃ（＝Ｏ）−ＮＨ−中の−ＮＨ−、−ＮＨ−、−ＮＨ−Ｃ（＝ＮＨ）−中のＨは、各々、アルキル基、アシル基等の置換基で置換されていても良い。該置換基の炭素数としては１〜１０であることが好ましく、炭素数１〜８であることがさらに好ましく、炭素数１〜５であることが特に好ましい。
【０１５３】
Ｙ２としては、特に、直鎖状若しくは分岐鎖状のアルキレン基、環状の脂肪族炭化水素基、又はヘテロ原子を含む２価の連結基が好ましい。
【０１５４】
Ｙ２が直鎖状又は分岐鎖状アルキレン基である場合、該アルキレン基は、炭素数１〜１０であることが好ましく、炭素数１〜６であることがさらに好ましく、炭素数１〜４であることが特に好ましく、炭素数１〜３であることが最も好ましい。具体的には、前記２価の連結基としての「置換基により置換されていても良い２価の炭化水素基」の説明中、直鎖状又は分岐鎖状の脂肪族炭化水素基として挙げた直鎖状のアルキレン基、分岐鎖状のアルキレン基と同様のものが挙げられる。
【０１５５】
Ｙ２が環状の脂肪族炭化水素基である場合、該環状の脂肪族炭化水素基としては、前記２価の連結基としての「置換基により置換されていても良い２価の炭化水素基」の説明中、「構造中に環を含む脂肪族炭化水素基」として挙げた環状の脂肪族炭化水素基と同様のものが挙げられる。
【０１５６】
該環状の脂肪族炭化水素基としては、シクロペンタン、シクロヘキサン、ノルボルナン、イソボルナン、アダマンタン、トリシクロデカン又はテトラシクロドデカンから水素原子が二個以上除かれた基が特に好ましい。
【０１５７】
Ｙ２がヘテロ原子を含む２価の連結基である場合、該連結基として好ましいものとして、−Ｏ−、−Ｃ（＝Ｏ）−Ｏ−、−Ｃ（＝Ｏ）−、−Ｏ−Ｃ（＝Ｏ）−Ｏ−、−Ｃ（＝Ｏ）−ＮＨ−、−ＮＨ−（Ｈはアルキル基、アシル基等の置換基で置換されていても良い。）、−Ｓ−、−Ｓ（＝Ｏ）２−、−Ｓ（＝Ｏ）２−Ｏ−、一般式−Ｙ２１−Ｏ−Ｙ２２−、−Ｙ２１−Ｏ−、−Ｙ２１−Ｃ（＝Ｏ）−Ｏ−、−［Ｙ２１−Ｃ（＝Ｏ）−Ｏ］ｍ'−Ｙ２２−又はＹ２１−Ｏ−Ｃ（＝Ｏ）−Ｙ２２−で表される基［式中、Ｙ２１及びＹ２２はそれぞれ独立して置換基により置換されていても良い２価の炭化水素基であり、Ｏは酸素原子であり、ｍ'は０〜３の整数である。］等が挙げられる。
【０１５８】
Ｙ２が−ＮＨ−の場合、そのＨはアルキル基、アシル等の置換基で置換されていても良い。該置換基（アルキル基、アシル基等）は、炭素数が１〜１０であることが好ましく、１〜８であることがさらに好ましく、１〜５であることが特に好ましい。
【０１５９】
式−Ｙ２１−Ｏ−Ｙ２２−、−Ｙ２１−Ｏ−、−Ｙ２１−Ｃ（＝Ｏ）−Ｏ−、−［Ｙ２１−Ｃ（＝Ｏ）−Ｏ］ｍ'−Ｙ２２−又はＹ２１−Ｏ−Ｃ（＝Ｏ）−Ｙ２２−中、Ｙ２１及びＹ２２は、それぞれ独立して、置換基により置換されていても良い２価の炭化水素基である。該２価の炭化水素基としては、前記２価の連結基としての説明で挙げた「置換基により置換されていても良い２価の炭化水素基」と同様のものが挙げられる。
【０１６０】
Ｙ２１としては、直鎖状の脂肪族炭化水素基が好ましく、直鎖状のアルキレン基がより好ましく、炭素数１〜５の直鎖状のアルキレン基がさらに好ましく、メチレン基又はエチレン基が特に好ましい。
【０１６１】
Ｙ２２としては、直鎖状又は分岐鎖状の脂肪族炭化水素基が好ましく、メチレン基、エチレン基又はアルキルメチレン基がより好ましい。該アルキルメチレン基におけるアルキル基は、炭素数１〜５の直鎖状のアルキル基が好ましく、炭素数１〜３の直鎖状のアルキル基が好ましく、メチル基が最も好ましい。
【０１６２】
式−［Ｙ２１−Ｃ（＝Ｏ）−Ｏ］ｍ'−Ｙ２２−で表される基において、ｍ'は０〜３の整数であり、０〜２の整数であることが好ましく、０又は１がより好ましく、１が特に好ましい。つまり、式−［Ｙ２１−Ｃ（＝Ｏ）−Ｏ］ｍ'−Ｙ２２−で表される基としては、式−Ｙ２１−Ｃ（＝Ｏ）−Ｏ−Ｙ２２−で表される基が特に好ましい。なかでも、式−（ＣＨ２）ａ'−Ｃ（＝Ｏ）−Ｏ−（ＣＨ２）ｂ'−で表される基が好ましい。該式中、ａ'は、１〜１０の整数であり、１〜８の整数が好ましく、１〜５の整数がより好ましく、１又は２がさらに好ましく、１が最も好ましい。ｂ'は、１〜１０の整数であり、１〜８の整数が好ましく、１〜５の整数がより好ましく、１又は２がさらに好ましく、１が最も好ましい。
【０１６３】
Ｙ２におけるヘテロ原子を含む２価の連結基としては、少なくとも１種と非炭化水素基と２価の炭化水素基との組み合わせからなる有機基が好ましい。なかでも、ヘテロ原子として酸素原子を有する直鎖状の基、例えばエーテル結合又はエステル結合を含む基、が好ましく、前記式−Ｙ２１−Ｏ−Ｙ２２−、−Ｙ２１−Ｏ−、−Ｙ２１−Ｃ（＝Ｏ）−Ｏ−、−［Ｙ２１−Ｃ（＝Ｏ）−Ｏ］ｍ'−Ｙ２２−又はＹ２１−Ｏ−Ｃ（＝Ｏ）−Ｙ２２−で表される基がより好ましく、前記式−［Ｙ２１−Ｃ（＝Ｏ）−Ｏ］ｍ'−Ｙ２２−又はＹ２１−Ｏ−Ｃ（＝Ｏ）−Ｙ２２−で表される基が好ましい。
【０１６４】
Ｙ２としては、上記のなかでも、直鎖状もしくは分岐鎖状のアルキレン基、又はヘテロ原子を含む２価の連結基が好ましく、直鎖状もしくは分岐鎖状のアルキレン基、前記式−Ｙ２１−Ｏ−Ｙ２２−で表される基、前記式−［Ｙ２１−Ｃ（＝Ｏ）−Ｏ］ｍ'−Ｙ２２−で表される基、又は前記式−Ｙ２１−Ｏ−Ｃ（＝Ｏ）−Ｙ２２−で表される基がさらに好ましい。
【０１６５】
構成単位（ａ１１）として、より具体的には、下記一般式（ａ１−１）〜（ａ１−４）で表される構成単位等が挙げられる。
【０１６６】
【化４】
2014062990.tif 000006
［一般式（ａ１−１）〜（ａ１−４）中、Ｒ、Ｒ１'、Ｒ２'、ｎ、Ｙ及びＹ２はそれぞれ前記と同じであり、Ｘ'は第３級アルキルエステル型酸解離性基を表す。］
一般式（ａ１−１）〜（ａ１−４）中、Ｒは式（ａ１−０−１）中のＲと同様である。
【０１６７】
Ｘ'は、前記第３級アルキルエステル型酸解離性基と同様のものが挙げられる。
【０１６８】
Ｒ１'、Ｒ２'、ｎ、Ｙとしては、それぞれ、上述の「アセタール型酸解離性基」の説明において挙げた一般式（ｐ１）におけるＲ１'、Ｒ２'、ｎ、Ｙと同様のものが挙げられる。
【０１６９】
Ｙ２としては、上述の一般式（ａ１−０−２）におけるＹ２と同様のものが挙げられる。
【０１７０】
以下に、上記一般式（ａ１−１）〜（ａ１−４）で表される構成単位の具体例を示す。
【０１７１】
以下の各式中、Ｒαは、水素原子、メチル基又はトリフルオロメチル基を示す。
【０１７２】
【化５】
2014062990.tif 000007
【０１７３】
【化６】
2014062990.tif 000008
【０１７４】
【化７】
2014062990.tif 000009
【０１７５】
【化８】
2014062990.tif 000010
（Ａ１）成分が含有する構成単位（ａ１'）は１種類であっても良く２種類以上であっても良い。
【０１７６】
構成単位（ａ１'）としては、構成単位（ａ１１）が好ましい。
【０１７７】
（Ａ１）成分中、構成単位（ａ１'）の割合は、（Ａ１）成分を構成する全構成単位に対し、３０〜７０モル％が好ましく、３０〜６５モル％がより好ましく、４０〜６０モル％がさらに好ましい。下限値以上とすることによって、レジスト組成物とした際に容易にパターンを得ることができ、感度、解像性、パターン形状等のリソグラフィー特性も向上する。また、上限値以下とすることにより他の構成単位とのバランスをとることができる。（Ａ１）成分における、酸分解性基を含む構成単位のうち、構成単位（ａ１'）の占める割合は、本発明の効果を向上させる点において、５０モル％以上であることが好ましく、８０モル％以上であることがより好ましく、１００モル％であることが特に好ましい。
【０１７８】
［構成単位（ａ２）］
（Ａ１）成分は、構成単位（ａ１）に加えて、−ＳＯ２−含有環式基又はラクトン含有環式基を含む構成単位（ａ２）をさらに有することが好ましい。
【０１７９】
構成単位（ａ２）の−ＳＯ２−含有環式基又はラクトン環式基は、（Ａ１）成分をレジスト膜の形成に用いた場合に、レジスト膜の基板への密着性を高めうえで有効なものである。また、アルカリ現像液等の水を含有する現像液との親和性が向上する点で、アルカリ現像プロセスにおいて有効である。
【０１８０】
［−ＳＯ２−含有環式基］
ここで、「−ＳＯ２−含有環式基」とは、その環骨格中に−ＳＯ２−を含む環を含有する環式基を示し、具体的には、−ＳＯ２−における硫黄原子（Ｓ）が環式基の環骨格の一部を形成する環式基である。その環骨格中に−ＳＯ２−を含む環を１つ目の環として数え、該環のみの場合は単環式基、さらに他の環構造を有する場合は、その構造に関わらず多環式基と称する。−ＳＯ２−含有環式基は、単環式であっても良く、多環式であっても良い。
【０１８１】
−ＳＯ２−含有環式基は、特に、その環骨格中に−Ｏ−ＳＯ２−を含む環式基、即ちＯ−ＳＯ２−中の−Ｏ−Ｓ−が環骨格の一部を形成するサルトン（ｓｕｌｔｏｎｅ）環を含有する環式基であることが好ましい。
【０１８２】
−ＳＯ２−含有環式基は、炭素数が３〜３０であることが好ましく、４〜２０であることがより好ましく、４〜１５であることがさらに好ましく、４〜１２であることが特に好ましい。ただし、該炭素数は環骨格を構成する炭素原子の数であり、置換基における炭素数を含まないものとする。
【０１８３】
−ＳＯ２−含有環式基は、−ＳＯ２−含有脂肪族環式基であっても良く、−ＳＯ２−含有芳香族環式基であっても良い。好ましくは−ＳＯ２−含有脂肪族環式基である。
【０１８４】
−ＳＯ２−含有脂肪族環式基としては、その環骨格を構成する炭素原子の一部が−ＳＯ２−又はＯ−ＳＯ２−で置換された脂肪族炭化水素環から水素原子を少なくとも１つ除いた基が挙げられる。より具体的には、その環骨格を構成する−ＣＨ２−が−ＳＯ２−で置換された脂肪族炭化水素環から水素原子を少なくとも１つ除いた基、その環を構成する−ＣＨ２−ＣＨ２−が−Ｏ−ＳＯ２−で置換された脂肪族炭化水素環から水素原子を少なくとも１つ除いた基等が挙げられる。
【０１８５】
該脂環式炭化水素環は、炭素数が３〜２０であることが好ましく、３〜１２であることがより好ましい。
【０１８６】
該脂環式炭化水素環は、多環式であっても良く、単環式であっても良い。単環式の脂環式炭化水素基としては、炭素数３〜６のモノシクロアルカンから２個の水素原子を除いた基が好ましく、該モノシクロアルカンとしてはシクロペンタン、シクロヘキサン等が例示できる。多環式の脂環式炭化水素環としては、炭素数７〜１２のポリシクロアルカンから２個の水素原子を除いた基が好ましく、該ポリシクロアルカンとして具体的には、アダマンタン、ノルボルナン、イソボルナン、トリシクロデカン、テトラシクロドデカン等が挙げられる。
【０１８７】
−ＳＯ２−含有環式基は、置換基により置換されていても良い。該置換基としては、例えばアルキル基、アルコキシ基、ハロゲン原子、ハロゲン化アルキル基、水酸基、酸素原子（＝Ｏ）、−ＣＯＯＲ"、−ＯＣ（＝Ｏ）Ｒ"、ヒドロキシアルキル基、シアノ基等が挙げられる。
【０１８８】
該置換基としてのアルキル基としては、炭素数１〜６のアルキル基が好ましい。該アルキル基は、直鎖状又は分岐鎖状であることが好ましい。具体的には、メチル基、エチル基、プロピル基、イソプロピル基、ｎ−ブチル基、イソブチル基、ｔｅｒｔ−ブチル基、ペンチル基、イソペンチル基、ネオペンチル基、ヘキシル基等が挙げられる。これらの中でも、メチル基又はエチル基が好ましく、メチル基が特に好ましい。
【０１８９】
該置換基としてのアルコキシ基としては、炭素数１〜６のアルコキシ基が好ましい。該アルコキシ基は、直鎖状又は分岐鎖状であることが好ましい。具体的には、前記置換基としてのアルキル基として挙げたアルキル基に酸素原子（−Ｏ−）に結合した基が挙げられる。
【０１９０】
該置換基としてのハロゲン原子としては、フッ素原子、塩素原子、臭素原子、ヨウ素原子等が挙げられ、フッ素原子が好ましい。
【０１９１】
該置換基のハロゲン化アルキル基としては、前記アルキル基の水素原子の一部又は全部が前記ハロゲン原子で置換された基が挙げられる。
【０１９２】
該置換基としてのハロゲン化アルキル基としては、前記置換基としてのアルキル基として挙げたアルキル基の水素原子の一部又は全部が前記ハロゲン原子で置換された基が挙げられる。該ハロゲン化アルキル基としてはフッ素化アルキル基が好ましく、特にパーフルオロアルキル基が好ましい。
【０１９３】
前記−ＣＯＯＲ"、−ＯＣ（＝Ｏ）Ｒ"におけるＲ"は、いずれも、水素原子又は炭素数１〜１５の直鎖状、分岐鎖状もしくは環状のアルキル基である。
【０１９４】
Ｒ"が直鎖状もしくは分岐鎖状のアルキル基の場合は、炭素数１〜１０であることが好ましく、炭素数１〜５であることがさらに好ましく、メチル基又はエチル基であることが特に好ましい。
【０１９５】
Ｒ"が環状のアルキル基の場合は、炭素数３〜１５であることが好ましく、炭素数４〜１２であることがさらに好ましく、炭素数５〜１０が最も好ましい。具体的には、フッ素原子又はフッ素化アルキル基で置換されていても良いし、されていなくても良いモノシクロアルカンや、ビシクロアルカン、トリシクロアルカン、テトラシクロアルカンなどのポリシクロアルカンから１個以上の水素原子を除いた基などを例示できる。より具体的には、シクロペンタン、シクロヘキサン等のモノシクロアルカンや、アダマンタン、ノルボルナン、イソボルナン、トリシクロデカン、テトラシクロドデカンなどのポリシクロアルカンから１個以上の水素原子を除いた基などが挙げられる。
【０１９６】
該置換基としてのヒドロキシアルキル基としては、炭素数が１〜６であるものが好ましく、具体的には、前記置換基としてのアルキル基として挙げたアルキル基の水素原子の少なくとも１つが水酸基で置換された基が挙げられる。
【０１９７】
−ＳＯ２−含有環式基として、より具体的には、下記一般式（３−１）〜（３−４）で表される基が挙げられる。
【０１９８】
【化９】
2014062990.tif 000011
［一般式（３−１）〜（３−４）中、Ａ'は酸素原子もしくは硫黄原子を含んでいても良い炭素数１〜５のアルキレン基、酸素原子又は硫黄原子であり、ｚは０〜２の整数であり、Ｒ２７はアルキル基、アルコキシ基、ハロゲン化アルキル基、水酸基、−ＣＯＯＲ"、−ＯＣ（＝Ｏ）Ｒ"、ヒドロキシアルキル基又はシアノ基であり、Ｒ"は水素原子又はアルキル基である。］
前記一般式（３−１）〜（３−４）中、Ａ'は、酸素原子（−Ｏ−）もしくは硫黄原子（−Ｓ−）を含んでいても良い炭素数１〜５のアルキレン基、酸素原子又は硫黄原子である。
【０１９９】
Ａ'における炭素数１〜５のアルキレン基としては、直鎖状又は分岐鎖状のアルキレン基が好ましく、メチレン基、エチレン基、ｎ−プロピレン基、イソプロピレン基等が挙げられる。
【０２００】
該アルキレン基が酸素原子又は硫黄原子を含む場合、その具体例としては、前記アルキレン基の末端又は炭素原子間に−Ｏ−又はＳ−が介在する基が挙げられ、例えばＯ−ＣＨ２−、−ＣＨ２−Ｏ−ＣＨ２−、−Ｓ−ＣＨ２−、−ＣＨ２−Ｓ−ＣＨ２−等が挙げられる。
【０２０１】
Ａ'としては、炭素数１〜５のアルキレン基又はＯ−が好ましく、炭素数１〜５のアルキレン基がより好ましく、メチレン基が最も好ましい。
【０２０２】
ｚは０〜２のいずれであっても良く、０が最も好ましい。
【０２０３】
ｚが２である場合、複数のＲ２７はそれぞれ同じであっても良く、異なっていても良い。
【０２０４】
Ｒ２７におけるアルキル基、アルコキシ基、ハロゲン化アルキル基、−ＣＯＯＲ"、−ＯＣ（＝Ｏ）Ｒ"、ヒドロキシアルキル基としては、それぞれ、前記で−ＳＯ２−含有環式基が有していても良い置換基として挙げたアルキル基、アルコキシ基、ハロゲン化アルキル基、−ＣＯＯＲ"、−ＯＣ（＝Ｏ）Ｒ"、ヒドロキシアルキル基と同様のものが挙げられる。
【０２０５】
以下に、前記一般式（３−１）〜（３−４）で表される具体的な環式基を例示する。なお、一般式（３−１）〜（３−４）中の「Ａｃ」はアセチル基を示す。
【０２０６】
【化１０】
2014062990.tif 000012
【０２０７】
【化１１】
2014062990.tif 000013
【０２０８】
【化１２】
2014062990.tif 000014
−ＳＯ２−含有環式基としては、上記の中でも、前記一般式（３−１）で表される基が好ましく、前記化学式（３−１−１）、（３−１−１８）、（３−３−１）及び（３−４−１）のいずれかで表される基からなる群から選択される少なくとも一種を用いることがより好ましく、前記化学式（３−１−１）で表される基が最も好ましい。
【０２０９】
［ラクトン含有環式基］
「ラクトン含有環式基」とは、その環骨格中に−Ｏ−Ｃ（＝Ｏ）−を含む環（ラクトン環）を含有する環式基を示す。ラクトン環をひとつ目の環として数え、ラクトン環のみの場合は単環式基、さらに他の環構造を有する場合は、その構造に関わらず多環式基と称する。ラクトン含有環式基は、単環式基であっても良く、多環式基であっても良い。
【０２１０】
構成単位（ａ２）におけるラクトン環式基としては、特に限定されることなく任意のものが使用可能である。具体的には、ラクトン含有単環式基としては、４〜６員環ラクトンから水素原子を１つ除いた基、例えばβ−プロピオノラクトンから水素原子を１つ除いた基、γ−ブチロラクトンから水素原子１つを除いた基、δ−バレロラクトンから水素原子を１つ除いた基等が挙げられる。また、ラクトン含有多環式基としては、ラクトン環を有するビシクロアルカン、トリシクロアルカン、テトラシクロアルカンから水素原子一つを除いた基が挙げられる。
【０２１１】
ラクトン含有環式基として、より具体的には、下記一般式（４−１）〜（４−７）で表される基が挙げられる。
【０２１２】
【化１３】
2014062990.tif 000015
【０２１３】
【化１４】
2014062990.tif 000016
［一般式（４−１）〜（４−７）中、Ｒ'はそれぞれ独立に水素原子、アルキル基、アルコキシ基、ハロゲン原子、ハロゲン化アルキル基、水酸基、酸素原子（＝Ｏ）、−ＣＯＯＲ"、−ＯＣ（＝Ｏ）Ｒ"、ヒドロキシアルキル基又はシアノ基であり、Ｒ"は水素原子又はアルキル基であり；ｓ"は０又は１〜２の整数であり；Ａ"は酸素原子もしくは硫黄原子を含んでいても良い炭素数１〜５のアルキレン基、酸素原子又は硫黄原子であり；ｍは０又は１の整数である。］
Ｒ'のアルキル基、アルコキシ基、ハロゲン原子、ハロゲン化アルキル基、−ＣＯＯＲ"、−ＯＣ（＝Ｏ）Ｒ"、ヒドロキシアルキル基としては、それぞれ、−ＳＯ２−含有環式基が有していても良い置換基として挙げたアルキル基、アルコキシ基、ハロゲン原子、ハロゲン化アルキル基、−ＣＯＯＲ"、−ＯＣ（＝Ｏ）Ｒ"、ヒドロキシアルキル基、−ＣＯＯＲ"、−ＯＣ（＝Ｏ）Ｒ"（Ｒ"は前記同様）と同様のものが挙げられる。
【０２１４】
Ａ"としては、炭素数１〜５のアルキレン基又はＯ−が好ましく、炭素数１〜５のアルキレン基がより好ましく、メチレン基が最も好ましい。
【０２１５】
ｓ"は１〜２の整数が好ましい。
【０２１６】
以下に、前記一般式（４−１）〜（４−７）で表される具体的な環式基を例示する。なお、式中の波線は結合手を示す。
【０２１７】
【化１５】
2014062990.tif 000017
構成単位（ａ２）としては、−ＳＯ２−含有環式基又はラクトン含有環式基を有するものであれば他の部分の構造は特に限定されないが、α位の炭素原子に結合した水素原子が置換基で置換されていても良いアクリル酸エステルから誘導される構成単位であって−ＳＯ２−含有環式基を含む構成単位、及びα位の炭素原子に結合した水素原子が置換基で置換されていても良いアクリル酸エステルから誘導される構成単位であってラクトン含有環式基を含む構成単位からなる群より選択される少なくとも１種の構成単位が好ましい。
【０２１８】
構成単位（ａ２）の例として、より具体的には、下記一般式（ａ２−０）で表される構成単位が挙げられる。
【０２１９】
【化１６】
2014062990.tif 000018
［一般式（ａ２−０）中、Ｒは水素原子、炭素数１〜５のアルキル基又は炭素数１〜５のハロゲン化アルキル基であり、Ｒ２８は−ＳＯ２−含有環式基又はラクトン含有環式基であり、Ｙ４は単結合又は２価の連結基である。］
一般式（ａ２−０）中、Ｒは前記と同様である。
【０２２０】
Ｒ２８は、前記で挙げた−ＳＯ２−含有環式基又はラクトン含有環式基と同様である。
【０２２１】
Ｙ４は、単結合、２価の連結基のいずれであっても良いが、２価の連結基であることが好ましい。
【０２２２】
Ｙ４における２価の連結基としては、特に限定されず、例えば、前記（ａ１−０−２）におけるＹ２における２価の連結基と同様のものが挙げられる。それらの中でも、アルキレン基、又はエステル結合（−Ｃ（＝Ｏ）−Ｏ−）を含むものが好ましい。
【０２２３】
該アルキレン基は、直鎖状又は分岐鎖状のアルキレン基が好ましい。具体的には、前記Ｙ２における脂肪族炭化水素基として挙げた直鎖状のアルキレン基、分岐鎖状のアルキレン基と同様のものが挙げられる。
【０２２４】
エステル結合を含む２価の連結基としては、特に、一般式：−Ｒ３０−Ｃ（＝Ｏ）−Ｏ−［式中、Ｒ３０は２価の連結基である。］で表される基が好ましい。即ち、構成単位（ａ２）は、下記一般式（ａ２−０−１）で表される構成単位であることが好ましい。
【０２２５】
【化１７】
2014062990.tif 000019
［一般式（ａ２−０−１）中、Ｒ及びＲ２８はそれぞれ前記と同様であり、ｃ〜ｅはそれぞれ独立に１〜３の整数である。］
構成単位（ａ２）としては、特に、下記一般式（ａ２−１−１１）、（ａ２−１−１２）、（ａ２−２−１１）、（ａ２−１−１２）で表される構成単位が好ましく、下記一般式（ａ２−１−１２）又は（ａ２−２−１１）で表される構成単位がより好ましい。
【０２２６】
【化１８】
2014062990.tif 000020
［一般式（ａ２−１−１１）、（ａ２−１−１２）、（ａ２−２−１１）又は（ａ２−１−１２）中、Ｒ、Ａ'、Ｒ２７、ｚ、Ｒ'、ｓ"はそれぞれ前記と同じである。］
（Ａ１）成分において、構成単位（ａ２）は１種類でも２種類以上でもよい。
【０２２７】
（Ａ１）成分が構成単位（ａ２）を含有する場合、（Ａ１）成分中の構成単位（ａ２）の割合は、当該（Ａ１）成分を構成する全構成単位の合計に対し、３０〜７０モル％が好ましく、３０〜６５モル％がより好ましく、４０〜６０モル％がさらに好ましい。下限値以上とすることにより構成単位（ａ２）を含有させることによる効果が充分に得られ、上限値以下とすることにより他の構成単位とのバランスをとることができ、ＤＯＦ、ＣＤＵ等の種々のリソグラフィー特性及びパターン形状が良好となる。
【０２２８】
［その他の構成単位］
（Ａ１）成分は、本実施形態の効果を損なわない範囲で、上記構成単位（ａ１'）、（ａ２）以外の他の構成単位（ａ４）を含んでいても良い。
【０２２９】
構成単位（ａ４）は、上述の構成単位（ａ１'）、（ａ２）に分類されない他の構成単位であれば特に限定されるものではなく、ＡｒＦエキシマレーザー用、ＫｒＦエキシマレーザー用（好ましくはＡｒＦエキシマレーザー用）等のレジスト用樹脂に用いられるものとして従来から知られている多数のものが使用可能である。
【０２３０】
構成単位（ａ４）としては、例えば酸非解離性の脂肪族多環式基を含むアクリル酸エステルから誘導される構成単位などが好ましい。該多環式基は、例えば、前記の構成単位（ａ１）の場合に例示したものと同様のものを例示することができ、ＡｒＦエキシマレーザー用、ＫｒＦエキシマレーザー用（好ましくはＡｒＦエキシマレーザー用）等のレジスト組成物の樹脂成分に用いられるものとして従来から知られている多数のものが使用可能である。
【０２３１】
特にトリシクロデシル基、アダマンチル基、テトラシクロドデシル基、イソボルニル基、ノルボルニル基から選ばれる少なくとも１種であると、工業上入手し易いなどの点で好ましい。これらの多環式基は、炭素数１〜５の直鎖状もしくは分岐鎖状のアルキル基、炭素数１〜５の直鎖状もしくは分岐鎖状のヒドロキシアルキル基、又はシアノ基を置換基として有していても良い。
【０２３２】
また、構成単位（ａ４）としては、酸非解離性の芳香族基を含むアクリル酸エステルから誘導される構成単位、スチレンから誘導される構成単位、ヒドロキシスチレンから誘導される構成単位等も好ましい。
【０２３３】
構成単位（ａ４）として、具体的には、下記一般式（ａ４−１）〜（ａ４−６）の構造のもの、ビニル（ヒドロキシ）ナフタレン、（ヒドロキシ）ナフチル（メタ）アクリレート（ヒドロキシ）ベンジル（メタ）アクリレート等を例示することができる。
【０２３４】
【化１９】
2014062990.tif 000021
［一般式（ａ４−１）〜（ａ４−６）中、Ｒは前記と同じである。］
また、構成単位（ａ４）としては構成単位（ａ１'）に該当しない酸分解性基を有する構成単位を含有していても良い。
【０２３５】
かかる構成単位（ａ４）を（Ａ１）成分に含有させる際、構成単位（ａ４）の割合は、（Ａ１）成分を構成する全構成単位の合計に対し、１〜３０モル％であることが好ましく、１０〜２０モル％であることがより好ましい。
【０２３６】
（Ａ１）成分は、構成単位（ａ１'）を有する樹脂成分であることが好ましい。
【０２３７】
（Ａ１）成分として具体的には、構成単位（ａ１'）及び（ａ２）からなる共重合体；構成単位（ａ１'）、（ａ２）及び（ａ４）からなる共重合体等が例示できる。
【０２３８】
（Ａ１）成分の質量平均分子量（Ｍｗ）（ゲルパーミエーションクロマトグラフィー（ＧＰＣ）によるポリスチレン換算基準）は、特に限定されるものではなく、１０００〜５００００が好ましく、１５００〜３００００がより好ましく、２０００〜２００００が最も好ましい。この範囲の上限値以下であると、レジストとして用いるのに充分なレジスト溶剤への溶解性があり、この範囲の下限値以上であると、耐ドライエッチング性やレジストパターン断面形状が良好である。
【０２３９】
分散度（Ｍｗ／Ｍｎ）は、特に限定されず、１．０〜５．０が好ましく、１．０〜３．０がより好ましく、１．０〜２．５が最も好ましい。なお、Ｍｎは数平均分子量を示す。
【０２４０】
（Ａ１）成分は、各構成単位を誘導するモノマーを、例えばアゾビスイソブチロニトリル（ＡＩＢＮ）のようなラジカル重合開始剤を用いた公知のラジカル重合等によって重合させることによって得ることができる。
【０２４１】
また、（Ａ１）成分には、上記重合の際に、例えばＨＳ−ＣＨ２−ＣＨ２−ＣＨ２−Ｃ（ＣＦ３）２−ＯＨのような連鎖移動剤を併用して用いることにより、末端に−Ｃ（ＣＦ３）２−ＯＨ基を導入してもよい。このように、アルキル基の水素原子の一部がフッ素原子で置換されたヒドロキシアルキル基が導入された共重合体は、現像欠陥の低減やＬＥＲ（ラインエッジラフネス：ライン側壁の不均一な凹凸）の低減に有効である。
【０２４２】
各構成単位を誘導するモノマーは、市販のものを用いても良く、公知の方法を利用して合成してもよい。
【０２４３】
（Ａ１）成分は、１種類を単独で用いても良く、２種類以上を併用しても良い。
【０２４４】
（Ａ）成分中の（Ａ１）成分の割合は、（Ａ）成分の総質量に対し、２５質量％以上が好ましく、５０質量％がより好ましく、７５質量％がさらに好ましく、１００質量％であっても良い。該割合が２５質量％以上であると、ＭＥＦ、真円性（Ｃｉｒｃｕｌａｒｉｔｙ）、ラフネス低減等のリソグラフィー特性がより向上する。
【０２４５】
（Ａ）成分は、本実施形態の効果を損なわない範囲で、（Ａ１）成分以外の、酸の作用により極性が増大する基材成分（以下「（Ａ２）成分」という。）を含有してもよい。
【０２４６】
（Ａ２）成分としては、分子量が５００以上４０００未満であって、上述の（Ａ１）成分の説明で例示したような酸解離性基と、親水性基とを有する低分子化合物などが挙げられる。具体的には、複数のフェノール骨格を有する化合物の水酸基の水素原子の一部又は全部が上記酸解離性基で置換されたものが挙げられる。
【０２４７】
該低分子化合物としては、例えば、非化学増幅型のｇ線やｉ線レジストにおける増感剤や、耐熱性向上剤として知られている低分子量フェノール化合物の水酸基の水素原子の一部を上記酸解離性基で置換したものが好ましく、そのようなものから任意に用いることができる。
【０２４８】
該低分子量フェノール化合物としては、例えば、ビス（４−ヒドロキシフェニル）メタン、ビス（２，３，４−トリヒドロキシフェニル）メタン、２−（４−ヒドロキシフェニル）−２−（４'−ヒドロキシフェニル）プロパン、２−（２，３，４−トリヒドロキシフェニル）−２−（２'，３'，４'−トリヒドロキシフェニル）プロパン、トリス（４−ヒドロキシフェニル）メタン、ビス（４−ヒドロキシ−３，５−ジメチルフェニル）−２−ヒドロキシフェニルメタン、ビス（４−ヒドロキシ−２，５−ジメチルフェニル）−２−ヒドロキシフェニルメタン、ビス（４−ヒドロキシ−３，５−ジメチルフェニル）−３，４−ジヒドロキシフェニルメタン、ビス（４−ヒドロキシ−２，５−ジメチルフェニル）−３，４−ジヒドロキシフェニルメタン、ビス（４−ヒドロキシ−３−メチルフェニル）−３，４−ジヒドロキシフェニルメタン、ビス（３−シクロヘキシル−４−ヒドロキシ−６−メチルフェニル）−４−ヒドロキシフェニルメタン、ビス（３−シクロヘキシル−４−ヒドロキシ−６−メチルフェニル）−３，４−ジヒドロキシフェニルメタン、１−［１−（４−ヒドロキシフェニル）イソプロピル］−４−［１，１−ビス（４−ヒドロキシフェニル）エチル］ベンゼン、フェノール、ｍ−クレゾール、ｐ−クレゾール又はキシレノールなどのフェノール類のホルマリン縮合物の２〜６核体などが挙げられる。勿論これらに限定されるものではない。特には、トリフェニルメタン骨格を２〜６個有するフェノール化合物が、解像性、ラインエッジラフネス（ＬＷＲ）に優れることから好ましい。該酸解離性基も特に限定されず、上記したものが挙げられる。
【０２４９】
本実施形態で用いるレジスト組成物中、（Ａ）成分の含有量は、形成しようとするレジスト膜厚等に応じて調整すればよい。
【０２５０】
［酸発生剤成分；（Ｂ）成分］
（Ｂ）成分は、露光により酸を発生する酸発生剤成分である。
【０２５１】
（Ｂ）成分としては、特に限定されず、これまで化学増幅型レジスト用の酸発生剤として提案されているものを使用することができる。このような酸発生剤としては、これまで、ヨードニウム塩やスルホニウム塩などのオニウム塩系酸発生剤、オキシムスルホネート系酸発生剤、ビスアルキル又はビスアリールスルホニルジアゾメタン類、ポリ（ビススルホニル）ジアゾメタン類などのジアゾメタン系酸発生剤、ニトロベンジルスルホネート系酸発生剤、イミノスルホネート系酸発生剤、ジスルホン系酸発生剤など多種のものが知られている。
【０２５２】
オニウム塩系酸発生剤としては、例えば下記一般式（ｂ−１）又は（ｂ−２）で表される化合物を用いることができる。
【０２５３】
【化２０】
2014062990.tif 000022
［一般式（ｂ−１）又は（ｂ−２）中、Ｒ１"〜Ｒ３"，Ｒ５"〜Ｒ６"は、それぞれ独立に、置換基により置換されていても良いアリール基、アルキル基又はアルケニル基を表す。式（ｂ−１）におけるＲ１"〜Ｒ３"のうち、いずれか２つが相互に結合して式中のイオウ原子と共に環を形成してもよい。Ｚ−は対アニオンを表す。］
・カチオン部
前記一般式（ｂ−１）中、Ｒ１"〜Ｒ３"における置換基により置換されていても良いアリール基としては、炭素数６〜２０の無置換のアリール基；該無置換のアリール基の水素原子の一部又は全部が置換基で置換された置換アリール基等が挙げられる。
【０２５４】
無置換のアリール基としては、安価に合成可能なことから、炭素数６〜１０のアリール基が好ましい。具体的には、例えばフェニル基、ナフチル基が挙げられる。
【０２５５】
置換アリール基における置換基としては、例えば、アルキル基、アルコキシ基、ハロゲン原子、ハロゲン化アルキル基、水酸基、オキソ基（＝Ｏ）、シアノ基、アリール基、アルコキシアルキルオキシ基、アルコキシカルボニルアルキルオキシ基、−Ｃ（＝Ｏ）−Ｏ−Ｒ６'、−Ｏ−Ｃ（＝Ｏ）−Ｒ７'、−Ｏ−Ｒ８'、−Ｏ−Ｒ９'、ハロゲン化アルキルスルホニルオキシ基、−Ｏ−Ｗ１−［Ｏ−Ｒ１１"−Ｓ＋（Ｒ２１"）（Ｒ３１"）］ｘ等が挙げられる。Ｒ６'、Ｒ７'、Ｒ８'は、それぞれ、炭素数１〜２５の直鎖状、分岐鎖状若しくは炭素数３〜２０の環状の飽和炭化水素基、又は、炭素数２〜５の直鎖状若しくは分岐鎖状の脂肪族不飽和炭化水素基である。Ｒ９'は含窒素炭化水素基を表す。Ｒ１１"は置換基により置換されていても良いアリーレン基、アルキレン基又はアルケニレン基を表す。Ｒ２１"、Ｒ３１"はそれぞれ独立に置換基により置換されていても良いアリール基、アルキル基又はアルケニル基を表し、相互に結合して式中のイオウ原子と共に環を形成してもよい。ｘは１又は２であり、Ｗ１は（ｘ＋１）価の連結基を表す。
【０２５６】
前記アリール基の置換基としての、アルキル基、アルコキシ基、ハロゲン原子、ハロゲン化アルキル基としては、前記式（ａ１−０−２）中のＹ２における２価の連結基の説明中で芳香族炭化水素基の置換基としてあげたものと同様である。
【０２５７】
前記アリール基の置換基としてのアリール基としては、炭素数６〜１２のアリール基が好ましく、フェニル基又はナフチル基が好ましい。
【０２５８】
前記アリール基の置換基としてのアルコキシアルキルオキシ基としては、例えば、
一般式：−Ｏ−Ｃ（Ｒ４７）（Ｒ４８）−Ｏ−Ｒ４９
［一般式中、Ｒ４７、Ｒ４８はそれぞれ独立して水素原子又は直鎖状もしくは分岐鎖状のアルキル基であり、Ｒ４９はアルキル基である。］で表される基が挙げられる。
【０２５９】
Ｒ４７、Ｒ４８において、アルキル基の炭素数は好ましくは１〜５であり、直鎖状、分岐鎖状のいずれでもよく、エチル基、メチル基が好ましく、メチル基が最も好ましい。
【０２６０】
Ｒ４７、Ｒ４８は、少なくとも一方が水素原子であることが好ましい。特に、一方が水素原子であり、他方が水素原子又はメチル基であることがより好ましい。
【０２６１】
Ｒ４９のアルキル基としては、好ましくは炭素数が１〜１５であり、直鎖状、分岐鎖状、環状のいずれであっても良い。
【０２６２】
Ｒ４９における直鎖状、分岐鎖状のアルキル基としては、炭素数が１〜５であることが好ましく、例えば、メチル基、エチル基、プロピル基、ｎ−ブチル基、ｔｅｒｔ−ブチル基などが挙げられる。
【０２６３】
Ｒ４９における環状のアルキル基としては、炭素数４〜１５であることが好ましく、炭素数４〜１２であることがさらに好ましく、炭素数５〜１０が最も好ましい。具体的には炭素数１〜５のアルキル基、フッ素原子又はフッ素化アルキル基で置換されていても良いし、されていなくても良いモノシクロアルカン、ビシクロアルカン、トリシクロアルカン、テトラシクロアルカンなどのポリシクロアルカンから１個以上の水素原子を除いた基などが挙げられる。モノシクロアルカンとしては、シクロペンタン、シクロヘキサン等が挙げられる。ポリシクロアルカンとしては、アダマンタン、ノルボルナン、イソボルナン、トリシクロデカン、テトラシクロドデカン等が挙げられる。中でもアダマンタンから１個以上の水素原子を除いた基が好ましい。
【０２６４】
前記アリール基の置換基としてのアルコキシカルボニルアルキルオキシ基としては、例えば、
一般式：−Ｏ−Ｒ５０−Ｃ（＝Ｏ）−Ｏ−Ｒ５６
［一般式中、Ｒ５０は直鎖状もしくは分岐鎖状のアルキレン基であり、Ｒ５６は第３級アルキル基である。］で表される基が挙げられる。
【０２６５】
Ｒ５０における直鎖状、分岐鎖状のアルキレン基としては、炭素数が１〜５であることが好ましく、例えば、メチレン基、エチレン基、トリメチレン基、テトラメチレン基、１，１−ジメチルエチレン基などが挙げられる。
【０２６６】
Ｒ５６における第３級アルキル基としては、２−メチル−２−アダマンチル基、２−エチル−２−アダマンチル基、１−メチル−１−シクロペンチル基、１−エチル−１−シクロペンチル基、１−メチル−１−シクロヘキシル基、１−エチル−１−シクロヘキシル基、１−（１−アダマンチル）−１−メチルエチル基、１−（１−アダマンチル）−１−メチルプロピル基、１−（１−アダマンチル）−１−メチルブチル基、１−（１−アダマンチル）−１−メチルペンチル基；１−（１−シクロペンチル）−１−メチルエチル基、１−（１−シクロペンチル）−１−メチルプロピル基、１−（１−シクロペンチル）−１−メチルブチル基、１−（１−シクロペンチル）−１−メチルペンチル基；１−（１−シクロヘキシル）−１−メチルエチル基、１−（１−シクロヘキシル）−１−メチルプロピル基、１−（１−シクロヘキシル）−１−メチルブチル基、１−（１−シクロヘキシル）−１−メチルペンチル基、ｔｅｒｔ−ブチル基、ｔｅｒｔ−ペンチル基、ｔｅｒｔ−ヘキシル基などが挙げられる。
【０２６７】
さらに、前記一般式：−Ｏ−Ｒ５０−Ｃ（＝Ｏ）−Ｏ−Ｒ５６におけるＲ５６を、Ｒ５６'で置き換えた基も挙げられる。Ｒ５６'は、水素原子、アルキル基、フッ素化アルキル基、又はヘテロ原子を含んでいても良い脂肪族環式基である。
【０２６８】
Ｒ５６'におけるアルキル基は、前記Ｒ４９のアルキル基と同様のものが挙げられる。
Ｒ５６'におけるフッ素化アルキル基は、前記Ｒ４９のアルキル基中の水素原子の一部又は全部がフッ素原子で置換された基が挙げられる。
【０２６９】
Ｒ５６'における、ヘテロ原子を含んでいても良い脂肪族環式基としては、ヘテロ原子を含まない脂肪族環式基、環構造中にヘテロ原子を含む脂肪族環式基、脂肪族環式基中の水素原子がヘテロ原子に置換されたもの等が挙げられる。
【０２７０】
Ｒ５６'について、ヘテロ原子を含まない脂肪族環式基としては、モノシクロアルカン、ビシクロアルカン、トリシクロアルカン、テトラシクロアルカンなどのポリシクロアルカンから１個以上の水素原子を除いた基などが挙げられる。モノシクロアルカンとしては、シクロペンタン、シクロヘキサン等が挙げられる。ポリシクロアルカンとしては、アダマンタン、ノルボルナン、イソボルナン、トリシクロデカン、テトラシクロドデカン等が挙げられる。中でもアダマンタンから１個以上の水素原子を除いた基が好ましい。
【０２７１】
Ｒ５６'について、環構造中にヘテロ原子を含む脂肪族環式基として具体的には、後述する式（Ｌ１）〜（Ｌ７）、（Ｓ１）〜（Ｓ４）で表される基等が挙げられる。
【０２７２】
Ｒ５６'について、脂肪族環式基中の水素原子がヘテロ原子に置換されたものとして具体的には、脂肪族環式基中の水素原子が酸素原子（＝Ｏ）に置換されたもの等が挙げられる。
【０２７３】
−Ｃ（＝Ｏ）−Ｏ−Ｒ６'、−Ｏ−Ｃ（＝Ｏ）−Ｒ７'、−Ｏ−Ｒ８'におけるＲ６'、Ｒ７'、Ｒ８'は、それぞれ、炭素数１〜２５の直鎖状、分岐鎖状若しくは炭素数３〜２０の環状の飽和炭化水素基、又は、炭素数２〜５の直鎖状若しくは分岐鎖状の脂肪族不飽和炭化水素基である。
【０２７４】
直鎖状若しくは分岐鎖状の飽和炭化水素基は、炭素数１〜２５であり、炭素数１〜１５であることが好ましく、４〜１０であることがより好ましい。
【０２７５】
直鎖状の飽和炭化水素基としては、例えば、メチル基、エチル基、プロピル基、ブチル基、ペンチル基、ヘキシル基、ヘプチル基、オクチル基、ノニル基、デシル基などが挙げられる。
【０２７６】
分岐鎖状の飽和炭化水素基としては、第３級アルキル基を除き、例えば、１−メチルエチル基、１−メチルプロピル基、２−メチルプロピル基、１−メチルブチル基、２−メチルブチル基、３−メチルブチル基、１−エチルブチル基、２−エチルブチル基、１−メチルペンチル基、２−メチルペンチル基、３−メチルペンチル基、４−メチルペンチル基などが挙げられる。
【０２７７】
前記直鎖状又は分岐鎖状の飽和炭化水素基は、置換基により置換されていても良い。該置換基としては、例えばアルコキシ基、ハロゲン原子、ハロゲン化アルキル基、水酸基、酸素原子（＝Ｏ）、シアノ基、カルボキシ基等が挙げられる。
【０２７８】
前記直鎖状又は分岐鎖状の飽和炭化水素基の置換基としてのアルコキシ基としては、炭素数１〜５のアルコキシ基が好ましく、メトキシ基、エトキシ基、ｎ−プロポキシ基、ｉｓｏ−プロポキシ基、ｎ−ブトキシ基、ｔｅｒｔ−ブトキシ基が好ましく、メトキシ基、エトキシ基が最も好ましい。
【０２７９】
前記直鎖状又は分岐鎖状の飽和炭化水素基の置換基としてのハロゲン原子としては、フッ素原子、塩素原子、臭素原子、ヨウ素原子等が挙げられ、フッ素原子が好ましい。
【０２８０】
前記直鎖状又は分岐鎖状の飽和炭化水素基の置換基としてのハロゲン化アルキル基としては、前記直鎖状又は分岐鎖状の飽和炭化水素基の水素原子の一部又は全部が前記ハロゲン原子で置換された基が挙げられる。
【０２８１】
Ｒ６'、Ｒ７'、Ｒ８'における炭素数３〜２０の環状の飽和炭化水素基としては、多環式基、単環式基のいずれでもよく、例えば、モノシクロアルカンから１個の水素原子を除いた基；ビシクロアルカン、トリシクロアルカン、テトラシクロアルカン等のポリシクロアルカンから１個の水素原子を除いた基などが挙げられる。より具体的には、シクロペンタン、シクロヘキサン、シクロヘプタン、シクロオクタン等のモノシクロアルカンや、アダマンタン、ノルボルナン、イソボルナン、トリシクロデカン、テトラシクロドデカン等のポリシクロアルカンから１個の水素原子を除いた基などが挙げられる。
【０２８２】
該環状の飽和炭化水素基は、置換基により置換されていても良い。例えば当該環状のアルキル基が有する環を構成する炭素原子の一部がヘテロ原子で置換されていても良く、当該環状のアルキル基が有する環に結合した水素原子が置換基で置換されていても良い。
【０２８３】
前者の例としては、前記モノシクロアルカン又はポリシクロアルカンの環を構成する炭素原子の一部が酸素原子、硫黄原子、窒素原子等のヘテロ原子で置換された複素シクロアルカンから１個以上の水素原子を除いた基が挙げられる。また、前記環の構造中にエステル結合（−Ｃ（＝Ｏ）−Ｏ−）を有していても良い。具体的には、γ−ブチロラクトンから水素原子１つを除いた基等のラクトン含有単環式基や、ラクトン環を有するビシクロアルカン、トリシクロアルカン、テトラシクロアルカンから水素原子一つを除いた基等のラクトン含有多環式基等が挙げられる。
【０２８４】
後者の例における置換基としては、上述した直鎖状又は分岐鎖状のアルキル基が有してもよい置換基として挙げたものと同様のもの、炭素数１〜５のアルキル基等が挙げられる。
【０２８５】
また、Ｒ６'、Ｒ７'、Ｒ８'は、直鎖状又は分岐鎖状のアルキル基と、環状アルキル基との組み合わせであっても良い。
【０２８６】
直鎖状又は分岐鎖状のアルキル基と環状アルキル基との組合せとしては、直鎖状又は分岐鎖状のアルキル基に置換基として環状のアルキル基が結合した基、環状のアルキル基に置換基として直鎖状又は分岐鎖状のアルキル基が結合した基等が挙げられる。
【０２８７】
Ｒ６'、Ｒ７'、Ｒ８'における直鎖状の脂肪族不飽和炭化水素基としては、例えば、ビニル基、プロペニル基（アリル基）、ブチニル基などが挙げられる。
【０２８８】
Ｒ６'、Ｒ７'、Ｒ８'における分岐鎖状の脂肪族不飽和炭化水素基としては、例えば、１−メチルプロペニル基、２−メチルプロペニル基などが挙げられる。
【０２８９】
該直鎖状若しくは分岐鎖状の脂肪族不飽和炭化水素基は置換基により置換されていても良い。該置換基としては、前記直鎖状又は分岐鎖状のアルキル基が有していても良い置換基として挙げたものと同様のものが挙げられる。
【０２９０】
Ｒ７'、Ｒ８'においては、上記のなかでも、リソグラフィー特性、レジストパターン形状が良好であることから、炭素数１〜１５の直鎖状若しくは分岐鎖状の飽和炭化水素基、又は炭素数３〜２０の環状の飽和炭化水素基が好ましい。
【０２９１】
−Ｏ−Ｒ９'中のＲ９'における含窒素炭化水素基としては、前記芳香族炭化水素基又は脂肪族炭化水素基における炭素原子の一部を窒素原子で置換したものが挙げられる。好ましい例としては、炭素数１〜１０の直鎖状又は分岐鎖状のアミノアルキル基における窒素原子に結合した水素原子の１つ又は２つが炭素数１〜１０のアルキル基で置換された（モノ又はジ）アルキルアミノアルキル基が挙げられる。
【０２９２】
ハロゲン化アルキルスルホニルオキシ基におけるハロゲン化アルキル基としては、前記置換基としてのハロゲン化アルキル基と同様のものが挙げられ、トリフルオロメチル基が特に好ましい。
【０２９３】
−Ｏ−Ｗ１−［Ｏ−Ｒ１１"−Ｓ＋（Ｒ２１"）（Ｒ３１"）］ｘにおいて、Ｒ１１"における置換基により置換されていても良いアリーレン基、アルキレン基、アルケニレン基としてはそれぞれ、Ｒ１"における置換基により置換されていても良いアリール基、アルキル基、アルケニル基から水素原子を１個除いた基が挙げられる。
【０２９４】
Ｒ２１"、Ｒ３１"としてはそれぞれ式（ｂ−１）中のＲ２"、Ｒ３"と同様のものが挙げられる。
【０２９５】
ｘは１又は２である。
【０２９６】
Ｗ１は、（ｘ＋１）価、即ち２価又は３価の連結基である。
【０２９７】
Ｗ１における２価の連結基としては、上記Ｙ２の２価の連結基と同様のものが挙げられ、直鎖状、分岐鎖状、環状のいずれであっても良く、環状であることが好ましい。なかでも、アリーレン基の両端に２個のカルボニル基が組み合わさった基が好ましい。アリーレン基としては、フェニレン基、ナフチレン基等が挙げられ、フェニレン基が特に好ましい。
【０２９８】
Ｗ１における３価の連結基としては、２価の連結基から水素原子を１個除いた基、２価の連結基にさらに２価の連結基が結合した基、等が挙げられる。２価の連結基としては上記Ｙ２の２価の連結基と同様のものが挙げられる。Ｗ１における３価の連結基としては、アリーレン基に３個のカルボニル基が組み合わさった基が好ましい。
【０２９９】
置換基として−Ｏ−Ｗ１−［Ｏ−Ｒ１１"−Ｓ＋（Ｒ２１"）（Ｒ３"）］ｘを有する場合、Ｒ１"〜Ｒ３"のうち、−Ｏ−Ｗ１−［Ｏ−Ｒ１１"−Ｓ＋（Ｒ２１"）（Ｒ３"）］ｘを有するのは１つであることが好ましい。
【０３００】
置換基として−Ｏ−Ｗ１−［Ｏ−Ｒ１１"−Ｓ＋（Ｒ２１"）（Ｒ３"）］ｘを有するカチオンの好ましい具体例として、下記の一般式（ｃａ−０）で表されるものが挙げられる。
【０３０１】
【化２１】
2014062990.tif 000023
［一般式（ｃａ−０）中、Ｒ１１"は置換基により置換されていても良いアリーレン基、アルキレン基又はアルケニレン基を表す。Ｒ２１"、Ｒ３１"はそれぞれ独立に置換基により置換されていても良いアリール基、アルキル基又はアルケニル基を表し、相互に結合して式中のイオウ原子と共に環を形成してもよい。ｘは１又は２であり、Ｗ１は（ｘ＋１）価の連結基を表す。］
Ｒ１"〜Ｒ３"における置換基により置換されていても良いアルキル基としては、例えば、無置換のアルキル基、該無置換のアルキル基の水素原子の一部又は全部が置換基で置換された置換アルキル基等が挙げられる。
【０３０２】
無置換のアルキル基としては、直鎖状、分岐鎖状、環状のいずれであっても良い。解像性に優れる点から、炭素数１〜１０のアルキル基が好ましく、炭素数１〜５のアルキル基がより好ましい。具体的には、メチル基、エチル基、ｎ−プロピル基、イソプロピル基、ｎ−ブチル基、イソブチル基、ｎ−ペンチル基、シクロペンチル基、ヘキシル基、シクロヘキシル基、ノニル基、デシル基等が挙げられる。
【０３０３】
置換アルキル基における置換基としては、例えば、アルコキシ基、ハロゲン原子、ハロゲン化アルキル基、水酸基、オキソ基（＝Ｏ）、シアノ基、アリール基、アルコキシアルキルオキシ基、アルコキシカルボニルアルキルオキシ基、−Ｃ（＝Ｏ）−Ｏ−Ｒ６'、−Ｏ−Ｃ（＝Ｏ）−Ｒ７'、−Ｏ−Ｒ８'、  −Ｏ−Ｒ９'、ハロゲン化アルキルスルホニルオキシ基、−Ｏ−Ｗ１−［Ｏ−Ｒ１１"−Ｓ＋（Ｒ２１"）（Ｒ３"）］ｘ等が挙げられる。
【０３０４】
これらはそれぞれ、Ｒ１"〜Ｒ３"における置換アリール基が有していても良い置換基として挙げたアルコキシ基、ハロゲン原子、ハロゲン化アルキル基、水酸基、オキソ基（＝Ｏ）、シアノ基、アリール基、アルコキシアルキルオキシ基、アルコキシカルボニルアルキルオキシ基、−Ｃ（＝Ｏ）−Ｏ−Ｒ６'、−Ｏ−Ｃ（＝Ｏ）−Ｒ７'、−Ｏ−Ｒ８'、  −Ｏ−Ｒ９'、ハロゲン化アルキルスルホニルオキシ基、−Ｏ−Ｗ１−［Ｏ−Ｒ１１"−Ｓ＋（Ｒ２１"）（Ｒ３"）］ｘと同様のものが挙げられる。
【０３０５】
Ｒ１"〜Ｒ３"  における置換基により置換されていても良いアルケニル基としては、例えば、無置換のアルケニル基、該無置換のアルケニル基の水素原子の一部又は全部が置換基で置換された置換アルケニル基等が挙げられる。
【０３０６】
無置換のアルケニル基は、直鎖状又は分岐鎖状が好ましく、炭素数は２〜１０であることが好ましく、２〜５がより好ましく、２〜４がさらに好ましい。具体的には、ビニル基、プロペニル基（アリル基）、ブチニル基、１−メチルプロペニル基、２−メチルプロペニル基などが挙げられる。
【０３０７】
置換アルケニル基における置換基としては、Ｒ１"〜Ｒ３"における置換アルキル基が有していても良い置換基として挙げたものと同様のものが挙げられる。
【０３０８】
一般式（ｂ−１）中のカチオン（Ｓ＋（Ｒ１"）（Ｒ２"）（Ｒ３"））のなかで、Ｒ１"〜Ｒ３"がそれぞれ独立に置換基により置換されていても良いアリール基、アルキル基又はアルケニル基である場合の好適なものとして具体的には、下記式（ｃａ−１−１）〜（ｃａ−１−４６）で表されるカチオンが挙げられる。
【０３０９】
【化２２】
2014062990.tif 000024
【０３１０】
【化２３】
2014062990.tif 000025
［式（ｃａ−１−１）〜（ｃａ−１−４６）中、ｇ１、ｇ２、ｇ３は繰返し数を示し、ｇ１は１〜５の整数であり、ｇ２は０〜２０の整数であり、ｇ３は０〜２０の整数である。］
【０３１１】
【化２４】
2014062990.tif 000026
式（ｂ−１）におけるＲ１"〜Ｒ３"のうち、いずれか２つが相互に結合して式中のイオウ原子と共に環を形成してもよい。この場合、該環は、飽和であっても良く、不飽和であっても良い。また、該環は、単環式であっても良く、多環式であっても良い。例えばＲ１"〜Ｒ３"のうち、環を形成する２つのいずれか一方又は両方が環式基（環状のアルキル基又はアリール基）である場合、それらが結合すると、多環式の環（縮合環）が形成される。
【０３１２】
形成される環としては、式中のイオウ原子をその環骨格に含む１つの環が、イオウ原子を含めて、３〜１０員環であることが好ましく、５〜７員環であることが特に好ましい。
【０３１３】
該環は、環骨格を構成する原子として、Ｒ１"〜Ｒ３"が結合した硫黄原子以外の他のヘテロ原子を有していても良い。該ヘテロ原子としては、例えば、硫黄原子、酸素原子、窒素原子等が挙げられる。
【０３１４】
形成される環の具体例としては、例えばチオフェン環、チアゾール環、ベンゾチオフェン環、チアントレン環、ベンゾチオフェン環、ジベンゾチオフェン環、９Ｈ−チオキサンテン環、チオキサントン環、チアントレン環、フェノキサチイン環、テトラヒドロチオフェニウム環、テトラヒドロチオピラニウム環等が挙げられる。
【０３１５】
式（ｂ−１）中のカチオン（Ｓ＋（Ｒ１"）（Ｒ２"）（Ｒ３"））のなかで、Ｒ１"〜Ｒ３"  のうちのいずれか２つが相互に結合して式中のイオウ原子と共に環を形成している場合の好ましい具体例として、例えば、下記式（ｃａ−１２）〜（ｃａ−１５）で表されるカチオン部が挙げられる。
【０３１６】
【化２５】
2014062990.tif 000027
［式（ｃａ−１２）〜（ｃａ−１３）中、Ｑ２は単結合、メチレン基、硫黄原子、酸素原子、窒素原子、カルボニル基、−ＳＯ−、−ＳＯ２−、−ＳＯ３−、−ＣＯＯ−、−ＣＯＮＨ−又はＮ（ＲＮ）−（該ＲＮは炭素数１〜５のアルキル基である。）であり；Ｒ８１〜Ｒ８６はそれぞれ独立してアルキル基、アセチル基、アルコキシ基、カルボキシ基、水酸基又はヒドロキシアルキル基であり；ｎ１〜ｎ５はそれぞれ独立して０〜３の整数であり、ｎ６は０〜２の整数である。］
【０３１７】
【化２６】
2014062990.tif 000028
［式（ｃａ−１４）〜（ｃａ−１５）中、ｕは１〜３の整数であり、Ｒ９は、置換基により置換されていても良いフェニル基、ナフチル基又はアルキル基であり、Ｒ１０は、置換基により置換されていても良いフェニル基、ナフチル基、アルキル基、アルコキシ基又は水酸基であり、Ｒ４'は置換基により置換されていても良いアルキレン基である。］
式（ｃａ−１２）〜（ｃａ−１３）中、Ｒ８１〜Ｒ８６におけるアルキル基は、炭素数１〜５のアルキル基が好ましく、なかでも直鎖又は分岐鎖状のアルキル基がより好ましく、メチル基、エチル基、プロピル基、イソプロピル基、ｎ−ブチル基、又はｔｅｒｔ−ブチル基であることが特に好ましい。
【０３１８】
アルコキシ基は、炭素数１〜５のアルコキシ基が好ましく、なかでも直鎖状又は分岐鎖状のアルコキシ基がより好ましく、メトキシ基、エトキシ基が特に好ましい。
【０３１９】
ヒドロキシアルキル基は、上記アルキル基中の一個又は複数個の水素原子がヒドロキシ基に置換した基が好ましく、ヒドロキシメチル基、ヒドロキシエチル基、ヒドロキシプロピル基等が挙げられる。
【０３２０】
Ｒ８１〜Ｒ８６に付された符号ｎ１〜ｎ６が２以上の整数である場合、複数のＲ８１〜Ｒ８６はそれぞれ同じであっても良く、異なっていても良い。
【０３２１】
ｎ１は、好ましくは０〜２であり、より好ましくは０又は１であり、さらに好ましくは０である。
【０３２２】
ｎ２及びｎ３は、好ましくはそれぞれ独立して０又は１であり、より好ましくは０である。
【０３２３】
ｎ４は、好ましくは０〜２であり、より好ましくは０又は１である。
【０３２４】
ｎ５は、好ましくは０又は１であり、より好ましくは０である。
【０３２５】
ｎ６は、好ましくは０又は１であり、より好ましくは１である。
【０３２６】
前記式（ｃａ−１２）又は（ｃａ−１３）で表されるカチオンの好適なものとしては、例えば以下に示すもの等が挙げられる。
【０３２７】
【化２７】
2014062990.tif 000029
式（ｃａ−１４）〜（ｃａ−１５）中、ｕは１〜３の整数であり、１又は２が最も好ましい。
【０３２８】
Ｒ９は、置換基により置換されていても良いフェニル基、ナフチル基又はアルキル基である。
【０３２９】
Ｒ９におけるフェニル基又はナフチル基が有していても良い置換基としては、Ｒ１"〜Ｒ３"における置換アリール基が有していても良い置換基として挙げたものと同様のものが挙げられる。具体的には、アルキル基、アルコキシ基、ハロゲン原子、ハロゲン化アルキル基、水酸基、オキソ基（＝Ｏ）、シアノ基、アリール基、アルコキシアルキルオキシ基、アルコキシカルボニルアルキルオキシ基、−Ｃ（＝Ｏ）−Ｏ−Ｒ６'、−Ｏ−Ｃ（＝Ｏ）−Ｒ７'、−Ｏ−Ｒ８'、  −Ｏ−Ｒ９'、ハロゲン化アルキルスルホニルオキシ基、−Ｏ−Ｗ１−［Ｏ−Ｒ１１"−Ｓ＋（Ｒ２１"）（Ｒ３"）］ｘ等が挙げられる。
【０３３０】
Ｒ９における置換基により置換されていても良いアルキル基としては、前記Ｒ１"〜Ｒ３"における置換基により置換されていても良いアルキル基と同様のものが挙げられる。
【０３３１】
Ｒ１０は、置換基により置換されていても良いフェニル基、ナフチル基、アルキル基、アルコキシ基又は水酸基である。
【０３３２】
Ｒ１０におけるフェニル基又はナフチル基が有していても良い置換基としては、Ｒ９におけるフェニル基又はナフチル基が有していても良い置換基として挙げたものと同様のものが挙げられる。
【０３３３】
Ｒ１０における置換基により置換されていても良いアルキル基、アルコキシ基におけるアルキル基としてはそれぞれ、前記Ｒ１"〜Ｒ３"におけるにおけるアルキル基と同様のものが挙げられる。
【０３３４】
Ｒ４'におけるアルキレン基としては、直鎖状又は分岐鎖状のアルキレン基が好ましい。該アルキレン基の炭素数は、１〜１２が好ましく、１〜５がより好ましく、１〜３がさらに好ましく、１又は２が特に好ましい。
【０３３５】
Ｒ４'におけるアルキレン基が有していても良い置換基としては、Ｒ１"〜Ｒ３"における置換アルキル基が有していても良い置換基として挙げたものと同様のものが挙げられる。具体的には、アルコキシ基、ハロゲン原子、ハロゲン化アルキル基、水酸基、オキソ基（＝Ｏ）、シアノ基、アリール基、アルコキシアルキルオキシ基、アルコキシカルボニルアルキルオキシ基、−Ｃ（＝Ｏ）−Ｏ−Ｒ６'、−Ｏ−Ｃ（＝Ｏ）−Ｒ７'、−Ｏ−Ｒ８'、  −Ｏ−Ｒ９'、ハロゲン化アルキルスルホニルオキシ基、−Ｏ−Ｗ１−［Ｏ−Ｒ１１"−Ｓ＋（Ｒ２１"）（Ｒ３"）］ｘ等が挙げられる。
【０３３６】
前記式（ｃａ−１４）又は（ｃａ−１５）で表されるカチオンの好適なものとしては、例えば以下に示すもの等が挙げられる。
【０３３７】
【化２８】
2014062990.tif 000030
式（ｃａ−１４−１）中、Ｒｄは置換基である。該置換基としては、上記Ｒ９のフェニル基又はナフチル基が有していても良い置換基として挙げた置換基と同様のものが挙げられる。具体的には、アルキル基、アルコキシ基、ハロゲン原子、ハロゲン化アルキル基、水酸基、オキソ基（＝Ｏ）、シアノ基、アリール基、アルコキシアルキルオキシ基、アルコキシカルボニルアルキルオキシ基、−Ｃ（＝Ｏ）−Ｏ−Ｒ６'、−Ｏ−Ｃ（＝Ｏ）−Ｒ７'、−Ｏ−Ｒ８'、  −Ｏ−Ｒ９'、ハロゲン化アルキルスルホニルオキシ基、−Ｏ−Ｗ１−［Ｏ−Ｒ１１"−Ｓ＋（Ｒ２１"）（Ｒ３"）］ｘ等が挙げられる。
【０３３８】
式（ｂ−２）中のＲ５"〜Ｒ６"における置換基により置換されていても良いアリール基、アルキル基又はアルケニル基としては、Ｒ１"〜Ｒ３"における置換基により置換されていても良いアリール基、アルキル基又はアルケニル基と同様のものが挙げられる。
【０３３９】
Ｒ５"〜Ｒ６"のうち、少なくとも１つは置換基により置換されていても良いアリール基であることが好ましく、両方が置換基により置換されていても良いアリール基であることがより好ましい。
【０３４０】
式（ｂ−２）中のカチオン（Ｉ＋（Ｒ５"）（Ｒ６"））の好ましい具体例としては、ジフェニルヨードニウム、ビス（４−ｔｅｒｔ−ブチルフェニル）ヨードニウム、等が挙げられる。
・アニオン部
式（ｂ−１）〜（ｂ−２）中のＺ−は対アニオンであって、「Ｒ４"ＳＯ３−」が好ましい。
【０３４１】
Ｒ４"は、置換基により置換されていても良いアルキル基、ハロゲン化アルキル基、アリール基又はアルケニル基を表す。
【０３４２】
Ｒ４"としてのアルキル基は、直鎖状、分岐鎖状、環状のいずれであっても良い。
【０３４３】
Ｒ４"としての直鎖状若しくは分岐鎖状のアルキル基は、炭素数１〜１０であることが好ましく、炭素数１〜８であることがさらに好ましく、炭素数１〜４であることが最も好ましい。
【０３４４】
前記Ｒ４"としての環状のアルキル基は、炭素数４〜１５であることが好ましく、炭素数４〜１０であることがさらに好ましく、炭素数６〜１０であることが最も好ましい。
【０３４５】
Ｒ４"がアルキル基の場合の「Ｒ４"ＳＯ３−」としては、例えば、メタンスルホネート、ｎ−プロパンスルホネート、ｎ−ブタンスルホネート、ｎ−オクタンスルホネート、１−アダマンタンスルホネート、２−ノルボルナンスルホネート、ｄ−カンファー１０−スルホネート等のアルキルスルホネートが挙げられる。
【０３４６】
前記Ｒ４"としてのハロゲン化アルキル基は、アルキル基中の水素原子の一部又は全部がハロゲン原子で置換されたものであり、該アルキル基は、炭素数１〜５のアルキル基が好ましく、なかでも直鎖状又は分岐鎖状のアルキル基がより好ましく、メチル基、エチル基、プロピル基、イソプロピル基、ｎ−ブチル基、ｔｅｒｔ−ブチル基、ｔｅｒｔ−ペンチル基、又はイソペンチル基であることがさらに好ましい。そして、水素原子が置換されるハロゲン原子は、フッ素原子、塩素原子、ヨウ素原子、臭素原子等が挙げられる。ハロゲン化アルキル基において、アルキル基（ハロゲン化前のアルキル基）の水素原子の全個数の５０〜１００％がハロゲン原子で置換されていることが好ましく、水素原子の全てがハロゲン原子で置換されていることがより好ましい。
【０３４７】
ここで、該ハロゲン化アルキル基としては、フッ素化アルキル基が好ましい。フッ素化アルキル基は、炭素数１〜１０であることが好ましく、炭素数１〜８であることがさらに好ましく、炭素数１〜４であることが最も好ましい。
【０３４８】
また、該フッ素化アルキル基のフッ素化率は、好ましくは１０〜１００％、さらに好ましくは５０〜１００％であり、特に水素原子をすべてフッ素原子で置換したものが、酸の強度が強くなるため好ましい。
【０３４９】
このような好ましいフッ素化アルキル基として、具体的には、トリフルオロメチル基、ヘプタフルオロ−ｎ−プロピル基、ノナフルオロ−ｎ−ブチル基が挙げられる。
【０３５０】
前記Ｒ４"としてのアリール基は、Ｒ１"〜Ｒ３"、Ｒ５"〜Ｒ６"におけるアリール基と同様のものが挙げられる。それらの中でも、炭素数６〜２０のアリール基が好ましい。
【０３５１】
前記Ｒ４"としてのアルケニル基は、Ｒ１"〜Ｒ３"、Ｒ５"〜Ｒ６"におけるアルケニル基と同様のものが挙げられる。それらの中でも、炭素数２〜１０のアルケニル基が好ましい。
【０３５２】
前記Ｒ４"におけるアルキル基、ハロゲン化アルキル基、アリール基又はアルケニル基はそれぞれ、置換基により置換されていても良い。
【０３５３】
「置換基により置換されていても良い」とは、前記直鎖状、分岐鎖状若しくは環状のアルキル基、ハロゲン化アルキル基、アリール基、又はアルケニル基における水素原子の一部又は全部が置換基（水素原子以外の他の原子又は基）で置換されていても良いことを意味する。
【０３５４】
Ｒ４"における置換基の数は１つであっても良く、２つ以上であっても良い。
【０３５５】
前記置換基としては、例えば、ハロゲン原子、ヘテロ原子、アルキル基、式：Ｘ３−Ｑ'−［式中、Ｑ'は酸素原子を含む２価の連結基であり、Ｘ３は置換基により置換されていても良い炭素数１〜３０の炭化水素基である。］で表される基等が挙げられる。
【０３５６】
前記ハロゲン原子、アルキル基としては、Ｒ４"において、ハロゲン化アルキル基におけるハロゲン原子、アルキル基として挙げたものと同様のものが挙げられる。
【０３５７】
前記ヘテロ原子としては、酸素原子、窒素原子、硫黄原子等が挙げられる。
【０３５８】
Ｘ３−Ｑ'−で表される基において、Ｑ'は酸素原子を含む２価の連結基である。
【０３５９】
Ｑ'は、酸素原子以外の原子を含有してもよい。酸素原子以外の原子としては、例えば炭素原子、水素原子、酸素原子、硫黄原子、窒素原子等が挙げられる。
【０３６０】
酸素原子を含む２価の連結基としては、例えば、酸素原子（エーテル結合：−Ｏ−）、エステル結合（−Ｃ（＝Ｏ）−Ｏ−）、アミド結合（−Ｃ（＝Ｏ）−ＮＨ−）、カルボニル基（−Ｃ（＝Ｏ）−）、カーボネート結合（−Ｏ−Ｃ（＝Ｏ）−Ｏ−）等の非炭化水素系の酸素原子含有連結基；該非炭化水素系の酸素原子含有連結基とアルキレン基との組み合わせ等が挙げられる。当該組み合わせに、さらにスルホニル基（−ＳＯ２−）が連結されていても良い。
【０３６１】
該組み合わせとしては、例えば、−Ｒ９１−Ｏ−、−Ｒ９２−Ｏ−Ｃ（＝Ｏ）−、−Ｃ（＝Ｏ）−Ｏ−Ｒ９３−Ｏ−Ｃ（＝Ｏ）−、−ＳＯ２−Ｏ−Ｒ９４−Ｏ−Ｃ（＝Ｏ）−、−Ｒ９５−ＳＯ２−Ｏ−Ｒ９４−Ｏ−Ｃ（＝Ｏ）−（式中、Ｒ９１〜Ｒ９５はそれぞれ独立にアルキレン基である。）等が挙げられる。
【０３６２】
Ｒ９１〜Ｒ９５におけるアルキレン基としては、直鎖状又は分岐鎖状のアルキレン基が好ましく、該アルキレン基の炭素数は、１〜１２が好ましく、１〜５がより好ましく、１〜３が特に好ましい。
【０３６３】
該アルキレン基として、具体的には、例えばメチレン基［−ＣＨ２−］；−ＣＨ（ＣＨ３）−、−ＣＨ（ＣＨ２ＣＨ３）−、−Ｃ（ＣＨ３）２−、−Ｃ（ＣＨ３）（ＣＨ２ＣＨ３）−、−Ｃ（ＣＨ３）（ＣＨ２ＣＨ２ＣＨ３）−、−Ｃ（ＣＨ２ＣＨ３）２−等のアルキルメチレン基；エチレン基［−ＣＨ２ＣＨ２−］；−ＣＨ（ＣＨ３）ＣＨ２−、−ＣＨ（ＣＨ３）ＣＨ（ＣＨ３）−、−Ｃ（ＣＨ３）２ＣＨ２−、−ＣＨ（ＣＨ２ＣＨ３）ＣＨ２−等のアルキルエチレン基；トリメチレン基（ｎ−プロピレン基）［−ＣＨ２ＣＨ２ＣＨ２−］；−ＣＨ（ＣＨ３）ＣＨ２ＣＨ２−、−ＣＨ２ＣＨ（ＣＨ３）ＣＨ２−等のアルキルトリメチレン基；テトラメチレン基［−ＣＨ２ＣＨ２ＣＨ２ＣＨ２−］；−ＣＨ（ＣＨ３）ＣＨ２ＣＨ２ＣＨ２−、−ＣＨ２ＣＨ（ＣＨ３）ＣＨ２ＣＨ２−等のアルキルテトラメチレン基；ペンタメチレン基［−ＣＨ２ＣＨ２ＣＨ２ＣＨ２ＣＨ２−］等が挙げられる。
【０３６４】
Ｑ'としては、エステル結合又はエーテル結合を含む２価の連結基が好ましく、なかでも、−Ｒ９１−Ｏ−、−Ｒ９２−Ｏ−Ｃ（＝Ｏ）−又はＣ（＝Ｏ）−Ｏ−Ｒ９３−Ｏ−Ｃ（＝Ｏ）−が好ましい。
【０３６５】
Ｘ３−Ｑ'−で表される基において、Ｘ３は置換基により置換されていても良い炭素数１〜３０の炭化水素基である。
【０３６６】
Ｘ３の炭化水素基は、芳香族炭化水素基であっても良く、脂肪族炭化水素基であっても良い。
【０３６７】
芳香族炭化水素基は、芳香環を有する炭化水素基である。該芳香族炭化水素基の炭素数は３〜３０であることが好ましく、５〜３０であることがより好ましく、５〜２０がさらに好ましく、６〜１５が特に好ましく、６〜１２が最も好ましい。ただし、該炭素数には、置換基における炭素数を含まないものとする。
【０３６８】
芳香族炭化水素基として、具体的には、フェニル基、ビフェニル（ｂｉｐｈｅｎｙｌ）基、フルオレニル（ｆｌｕｏｒｅｎｙｌ）基、ナフチル基、アントリル（ａｎｔｈｒｙｌ）基、フェナントリル基等の、芳香族炭化水素環から水素原子を１つ除いたアリール基、ベンジル基、フェネチル基、１−ナフチルメチル基、２−ナフチルメチル基、１−ナフチルエチル基、２−ナフチルエチル基等のアリールアルキル基等が挙げられる。前記アリールアルキル基中のアルキル鎖の炭素数は、１〜４であることが好ましく、１〜２であることがより好ましく、１であることが特に好ましい。
【０３６９】
該芳香族炭化水素基は、置換基により置換されていても良い。例えば当該芳香族炭化水素基が有する芳香環を構成する炭素原子の一部がヘテロ原子で置換されていても良く、当該芳香族炭化水素基が有する芳香環に結合した水素原子が置換基で置換されていても良い。
【０３７０】
前者の例としては、前記アリール基の環を構成する炭素原子の一部が酸素原子、硫黄原子、窒素原子等のヘテロ原子で置換されたヘテロアリール基、前記アリールアルキル基中の芳香族炭化水素環を構成する炭素原子の一部が前記ヘテロ原子で置換されたヘテロアリールアルキル基等が挙げられる。
【０３７１】
後者の例における芳香族炭化水素基の置換基としては、例えば、アルキル基、アルコキシ基、ハロゲン原子、ハロゲン化アルキル基、水酸基、酸素原子（＝Ｏ）等が挙げられる。
【０３７２】
前記芳香族炭化水素基の置換基としてのアルキル基としては、炭素数１〜５のアルキル基が好ましく、メチル基、エチル基、プロピル基、ｎ−ブチル基、ｔｅｒｔ−ブチル基であることが最も好ましい。
【０３７３】
前記芳香族炭化水素基の置換基としてのアルコキシ基としては、炭素数１〜５のアルコキシ基が好ましく、メトキシ基、エトキシ基、ｎ−プロポキシ基、ｉｓｏ−プロポキシ基、ｎ−ブトキシ基、ｔｅｒｔ−ブトキシ基が好ましく、メトキシ基、エトキシ基が最も好ましい。
【０３７４】
前記芳香族炭化水素基の置換基としてのハロゲン原子としては、フッ素原子、塩素原子、臭素原子、ヨウ素原子等が挙げられ、フッ素原子が好ましい。
【０３７５】
前記芳香族炭化水素基の置換基としてのハロゲン化アルキル基としては、前記アルキル基の水素原子の一部又は全部が前記ハロゲン原子で置換された基が挙げられる。
【０３７６】
Ｘ３における脂肪族炭化水素基は、飽和脂肪族炭化水素基であっても良く、不飽和脂肪族炭化水素基であっても良い。また、脂肪族炭化水素基は、直鎖状、分岐鎖状、環状のいずれであっても良い。
【０３７７】
Ｘ３において、脂肪族炭化水素基は、当該脂肪族炭化水素基を構成する炭素原子の一部がヘテロ原子を含む置換基で置換されていても良く、当該脂肪族炭化水素基を構成する水素原子の一部又は全部がヘテロ原子を含む置換基で置換されていても良い。
【０３７８】
Ｘ３における「ヘテロ原子」としては、炭素原子及び水素原子以外の原子であれば特に限定されず、例えばハロゲン原子、酸素原子、硫黄原子、窒素原子等が挙げられる。ハロゲン原子としては、フッ素原子、塩素原子、ヨウ素原子、臭素原子等が挙げられる。
【０３７９】
ヘテロ原子を含む置換基は、前記ヘテロ原子のみからなるものであっても良く、前記ヘテロ原子以外の基又は原子を含む基であっても良い。
【０３８０】
炭素原子の一部を置換する置換基として、具体的には、例えばＯ−、−Ｃ（＝Ｏ）−Ｏ−、−Ｃ（＝Ｏ）−、−Ｏ−Ｃ（＝Ｏ）−Ｏ−、−Ｃ（＝Ｏ）−ＮＨ−、−ＮＨ−（Ｈがアルキル基、アシル基等の置換基で置換されていても良い）、−Ｓ−、−Ｓ（＝Ｏ）２−、−Ｓ（＝Ｏ）２−Ｏ−等が挙げられる。脂肪族炭化水素基が環状である場合、これらの置換基を環構造中に含んでいても良い。
【０３８１】
水素原子の一部又は全部を置換する置換基として、具体的には、例えばアルコキシ基、ハロゲン原子、ハロゲン化アルキル基、水酸基、酸素原子（＝Ｏ）、シアノ基等が挙げられる。
【０３８２】
前記アルコキシ基としては、炭素数１〜５のアルコキシ基が好ましく、メトキシ基、エトキシ基、ｎ−プロポキシ基、ｉｓｏ−プロポキシ基、ｎ−ブトキシ基、ｔｅｒｔ−ブトキシ基が好ましく、メトキシ基、エトキシ基が最も好ましい。
【０３８３】
前記ハロゲン原子としては、フッ素原子、塩素原子、臭素原子、ヨウ素原子等が挙げられ、フッ素原子が好ましい。
【０３８４】
前記ハロゲン化アルキル基としては、炭素数１〜５のアルキル基、例えばメチル基、エチル基、プロピル基、ｎ−ブチル基、ｔｅｒｔ−ブチル基等のアルキル基の水素原子の一部又は全部が前記ハロゲン原子で置換された基が挙げられる。
【０３８５】
脂肪族炭化水素基としては、直鎖状もしくは分岐鎖状の飽和炭化水素基、直鎖状もしくは分岐鎖状の１価の不飽和炭化水素基、又は環状の脂肪族炭化水素基（脂肪族環式基）が好ましい。
【０３８６】
直鎖状の飽和炭化水素基（アルキル基）としては、炭素数が１〜２０であることが好ましく、１〜１５であることがより好ましく、１〜１０が最も好ましい。具体的には、例えば、メチル基、エチル基、プロピル基、ブチル基、ペンチル基、ヘキシル基、ヘプチル基、オクチル基、ノニル基、デシル基、ウンデシル基、ドデシル基、トリデシル基、イソトリデシル基、テトラデシル基、ペンタデシル基、ヘキサデシル基、イソヘキサデシル基、ヘプタデシル基、オクタデシル基、ノナデシル基、イコシル基、ヘンイコシル基、ドコシル基等が挙げられる。
【０３８７】
分岐鎖状の飽和炭化水素基（アルキル基）としては、炭素数が３〜２０であることが好ましく、３〜１５であることがより好ましく、３〜１０が最も好ましい。具体的には、例えば、１−メチルエチル基、１−メチルプロピル基、２−メチルプロピル基、１−メチルブチル基、２−メチルブチル基、３−メチルブチル基、１−エチルブチル基、２−エチルブチル基、１−メチルペンチル基、２−メチルペンチル基、３−メチルペンチル基、４−メチルペンチル基などが挙げられる。
【０３８８】
不飽和炭化水素基としては、炭素数が２〜１０であることが好ましく、２〜５が好ましく、２〜４が好ましく、３が特に好ましい。直鎖状の１価の不飽和炭化水素基としては、例えば、ビニル基、プロペニル基（アリル基）、ブチニル基などが挙げられる。分岐鎖状の１価の不飽和炭化水素基としては、例えば、１−メチルプロペニル基、２−メチルプロペニル基などが挙げられる。
【０３８９】
不飽和炭化水素基としては、上記の中でも、特にプロペニル基が好ましい。
【０３９０】
脂肪族環式基としては、単環式基であっても良く、多環式基であっても良い。その炭素数は３〜３０であることが好ましく、５〜３０であることがより好ましく、５〜２０がさらに好ましく、６〜１５が特に好ましく、６〜１２が最も好ましい。
【０３９１】
具体的には、例えば、モノシクロアルカンから１個以上の水素原子を除いた基；ビシクロアルカン、トリシクロアルカン、テトラシクロアルカンなどのポリシクロアルカンから１個以上の水素原子を除いた基などが挙げられる。より具体的には、シクロペンタン、シクロヘキサン等のモノシクロアルカンから１個以上の水素原子を除いた基；アダマンタン、ノルボルナン、イソボルナン、トリシクロデカン、テトラシクロドデカンなどのポリシクロアルカンから１個以上の水素原子を除いた基などが挙げられる。
【０３９２】
脂肪族環式基が、その環構造中にヘテロ原子を含む置換基を含まない場合は、脂肪族環式基としては、多環式基が好ましく、ポリシクロアルカンから１個以上の水素原子を除いた基が好ましく、アダマンタンから１個以上の水素原子を除いた基が最も好ましい。
【０３９３】
脂肪族環式基が、その環構造中にヘテロ原子を含む置換基を含むものである場合、該ヘテロ原子を含む置換基としては、−Ｏ−、−Ｃ（＝Ｏ）−Ｏ−、−Ｓ−、−Ｓ（＝Ｏ）２−、−Ｓ（＝Ｏ）２−Ｏ−が好ましい。かかる脂肪族環式基の具体例としては、例えば下記式（Ｌ１）〜（Ｌ６）、（Ｓ１）〜（Ｓ４）等が挙げられる。
【０３９４】
【化２９】
2014062990.tif 000031
［式（Ｌ１）〜（Ｌ６）、（Ｓ１）〜（Ｓ４）中、Ｑ"は炭素数１〜５のアルキレン基、−Ｏ−、−Ｓ−、−Ｏ−Ｒ９４−又はＳ−Ｒ９５−であり、Ｒ９４及びＲ９５はそれぞれ独立に炭素数１〜５のアルキレン基であり、ｍは０又は１の整数である。］
式中、Ｑ"、Ｒ９４及びＲ９５におけるアルキレン基としては、それぞれ、前記Ｒ９１〜Ｒ９３におけるアルキレン基と同様のものが挙げられる。
【０３９５】
これらの脂肪族環式基は、その環構造を構成する炭素原子に結合した水素原子の一部が置換基で置換されていても良い。該置換基としては、例えばアルキル基、アルコキシ基、ハロゲン原子、ハロゲン化アルキル基、水酸基、酸素原子（＝Ｏ）等が挙げられる。
【０３９６】
前記アルキル基としては、炭素数１〜５のアルキル基が好ましく、メチル基、エチル基、プロピル基、ｎ−ブチル基、ｔｅｒｔ−ブチル基であることが特に好ましい。
【０３９７】
前記アルコキシ基、ハロゲン原子はそれぞれ前記水素原子の一部又は全部を置換する置換基として挙げたものと同様のものが挙げられる。
【０３９８】
Ｘ３としては、特に、置換基により置換されていても良い環式基が好ましい。該環式基は、置換基により置換されていても良い芳香族炭化水素基であっても良く、置換基により置換されていても良い環状のアルキル基であっても良く、置換基により置換されていても良い脂肪族環式基であることが好ましい。
【０３９９】
前記芳香族炭化水素基としては、置換基が置換していても良いフェニル基、又は置換基が置換していても良いナフチル基が好ましい。該置換基としては、フッ素原子が好ましい。
【０４００】
置換基により置換されていても良い環状のアルキル基としては、置換基により置換されていても良い多環式の環状のアルキル基が好ましい。該多環式の環状のアルキル基としては、前記ポリシクロアルカンから１個以上の水素原子を除いた基、前記（Ｌ２）〜（Ｌ７）、（Ｓ３）〜（Ｓ４）等が好ましい。
【０４０１】
前記Ｒ４"としては、上記の中でも、ハロゲン化アルキル基、又は置換基としてＸ３−Ｑ'−を有するものが好ましい。
【０４０２】
置換基としてＸ３−Ｑ'−を有する場合、Ｒ４"としては、Ｘ３−Ｑ'−Ｙ５−［式中、Ｑ'及びＸ３は前記と同じであり、Ｙ５は置換基により置換されていても良い炭素数１〜４のアルキレン基又は置換基により置換されていても良い炭素数１〜４のフッ素化アルキレン基である。］で表される基が好ましい。
【０４０３】
Ｘ３−Ｑ'−Ｙ５−で表される基において、Ｙ５のアルキレン基としては、前記Ｑ'で挙げたアルキレン基のうち炭素数１〜４のものと同様のものが挙げられる。
【０４０４】
フッ素化アルキレン基としては、該アルキレン基の水素原子の一部又は全部がフッ素原子で置換された基が挙げられる。
【０４０５】
Ｙ５として、具体的には、−ＣＦ２−、−ＣＦ２ＣＦ２−、−ＣＦ２ＣＦ２ＣＦ２−、−ＣＦ（ＣＦ３）ＣＦ２−、−ＣＦ（ＣＦ２ＣＦ３）−、−Ｃ（ＣＦ３）２−、−ＣＦ２ＣＦ２ＣＦ２ＣＦ２−、−ＣＦ（ＣＦ３）ＣＦ２ＣＦ２−、−ＣＦ２ＣＦ（ＣＦ３）ＣＦ２−、−ＣＦ（ＣＦ３）ＣＦ（ＣＦ３）−、−Ｃ（ＣＦ３）２ＣＦ２−、−ＣＦ（ＣＦ２ＣＦ３）ＣＦ２−、−ＣＦ（ＣＦ２ＣＦ２ＣＦ３）−、−Ｃ（ＣＦ３）（ＣＦ２ＣＦ３）−；−ＣＨＦ−、−ＣＨ２ＣＦ２−、−ＣＨ２ＣＨ２ＣＦ２−、−ＣＨ２ＣＦ２ＣＦ２−、−ＣＨ（ＣＦ３）ＣＨ２−、−ＣＨ（ＣＦ２ＣＦ３）−、−Ｃ（ＣＨ３）（ＣＦ３）−、−ＣＨ２ＣＨ２ＣＨ２ＣＦ２−、−ＣＨ２ＣＨ２ＣＦ２ＣＦ２−、−ＣＨ（ＣＦ３）ＣＨ２ＣＨ２−、−ＣＨ２ＣＨ（ＣＦ３）ＣＨ２−、−ＣＨ（ＣＦ３）ＣＨ（ＣＦ３）−、−Ｃ（ＣＦ３）２ＣＨ２−；−ＣＨ２−、−ＣＨ２ＣＨ２−、−ＣＨ２ＣＨ２ＣＨ２−、−ＣＨ（ＣＨ３）ＣＨ２−、−ＣＨ（ＣＨ２ＣＨ３）−、−Ｃ（ＣＨ３）２−、−ＣＨ２ＣＨ２ＣＨ２ＣＨ２−、−ＣＨ（ＣＨ３）ＣＨ２ＣＨ２−、−ＣＨ２ＣＨ（ＣＨ３）ＣＨ２−、−ＣＨ（ＣＨ３）ＣＨ（ＣＨ３）−、−Ｃ（ＣＨ３）２ＣＨ２−、−ＣＨ（ＣＨ２ＣＨ３）ＣＨ２−、−ＣＨ（ＣＨ２ＣＨ２ＣＨ３）−、−Ｃ（ＣＨ３）（ＣＨ２ＣＨ３）−等が挙げられる。
【０４０６】
Ｙ５としては、フッ素化アルキレン基が好ましく、特に、隣接する硫黄原子に結合する炭素原子がフッ素化されているフッ素化アルキレン基が好ましい。このようなフッ素化アルキレン基としては、−ＣＦ２−、−ＣＦ２ＣＦ２−、−ＣＦ２ＣＦ２ＣＦ２−、−ＣＦ（ＣＦ３）ＣＦ２−、−ＣＦ２ＣＦ２ＣＦ２ＣＦ２−、−ＣＦ（ＣＦ３）ＣＦ２ＣＦ２−、−ＣＦ２ＣＦ（ＣＦ３）ＣＦ２−、−ＣＦ（ＣＦ３）ＣＦ（ＣＦ３）−、−Ｃ（ＣＦ３）２ＣＦ２−、−ＣＦ（ＣＦ２ＣＦ３）ＣＦ２−；−ＣＨ２ＣＦ２−、−ＣＨ２ＣＨ２ＣＦ２−、−ＣＨ２ＣＦ２ＣＦ２−；−ＣＨ２ＣＨ２ＣＨ２ＣＦ２−、−ＣＨ２ＣＨ２ＣＦ２ＣＦ２−、−ＣＨ２ＣＦ２ＣＦ２ＣＦ２−等を挙げることができる。
【０４０７】
これらの中でも、−ＣＦ２−、−ＣＦ２ＣＦ２−、−ＣＦ２ＣＦ２ＣＦ２−、又はＣＨ２ＣＦ２ＣＦ２−が好ましく、−ＣＦ２−、−ＣＦ２ＣＦ２−又は−ＣＦ２ＣＦ２ＣＦ２−がより好ましく、−ＣＦ２−が特に好ましい。
【０４０８】
前記アルキレン基又はフッ素化アルキレン基は、置換基により置換されていても良い。アルキレン基又はフッ素化アルキレン基が「置換基を有する」とは、当該アルキレン基又はフッ素化アルキレン基における水素原子又はフッ素原子の一部又は全部が、水素原子及びフッ素原子以外の原子又は基で置換されていることを意味する。
【０４０９】
アルキレン基又はフッ素化アルキレン基が有していても良い置換基としては、炭素数１〜４のアルキル基、炭素数１〜４のアルコキシ基、水酸基等が挙げられる。
【０４１０】
Ｒ４"がＸ３−Ｑ'−Ｙ５−で表される基であるＲ４"ＳＯ３−の具体例としては、例えば下記式（ｂ１）〜（ｂ９）のいずれかで表されるアニオンが挙げられる。
【０４１１】
【化３０】
2014062990.tif 000032
【０４１２】
【化３１】
2014062990.tif 000033
［式（ｂ１）〜（ｂ９）中、ｑ１〜ｑ２はそれぞれ独立に１〜５の整数であり、ｑ３は１〜１２の整数であり、ｔ３は１〜３の整数であり、ｒ１〜ｒ２はそれぞれ独立に０〜３の整数であり、ｇは１〜２０の整数であり、Ｒ７は置換基であり、ｎ１〜ｎ６はそれぞれ独立に０又は１であり、ｖ０〜ｖ６はそれぞれ独立に０〜３の整数であり、ｗ１〜ｗ６はそれぞれ独立に０〜３の整数であり、Ｑ"は前記と同じである。］
Ｒ７の置換基としては、前記Ｘ３において、脂肪族炭化水素基が有していても良い置換基、芳香族炭化水素基が有していても良い置換基として挙げたものと同様のものが挙げられる。
【０４１３】
Ｒ７に付された符号（ｒ１〜ｒ２、ｗ１〜ｗ６）が２以上の整数である場合、当該化合物中の複数のＲ７はそれぞれ同じであっても良く、異なっていても良い。
【０４１４】
また、オニウム塩系酸発生剤としては、前記一般式（ｂ−１）又は（ｂ−２）中のアニオン部（Ｒ４"ＳＯ３−）を、下記一般式（ｂ−３）又は（ｂ−４）で表されるアニオン部に置き換えたオニウム塩系酸発生剤も用いることができる（カチオン部は（ｂ−１）又は（ｂ−２）と同様）。
【０４１５】
【化３２】
2014062990.tif 000034
［一般式（ｂ−３）又は（ｂ−４）中、Ｘ"は、少なくとも１つの水素原子がフッ素原子で置換された炭素数２〜６のアルキレン基を表し；Ｙ"、Ｚ"は、それぞれ独立に、少なくとも１つの水素原子がフッ素原子で置換された炭素数１〜１０のアルキル基を表す。］
式（ｂ−３）において、Ｘ"は、少なくとも１つの水素原子がフッ素原子で置換された直鎖状又は分岐鎖状のアルキレン基であり、該アルキレン基の炭素数は、好ましくは２〜６であり、より好ましくは炭素数３〜５、最も好ましくは炭素数３である。
【０４１６】
式（ｂ−４）において、Ｙ"、Ｚ"は、それぞれ独立に、少なくとも１つの水素原子がフッ素原子で置換された直鎖状又は分岐鎖状のアルキル基であり、該アルキル基の炭素数は、好ましくは１〜１０であり、より好ましくは炭素数１〜７、最も好ましくは炭素数１〜３である。
【０４１７】
Ｘ"のアルキレン基の炭素数又はＹ"、Ｚ"のアルキル基の炭素数は、上記炭素数の範囲内において、レジスト溶媒への溶解性も良好である等の理由により、小さいほど好ましい。
【０４１８】
また、Ｘ"のアルキレン基又はＹ"、Ｚ"のアルキル基において、フッ素原子で置換されている水素原子の数が多いほど、酸の強度が強くなり、また２００ｎｍ以下の高エネルギー光や電子線に対する透明性が向上するので好ましい。
【０４１９】
該アルキレン基又はアルキル基のフッ素化率は、好ましくは７０〜１００％、さらに好ましくは９０〜１００％であり、最も好ましくは、全ての水素原子がフッ素原子で置換されたパーフルオロアルキレン基又はパーフルオロアルキル基である。
【０４２０】
オキシムスルホネート系酸発生剤としては、特開平９−２０８５５４号公報（段落［００１２］〜［００１４］の［化１８］〜［化１９］）に開示されているオキシムスルホネート系酸発生剤、国際公開第０４／０７４２４２号パンフレット（６５〜８６頁目のＥｘａｍｐｌｅ１〜４０）に開示されているオキシムスルホネート系酸発生剤を好適に用いることができる。
【０４２１】
ジアゾメタン系酸発生剤としては、特開平１１−０３５５５１号公報、特開平１１−０３５５５２号公報、特開平１１−０３５５７３号公報に開示されているジアゾメタン系酸発生剤を好適に用いることができる。
【０４２２】
また、ポリ（ビススルホニル）ジアゾメタン類としては、例えば、特開平１１−３２２７０７号公報に開示されている、１，３−ビス（フェニルスルホニルジアゾメチルスルホニル）プロパン、１，４−ビス（フェニルスルホニルジアゾメチルスルホニル）ブタン、１，６−ビス（フェニルスルホニルジアゾメチルスルホニル）ヘキサン、１，１０−ビス（フェニルスルホニルジアゾメチルスルホニル）デカン、１，２−ビス（シクロヘキシルスルホニルジアゾメチルスルホニル）エタン、１，３−ビス（シクロヘキシルスルホニルジアゾメチルスルホニル）プロパン、１，６−ビス（シクロヘキシルスルホニルジアゾメチルスルホニル）ヘキサン、１，１０−ビス（シクロヘキシルスルホニルジアゾメチルスルホニル）デカンなどを挙げることができる。
【０４２３】
（Ｂ）成分は、上述した酸発生剤を１種類を単独で用いても良いし、２種類以上を組み合わせて用いても良い。
【０４２４】
レジスト組成物中の（Ｂ）成分の含有量は、（Ａ）成分１００質量部に対し、０．５〜６０質量部が好ましく、１〜５０質量部がより好ましく、１〜４０質量部がさらに好ましい。上記範囲とすることでパターン形成が充分に行われる。また、レジスト組成物の各成分を有機溶剤に溶解した際、均一な溶液が得られ、保存安定性が良好となるため好ましい。
【０４２５】
［任意成分］
［（Ｄ）成分］
本実施形態のレジスト組成物は、任意の成分として、塩基性化合物成分（Ｄ）（以下、「（Ｄ）成分」という。）を含有していても良い。本実施形態において、（Ｄ）成分は、酸拡散制御剤、即ち露光により前記（Ｂ）成分等から発生する酸をトラップするクエンチャーとして作用するものである。なお、本実施形態において「塩基性化合物」とは、（Ｂ）成分に対して相対的に塩基性となる化合物をいう。
【０４２６】
本実施形態における（Ｄ）成分は、カチオン部と、アニオン部とからなる塩基性化合物（Ｄ１）（以下、「（Ｄ１）成分」という。）であっても良く、該（Ｄ１）成分に該当しない塩基性化合物（Ｄ２）（以下「（Ｄ２）成分」という。）であっても良い。
【０４２７】
［（Ｄ１）成分］
本実施形態において、（Ｄ１）成分は特に限定されるものではないが、スルホン酸アニオン、カルボン酸アニオン、アルキルスルホニルイミドアニオン等が挙げられ、なかでも下記一般式（ｄ１−１）で表される化合物（ｄ１−１））（以下、「（ｄ１−１）成分」という。）、及び下記一般式（ｄ１−２）で表される化合物（ｄ１−２）（以下、「（ｄ１−２）成分」という。）からなる群から選ばれる１つ以上を含有することが好ましい。（ｄ１−１）〜（ｄ１−２）成分は、露光前はクエンチャーとしては作用せず、露光によりクエンチャーとして作用する光反応型クエンチャーである。
【０４２８】
【化３３】
2014062990.tif 000035
［一般式（ｄ１−１）又は（ｄ１−２）中、Ｒ５１は置換基により置換されていても良い炭化水素基であり、Ｚ２ｃは置換基により置換されていても良い炭素数１〜３０の炭化水素基（ただし、Ｓに隣接する炭素にはフッ素原子は置換されていないものとする）であり、Ｍ＋はそれぞれ独立に有機カチオンである。］
［（ｄ１−１）成分］
・アニオン部
式（ｄ１−１）中、Ｒ５１は置換基により置換されていても良い炭化水素基である。
【０４２９】
Ｒ５１の置換基により置換されていても良い炭化水素基は、脂肪族炭化水素基であっても芳香族炭化水素基であっても良く、（Ｂ）成分中のＸ３の脂肪族炭化水素基、芳香族炭化水素基と同様のものが挙げられる。
【０４３０】
なかでもＲ５１の置換基により置換されていても良い炭化水素基としては、置換基により置換されていても良い芳香族炭化水素基、又は、置換基により置換されていても良い脂肪族環式基であることが好ましく、置換基により置換されていても良いフェニル基やナフチル基；アダマンタン、ノルボルナン、イソボルナン、トリシクロデカン、テトラシクロドデカン等のポリシクロアルカンから１個以上の水素原子を除いた基であることがより好ましい。
【０４３１】
また、Ｒ５１の置換基により置換されていても良い炭化水素基としては、直鎖状、分岐鎖状、あるいは脂環式アルキル基、又は、フッ素化アルキル基であることも好ましい。
【０４３２】
Ｒ５１の直鎖状、分岐鎖状あるいは脂環式アルキル基の炭素数は、１〜１０であることが好ましく、具体的には、メチル基、エチル基、プロピル基、ブチル基、ペンチル基、ヘキシル基、ヘプチル基、オクチル基、ノニル基、デシル基等の直鎖状のアルキル基、１−メチルエチル基、１−メチルプロピル基、２−メチルプロピル基、１−メチルブチル基、２−メチルブチル基、３−メチルブチル基、１−エチルブチル基、２−エチルブチル基、１−メチルペンチル基、２−メチルペンチル基、３−メチルペンチル基、４−メチルペンチル基等の分岐鎖状のアルキル基、ノルボルニル基、アダマンチル基等の脂環式アルキル基が挙げられる。
【０４３３】
Ｒ５１のフッ素化アルキル基は、鎖状であっても環状であっても良いが、直鎖状又は分岐鎖状であることが好ましい。
【０４３４】
フッ素化アルキル基の炭素数は、１〜１１が好ましく、１〜８がより好ましく、１〜４がさらに好ましい。具体的には例えば、メチル基、エチル基、プロピル基、ブチル基、ペンチル基、ヘキシル基、ヘプチル基、オクチル基、ノニル基、デシル基等の直鎖状のアルキル基を構成する一部又は全部の水素原子がフッ素原子により置換された基や、１−メチルエチル基、１−メチルプロピル基、２−メチルプロピル基、１−メチルブチル基、２−メチルブチル基、３−メチルブチル基等の分岐鎖状のアルキル基を構成する一部又は全部の水素原子がフッ素原子により置換された基が挙げられる。
【０４３５】
また、Ｒ５１のフッ素化アルキル基は、フッ素原子以外の原子を含有してもよい。フッ素原子以外の原子としては、例えば酸素原子、炭素原子、水素原子、酸素原子、硫黄原子、窒素原子等が挙げられる。
【０４３６】
なかでも、Ｒ５１のフッ素化アルキル基としては、直鎖状のアルキル基を構成する一部又は全部の水素原子がフッ素原子により置換された基であることが好ましく、直鎖状のアルキル基を構成する水素原子の全てがフッ素原子で置換された基（パーフルオロアルキル基）であることが好ましい。
【０４３７】
以下に（ｄ１−１）成分のアニオン部の好ましい具体例を示す。
【０４３８】
【化３４】
2014062990.tif 000036
・カチオン部
式（ｄ１−１）中、Ｍ＋は、有機カチオンである。
【０４３９】
Ｍ＋の有機カチオンとしては特に限定されるものではないが、例えば、前記式（ｂ−１）又は（ｂ−２）で表される化合物のカチオン部と同様のものが挙げられ、前記式（ｃａ−１−１）〜（ｃａ−１−４６）で表されるカチオン部が好ましい。
【０４４０】
（ｄ１−１）成分は、１種を単独で用いても良く、２種以上を組み合わせて用いても良い。
【０４４１】
［（ｄ１−２）成分］
・アニオン部
式（ｄ１−２）中、Ｚ２ｃは置換基により置換されていても良い炭素数１〜３０の炭化水素基である。
【０４４２】
Ｚ２ｃの置換基により置換されていても良い炭素数１〜３０の炭化水素基は、脂肪族炭化水素基であっても芳香族炭化水素基であっても良く、（Ｂ）成分中のＸ３の脂肪族炭化水素基、芳香族炭化水素基と同様のものが挙げられる。
【０４４３】
なかでもＺ２ｃの置換基により置換されていても良い炭化水素基としては、置換基により置換されていても良い脂肪族環式基であることが好ましく、アダマンタン、ノルボルナン、イソボルナン、トリシクロデカン、テトラシクロドデカン、カンファー等から１個以上の水素原子を除いた基（置換基により置換されていても良い）であることがより好ましい。
【０４４４】
Ｚ２ｃの炭化水素基は置換基を有していても良く、置換基としては、（Ｂ）成分中のＸ３１と同様のものが挙げられる。ただし、Ｚ２ｃにおいて、ＳＯ３−におけるＳ原子に隣接する炭素は、フッ素置換されていないものとする。ＳＯ３−とフッ素原子とが隣接しないことにより、当該（ｄ１−２）成分のアニオンが適度な弱酸アニオンとなり、（Ｄ）成分のクエンチング能が向上する。
【０４４５】
以下に（ｄ１−２）成分のアニオン部の好ましい具体例を示す。
【０４４６】
【化３５】
2014062990.tif 000037
・カチオン部
式（ｄ１−２）中、Ｍ＋は、前記式（ｄ１−１）中のＭ＋と同様である。
【０４４７】
（ｄ１−２）成分は、１種を単独で用いても良く、２種以上を組み合わせて用いても良い。
【０４４８】
（Ｄ１）成分は、上記（ｄ１−１）成分又は（ｄ１−２）成分を含有することが好ましく、上記（ｄ１−１）成分又は（ｄ１−２）成分のいずれか１種のみを含有していても良く、これら成分の２種以上を組み合わせて含有していても良い。
【０４４９】
（ｄ１−１）〜（ｄ１−２）成分の合計の含有量は、（Ａ）成分１００質量部に対して、０．５〜１０．０質量部であることが好ましく、０．５〜８．０質量部であることがより好ましく、１．０〜５．０質量部であることがさらに好ましい。上記範囲の下限値以上であると、特に良好なリソグラフィー特性及びレジストパターン形状が得られる。前記範囲の上限値以下であると、感度を良好に維持でき、スループットにも優れる。
【０４５０】
［（Ｄ２）成分］
（Ｄ２）成分としては、（Ｂ）成分に対して相対的に塩基性となる化合物であり、酸拡散制御剤として作用するものであり、且つ（Ｄ１）成分に該当しないものであれば特に限定されず、公知のものから任意に用いればよい。例えば脂肪族アミン、芳香族アミン等のアミンが挙げられ、なかでも脂肪族アミン、特に第２級脂肪族アミンや第３級脂肪族アミンが好ましい。
【０４５１】
脂肪族アミンとは、１つ以上の脂肪族基を有するアミンであり、該脂肪族基は炭素数が１〜１２であることが好ましい。
【０４５２】
脂肪族アミンとしては、アンモニアＮＨ３の水素原子の少なくとも１つを、炭素数１２以下のアルキル基又はヒドロキシアルキル基で置換したアミン（アルキルアミン又はアルキルアルコールアミン）又は環式アミンが挙げられる。
【０４５３】
アルキルアミン及びアルキルアルコールアミンの具体例としては、ｎ−ヘキシルアミン、ｎ−ヘプチルアミン、ｎ−オクチルアミン、ｎ−ノニルアミン、ｎ−デシルアミン等のモノアルキルアミン；ジエチルアミン、ジ−ｎ−プロピルアミン、ジ−ｎ−ヘプチルアミン、ジ−ｎ−オクチルアミン、ジシクロヘキシルアミン等のジアルキルアミン；トリメチルアミン、トリエチルアミン、トリ−ｎ−プロピルアミン、トリ−ｎ−ブチルアミン、トリ−ｎ−ペンチルアミン、トリ−ｎ−ヘキシルアミン、トリ−ｎ−ヘプチルアミン、トリ−ｎ−オクチルアミン、トリ−ｎ−ノニルアミン、トリ−ｎ−デシルアミン、トリ−ｎ−ドデシルアミン等のトリアルキルアミン；ジエタノールアミン、トリエタノールアミン、ジイソプロパノールアミン、トリイソプロパノールアミン、ジ−ｎ−オクタノールアミン、トリ−ｎ−オクタノールアミン等のアルキルアルコールアミンが挙げられる。これらの中でも、炭素数５〜１０のトリアルキルアミンがさらに好ましく、トリ−ｎ−ペンチルアミン又はトリ−ｎ−オクチルアミンが特に好ましい。
【０４５４】
環式アミンとしては、例えば、ヘテロ原子として窒素原子を含む複素環化合物が挙げられる。該複素環化合物としては、単環式のもの（脂肪族単環式アミン）であっても多環式のもの（脂肪族多環式アミン）であっても良い。
【０４５５】
脂肪族単環式アミンとして、具体的には、ピペリジン、ピペラジン等が挙げられる。
【０４５６】
脂肪族多環式アミンとしては、炭素数が６〜１０のものが好ましく、具体的には、１，５−ジアザビシクロ［４．３．０］−５−ノネン、１，８−ジアザビシクロ［５．４．０］−７−ウンデセン、ヘキサメチレンテトラミン、１，４−ジアザビシクロ［２．２．２］オクタン等が挙げられる。
【０４５７】
その他の脂肪族アミンとしては、トリス（２−メトキシメトキシエチル）アミン、トリス｛２−（２−メトキシエトキシ）エチル｝アミン、トリス｛２−（２−メトキシエトキシメトキシ）エチル｝アミン、トリス｛２−（１−メトキシエトキシ）エチル｝アミン、トリス｛２−（１−エトキシエトキシ）エチル｝アミン、トリス｛２−（１−エトキシプロポキシ）エチル｝アミン、トリス［２−｛２−（２−ヒドロキシエトキシ）エトキシ｝エチル］アミン、トリエタノールアミントリアセテート等が挙げられ、トリエタノールアミントリアセテートが好ましい。
【０４５８】
芳香族アミンとしては、アニリン、ピリジン、４−ジメチルアミノピリジン、ピロール、インドール、ピラゾール、イミダゾール又はこれらの誘導体、ジフェニルアミン、トリフェニルアミン、トリベンジルアミン、２，６−ジイソプロピルアニリン、Ｎ−ｔｅｒｔ−ブトキシカルボニルピロリジン等が挙げられる。
【０４５９】
（Ｄ２）成分は、単独で用いても良いし、２種以上を組み合わせて用いても良い。
【０４６０】
（Ｄ２）成分は、（Ａ）成分１００質量部に対して、通常０．０１〜５．０質量部の範囲で用いられる。上記範囲とすることにより、レジストパターン形状、引き置き経時安定性等が向上する。
【０４６１】
（Ｄ）成分は、１種を単独で用いても良く、２種以上を組み合わせて用いても良い。
【０４６２】
本実施形態のレジスト組成物が（Ｄ）成分を含有する場合、（Ｄ）成分は、（Ａ）成分１００質量部に対して、０．１〜１５質量部であることが好ましく、０．３〜１２質量部であることがより好ましく、０．５〜１０質量部であることがさらに好ましい。上記範囲の下限値以上であると、ポジ型レジスト組成物とした際、ラフネス等のリソグラフィー特性がより向上する。また、より良好なレジストパターン形状が得られる。前記範囲の上限値以下であると、感度を良好に維持でき、スループットにも優れる。
【０４６３】
［（Ｅ）成分］
本実施形態のレジスト組成物には、感度劣化の防止や、レジストパターン形状、引き置き経時安定性等の向上の目的で、任意の成分として、有機カルボン酸、ならびにリンのオキソ酸及びその誘導体からなる群から選択される少なくとも１種の化合物（Ｅ）（以下、（Ｅ）成分という。）を含有させることができる。
【０４６４】
有機カルボン酸としては、例えば、酢酸、マロン酸、クエン酸、リンゴ酸、コハク酸、安息香酸、サリチル酸などが好適である。
【０４６５】
リンのオキソ酸としては、リン酸、ホスホン酸、ホスフィン酸等が挙げられ、これらの中でも特にホスホン酸が好ましい。
【０４６６】
リンのオキソ酸の誘導体としては、例えば、上記オキソ酸の水素原子を炭化水素基で置換したエステル等が挙げられ、前記炭化水素基としては、炭素数１〜５のアルキル基、炭素数６〜１５のアリール基等が挙げられる。
【０４６７】
リン酸の誘導体としては、リン酸ジ−ｎ−ブチルエステル、リン酸ジフェニルエステル等のリン酸エステルなどが挙げられる。
【０４６８】
ホスホン酸の誘導体としては、ホスホン酸ジメチルエステル、ホスホン酸−ジ−ｎ−ブチルエステル、フェニルホスホン酸、ホスホン酸ジフェニルエステル、ホスホン酸ジベンジルエステル等のホスホン酸エステルなどが挙げられる。
【０４６９】
ホスフィン酸の誘導体としては、ホスフィン酸エステルやフェニルホスフィン酸などが挙げられる。
【０４７０】
（Ｅ）成分は、１種類を単独で用いても良く、２種類以上を併用してもよい。
【０４７１】
（Ｅ）成分は、（Ａ）成分１００質量部に対して、通常、０．０１〜５．０質量部の範囲で用いられる。
【０４７２】
［（Ｆ）成分］
本実施形態のレジスト組成物は、レジスト膜に撥水性を付与するため、フッ素添加剤（以下「（Ｆ）成分」という。）を含有していても良い。
【０４７３】
（Ｆ）成分としては、例えば、特開２０１０−００２８７０号公報に記載の含フッ素高分子化合物を用いることができる。
【０４７４】
（Ｆ）成分としてより具体的には、下記式（ｆ１−１）で表される構成単位（ｆ１）を有する重合体が挙げられる。かかる重合体としては、構成単位（ｆ１）のみからなる重合体（ホモポリマー）；下記式（ｆ１）で表される構成単位と、前記構成単位（ａ１）との共重合体；下記式（ｆ１）で表される構成単位と、アクリル酸又はメタクリル酸から誘導される構成単位と、前記構成単位（ａ１）との共重合体、であることが好ましい。ここで、下記式（ｆ１）で表される構成単位と共重合される前記構成単位（ａ１）としては、前記式（ａ１−０−１）で表される構成単位が好ましく、１−エチル−１−シクロオクチル（メタ）アクリレートから誘導される構成単位で表される構成単位が特に好ましい。
【０４７５】
【化３６】
2014062990.tif 000038
［（ｆ１−１）式中、Ｒは前記同様であり、Ｒ４５及びＲ４６はそれぞれ独立して水素原子、ハロゲン原子、炭素数１〜５のアルキル基、又は炭素数１〜５のハロゲン化アルキル基を表し、複数のＲ４５又はＲ４６は同じであっても異なっていても良い。ａ１は１〜５の整数であり、Ｒ７"はフッ素原子を含む有機基である。］
式（ｆ１−１）中、Ｒは前記同様である。Ｒとしては、水素原子又はメチル基が好ましい。
【０４７６】
式（ｆ１−１）中、Ｒ４５、Ｒ４６のハロゲン原子としては、フッ素原子、塩素原子、臭素原子、ヨウ素原子等が挙げられ、特にフッ素原子が好ましい。Ｒ４５、Ｒ４６の炭素数１〜５のアルキル基としては、上記Ｒの炭素数１〜５のアルキル基と同様のものが挙げられ、メチル基又はエチル基が好ましい。Ｒ４５、Ｒ４６の炭素数１〜５のハロゲン化アルキル基として、具体的には、上記炭素数１〜５のアルキル基の水素原子の一部又は全部が、ハロゲン原子で置換された基が挙げられる。該ハロゲン原子としては、フッ素原子、塩素原子、臭素原子、ヨウ素原子等が挙げられ、特にフッ素原子が好ましい。なかでもＲ４５、Ｒ４６としては、水素原子、フッ素原子、又は炭素数１〜５のアルキル基が好ましく、水素原子、フッ素原子、メチル基、又はエチル基が好ましい。
【０４７７】
式（ｆ１−１）中、ａ１は１〜５の整数であって、１〜３の整数が好ましく、１又は２であることがより好ましい。
【０４７８】
式（ｆ１−１）中、Ｒ７"はフッ素原子を含む有機基であって、フッ素原子を含む炭化水素基であることが好ましい。
【０４７９】
フッ素原子を含む炭化水素基としては、直鎖状、分岐鎖状又は環状のいずれであっても良く、炭素数は１〜２０であることが好ましく、炭素数１〜１５であることがより好ましく、炭素数１〜１０が特に好ましい。
【０４８０】
また、フッ素原子を含む炭化水素基は、当該炭化水素基における水素原子の２５％以上がフッ素化されていることが好ましく、５０％以上がフッ素化されていることがより好ましく、６０％以上がフッ素化されていることが、浸漬露光時のレジスト膜の疎水性が高まることから、特に好ましい。
【０４８１】
なかでも、Ｒ７"としては、炭素数１〜５のフッ素化炭化水素基が特に好ましく、メチル基、−ＣＨ２−ＣＦ３、−ＣＨ２−ＣＦ２−ＣＦ３、−ＣＨ（ＣＦ３）２、−ＣＨ２−ＣＨ２−ＣＦ３、−ＣＨ２−ＣＨ２−ＣＦ２−ＣＦ２−ＣＦ２−ＣＦ３が最も好ましい。
【０４８２】
（Ｆ）成分の質量平均分子量（Ｍｗ）（ゲルパーミエーションクロマトグラフィーによるポリスチレン換算基準）は、１０００〜５００００が好ましく、５０００〜４００００がより好ましく、１００００〜３００００が最も好ましい。この範囲の上限値以下であると、レジストとして用いるのに充分なレジスト溶剤への溶解性があり、この範囲の下限値以上であると、耐ドライエッチング性やレジストパターン断面形状が良好である。
【０４８３】
（Ｆ）成分の分散度（Ｍｗ／Ｍｎ）は、１．０〜５．０が好ましく、１．０〜３．０がより好ましく、１．２〜２．５が最も好ましい。
【０４８４】
（Ｆ）成分は、１種類を単独で用いても良く、２種類以上を併用してもよい。
【０４８５】
（Ｆ）成分は、（Ａ）成分１００質量部に対して、０．５〜１０質量部の割合で用いられる。
【０４８６】
本実施形態の溶剤現像ネガ型レジスト組成物には、さらに所望により混和性のある添加剤、例えばレジスト膜の性能を改良するための付加的樹脂、溶解抑制剤、可塑剤、安定剤、着色剤、ハレーション防止剤、染料などを適宜、添加含有させることができる。
【０４８７】
［（Ｓ）成分］
本実施形態の溶剤現像ネガ型レジスト組成物は、材料を有機溶剤（以下、（Ｓ）成分ということがある）に溶解させて製造することができる。
【０４８８】
（Ｓ）成分としては、使用する各成分を溶解し、均一な溶液とすることができるものであればよく、従来、化学増幅型レジストの溶剤として公知のものの中から任意のものを１種又は２種以上適宜選択して用いることができる。
【０４８９】
例えば、γ−ブチロラクトン等のラクトン類；アセトン、メチルエチルケトン（ＭＥＫ）、シクロヘキサノン、メチル−ｎ−ペンチルケトン、メチルイソペンチルケトン、２−ヘプタノンなどのケトン類；エチレングリコール、ジエチレングリコール、プロピレングリコール、ジプロピレングリコールなどの多価アルコール類；エチレングリコールモノアセテート、ジエチレングリコールモノアセテート、プロピレングリコールモノアセテート、又はジプロピレングリコールモノアセテート等のエステル結合を有する化合物、前記多価アルコール類又は前記エステル結合を有する化合物のモノメチルエーテル、モノエチルエーテル、モノプロピルエーテル、モノブチルエーテル等のモノアルキルエーテル又はモノフェニルエーテル等のエーテル結合を有する化合物等の多価アルコール類の誘導体［これらの中では、プロピレングリコールモノメチルエーテルアセテート（ＰＧＭＥＡ）、プロピレングリコールモノメチルエーテル（ＰＧＭＥ）が好ましい］；ジオキサンのような環式エーテル類や、乳酸メチル、乳酸エチル（ＥＬ）、酢酸メチル、酢酸エチル、酢酸ブチル、ピルビン酸メチル、ピルビン酸エチル、メトキシプロピオン酸メチル、エトキシプロピオン酸エチルなどのエステル類；アニソール、エチルベンジルエーテル、クレジルメチルエーテル、ジフェニルエーテル、ジベンジルエーテル、フェネトール、ブチルフェニルエーテル、エチルベンゼン、ジエチルベンゼン、ペンチルベンゼン、イソプロピルベンゼン、トルエン、キシレン、シメン、メシチレン等の芳香族系有機溶剤、ジメチルスルホキシド（ＤＭＳＯ）などを挙げることができる。
【０４９０】
これらの有機溶剤は単独で用いても良く、２種以上の混合溶剤として用いても良い。
【０４９１】
なかでも、ＰＧＭＥＡ、ＰＧＭＥ、γ−ブチロラクトン、ＥＬが好ましい。
【０４９２】
また、ＰＧＭＥＡと極性溶剤とを混合した混合溶媒も好ましい。その配合比（質量比）は、ＰＧＭＥＡと極性溶剤との相溶性等を考慮して適宜決定すればよいが、好ましくは１：９〜９：１、より好ましくは２：８〜８：２の範囲内とすることが好ましい。
【０４９３】
より具体的には、極性溶剤としてＥＬ又はシクロヘキサノンを配合する場合は、ＰＧＭＥＡ：ＥＬ又はシクロヘキサノンの質量比は、好ましくは１：９〜９：１、より好ましくは２：８〜８：２である。また、極性溶剤としてＰＧＭＥを配合する場合は、ＰＧＭＥＡ：ＰＧＭＥの質量比は、好ましくは１：９〜９：１、より好ましくは２：８〜８：２、さらに好ましくは３：７〜７：３である。
【０４９４】
また、（Ｓ）成分として、その他には、ＰＧＭＥＡ及びＥＬの中から選ばれる少なくとも１種とγ−ブチロラクトンとの混合溶剤も好ましい。この場合、混合割合としては、前者と後者の質量比が好ましくは７０：３０〜９５：５とされる。
【０４９５】
（Ｓ）成分の使用量は特に限定されず、基板等に塗布可能な濃度で、塗布膜厚に応じて適宜設定される。一般的にはレジスト組成物の固形分濃度が１〜２０質量％、好ましくは２〜１５質量％の範囲内となるように用いられる。
【０４９６】
以下、実施形態を参照することにより、本発明をより詳細に説明する。
【０４９７】
（第１の実施形態）
図２に、第１の実施形態のパターン形成方法を説明するための概略図を示す。
【０４９８】
図２（ａ）の初期状態の被処理体１００上に、図２（ｂ）で示した中性膜１０１を形成する。
【０４９９】
被処理体１００は、前述の通り、半導体（例えばシリコン）基板だけでなく、半導体素子や配線に対応した導電膜、これらを絶縁する絶縁膜が形成された基板であっても良い。導電膜及び／又は絶縁膜は、後に説明するようにエッチングの対象であり、例えば酸化シリコン（ＳｉＯ）、窒化シリコン（ＳｉＮ）、又は酸窒化シリコン（ＳｉＮＯ）などの絶縁膜、アモルファスシリコン（α−Ｓｉ）又はポリシリコン（ｐｏｌｙ−Ｓｉ）のような導電膜を、例えば気相堆積法により堆積することにより形成される。第１の実施形態では、シリコン基板上に酸化シリコンを形成させた被処理体１００を使用した。
【０５００】
第１の実施形態では、中性膜１０１は、前述のＰＳ−ｒ−ＰＭＭＡを所定の溶媒（プロピレングリコールモノメチルエーテルアセテート（ＰＥＧＭＥＡ）、アセトン、ＯＫ７３（商品名、東京応化工業株式会社製））に溶解したものを被処理体上に塗布し、数分乃至数時間熱処理することによって得ることができる。なお、溶媒とランダム共重合体との比率は、通常、約１〜２０％溶媒、約８０〜９９％ランダム共重合体、である。
【０５０１】
次に、図２（ｃ）に示すように、中性膜１０１上に、例えば、スピンコートを使用して、前述したレジスト組成物を塗布する。塗布した組成物を、例えばホットプレートを使用したプレベーク（ＰＡＢ）処理し、乾燥することにより、所定の膜厚を有するレジスト膜１０２を形成することができる。
【０５０２】
得られたレジスト膜は、図２（ｄ）に示すように、従来の露光装置、現像液を使用して、レジスト膜を露光、現像してパターニングする。
【０５０３】
露光装置としては、フォトリソグラフィー技術において、使用され得る公知の露光装置で良く、例えばＡｒＦ液浸露光装置を使用することができる。この場合、ＡｒＦエキシマレーザーを、ハーフトーンマスクを介して選択的に照射することができる。また、現像液としては、フォトリソグラフィー技術において、使用され得る公知の現像液で良く、例えば水酸化テトラメチルアンモニウム（ＴＭＡＨ）を使用することができる。
【０５０４】
本実施形態では、未露光部が溶解除去されるネガ型レジストパターンを形成するレジスト組成物を使用することが好ましい。露光部が溶解除去されたポジ型レジストパターンを形成するレジスト組成物を使用した場合、現像後に露出する中性膜が、現像液によりダメージが生じる可能性があるため、ネガ型レジストパターンを形成するレジスト組成物を使用することが好ましい。
【０５０５】
次に、例えばスピンコートにより中性膜１０１上にＢＣＰ（第１の実施形態ではＰＳ−ｂ−ＰＭＭＡ）の塗布液を塗布すると、図２（ｅ）に示すように、ＢＣＰの膜１０３が形成される。この膜１０３においては、図２（ｅ）の挿入図に模式的に示すように、ＰＳポリマーとＰＭＭＡポリマーとが互いに混ざり合っている。
【０５０６】
次いで、図２（ｆ）に示すように、ＢＣＰの膜１０３が形成された被処理体１００を所定の温度に加熱すると、ＢＣＰの膜１０３に相分離が生じる。前記加熱としては、使用した溶剤雰囲気下で加熱しても良く、真空雰囲気下で加熱しても良い。また、前記雰囲気下で所定の時間加熱した後、所定の時間放置することでも、ＢＣＰの膜１０３を相分離することができる。
【０５０７】
なお、本実施形態においてＢＣＰの膜１０３の相分離とは、図２（ｆ）の挿入図に示すように、レジスト膜１０２がガイドとなり、ＰＳ領域ＤＳとＰＭＭＡ領域ＤＭとが交互に配列することを指す。ここで、ＰＳの分子長の整数倍で領域ＤＳの幅が決まり、ＰＭＭＡの分子長の整数倍で領域ＤＭの幅が決まるため、ＰＳ−ｂ−ＰＭＭＡの膜１０３においては、領域ＤＳ及び領域ＤＭが等しいピッチ（領域ＤＳの幅＋領域ＤＭの幅）で繰り返し配列される。また、ＰＳ分子の重合数によりＰＳ領域ＤＳの幅が決まり、ＰＭＭＡ分子の重合数によりＰＭＭＡ領域ＤＭの幅が決まるため、重合数の調整により、所望のパターンを決定することができる。
【０５０８】
加熱終了後、被処理体１００上のＢＣＰの膜１０３に対して、大気中で紫外光が照射される。紫外光の光源Ｌとしては、紫外光領域に属する波長を発する限りにおいて、特に限定されないが、例えば、低圧紫外ランプ（低圧水銀灯）、Ｘｅエキシマランプ、ＫｒＣｌエキシマランプなどを使用することができる。また、これらのランプは、１種類を単独で使用しても良く、２種類以上を併用して使用して、紫外光を照射しても良い。
【０５０９】
また、ＢＣＰの光吸収性を考慮し、吸収される波長領域の紫外光をＢＣＰの膜１０３に照射しても良い。そのような紫外光を得るため、例えば遠紫外領域から真空紫外領域にかけて比較的ブロードな発光スペクトルを有するランプと、例えば約２３０ｎｍの波長より長い波長を遮蔽する波長カットフィルターとを用いることが好ましい。紫外光が照射されると、紫外光と、雰囲気中の酸素及び／又は水とによりＰＭＭＡが酸化されて、現像液に対する可溶性が生じると考えられる。
【０５１０】
次に、ＢＣＰの膜１０３に対して現像液（有機溶剤）が供給される。現像液としては、フォトリソグラフィー技術において、露光されたフォトレジスト膜の現像に使用され得る現像液で良く、例えば、イソプロピルアルコール（ＩＰＡ）、ＴＭＡＨ、水酸化カリウムなどを使用することができる。
【０５１１】
紫外光により改質されたＰＭＭＡは、現像液に対する可溶性を有しているため、ＰＭＭＡが選択的に現像液中に溶け出す。
【０５１２】
所定の時間が経過した後、リンス液により現像液を洗い流し、被処理体１００の表面を乾燥すると、図２（ｇ）に示すように、ＰＳ領域ＤＳからなるパターンが形成される。ここで、リンス液は、例えば脱イオン水（ＤＩＷ）であって良いが、乾燥時にＰＳ領域ＤＳが倒れないように、ＤＩＷの表面張力よりも小さい表面張力を有する液体であると好ましい。そのような液体としては、アルコール（例えばメチルアルコール、エチルアルコール、イソプロピルアルコール（ＩＰＡ）など）や界面活性剤がある。
【０５１３】
ＰＭＭＡポリマーは、カルボキシル基（−ＣＯＯＨ）とメチル基（−ＣＨ３）の間の炭素（Ｃ）原子とメチレン基（−ＣＨ２−）のＣ原子とが化学結合することにより、−ＣＨ２Ｃ（ＣＨ３）（ＣＯＯＣＨ３）−が重合した構造を有している。ここで紫外光が照射されると、紫外光のエネルギーがケトン基（＞Ｃ＝Ｏ）に作用し、Ｃ原子間の化学結合が切れて、アルカン酸エステルが生じる。現像時には、現像液中に含まれるＨ２Ｏによりアルカン酸エステルが加水分解してアルカン酸が生じる。アルカン酸はＩＰＡに溶けるため、ＩＰＡによりＰＭＭＡポリマーが除去されることになる。一方、ＰＳ−ｂ−ＰＭＭＡ中のＰＳにはケトン基はなく、露光によってもエステル化が起こらないため、ＰＳはＴＭＡＨには溶けない。以上の理由により、ＰＭＭＡが選択的に除去されると考えられる。
【０５１４】
本実施形態では、ＢＣＰとしてＰＳ−ｂ−ＰＭＭＡを使用し、現像液としてＩＰＡを使用した例について説明したが、いずれか一方のポリマーを除去することができれば、本実施形態はこれに限定されない。例えば、ケトン基を有さないＡポリマーと、ケトン基を有するＢポリマーとから構成されるブロック共重合体を使用して、上述した現像液を使用してパターンを形成しても良い。また、他の現像液を使用して、いずれか一方のポリマーを除去しても良い。
【０５１５】
また、本実施形態では、ＢＣＰのいずれか一方のポリマーを除去する方法として、紫外線によるエネルギー照射及び現像液による溶解を利用した方法について説明した。しかしながら、本実施形態の変形例として、相分離させたＢＣＰのいずれか一方のポリマーの除去は、酸素（Ｏ２）プラズマを使用したドライエッチングにより、実行しても良い。ＢＣＰとしてＰＳ−ｂ−ＰＭＭＡを使用して、Ｏ２プラズマによりドライエッチングする実施形態においては、ＰＳのエッチングレートとＰＭＭＡのエッチングレートとの比は、１：３〜７程度である。このエッチングレートの差を利用して、ＰＭＭＡを選択除去することにより、パターンを形成しても良い。
【０５１６】
なお、Ｏ２プラズマを使用したドライエッチング装置としては、通常のエッチング技術の分野で使用される、公知のＯ２プラズマエッチング装置を使用することができる。
【０５１７】
なお、被処理体１００上の酸化シリコンは、例えば、ＣＦ系のエッチャントガスを使用して、ＰＳをマスクにしてドライエッチングすることにより、選択エッチングすることができる。なお、ＣＦ系のエッチャントガスとは、例えば、ＣＦ４、Ｃ２Ｆ４、Ｃ２Ｆ６、Ｃ３Ｆ６、Ｃ３Ｆ８、Ｃ４Ｆ６、Ｃ４Ｆ８、Ｃ５Ｆ８、Ｃ５Ｆ１０のガスなどが挙げられ、これらは環状であっても良く、直鎖状であっても良い。
【０５１８】
図３に、第１の実施形態に係るパターン形成方法により形成されたパターンの一例のＳＥＭ（走査型電子顕微鏡）像を示す。第１の実施形態に係るパターン形成方法により、線幅のラフネスが小さく、より均一幅のＬＳパターンを形成することができた。
【０５１９】
以上、本実施形態によれば、被処理体上に中性膜を形成し、更にレジスト組成物を塗布し、露光することにより、フォトレジストパターンを形成する。前記フォトレジストパターンをガイドとして利用して、ＢＣＰの塗布液を塗布し、層分離させ、ＢＣＰのいずれか一方のポリマーを選択除去することにより、線幅のラフネスが小さく、より均一幅のＬＳパターンを形成することができた。
【０５２０】
また、本実施形態によれば、レジスト組成物が、酸の作用により現像液に対する溶解性が変化する基材成分（Ａ）、及び露光により酸を発生する酸発生剤成分（Ｂ）を含有し、前記基材成分（Ａ）が、酸の作用により極性が増大し、且つ単環または鎖状の炭化水素基を有する酸分解性基を含む構成単位（ａ１'）を有する樹脂成分（Ａ１）を含有するため、レジストのＬＷＲ（Ｌｉｎｅ  Ｗｉｄｔｈ  Ｒｏｕｇｈｎｅｓｓ）が小さい。そのため、線幅のラフネスが小さく、より均一幅のパターンを形成することができる。
【０５２１】
（第２の実施形態）
図４に、第２の実施形態のパターン形成方法を説明するための概略図を示す。
【０５２２】
先ず、図４（ａ）の初期状態の被処理体２００上に、レジスト膜２０１を形成する（図４（ｂ））。
【０５２３】
被処理体２００は、第１の実施形態で述べたものと同様の構成のものを使用することができる。
【０５２４】
レジスト膜２０１の形成は、被処理体２００上に、例えば、スピンコートを使用して、前述したレジスト組成物を塗布する。塗布した組成物を、例えばホットプレートを使用してプレベーク（ＰＡＢ）処理し、乾燥することにより、所定の膜厚を有するレジスト膜２０１を形成することができる。
【０５２５】
得られたレジスト膜２０１は、図４（ｃ）に示すように、従来の露光装置、現像液を使用して、レジスト膜を露光、現像してパターニングする。なお、本実施形態では、約９０ｎｍのホール径を有する、フォトレジストパターン２０１を形成した。
【０５２６】
露光装置としては、フォトリソグラフィー技術において、使用され得る公知の露光装置を用いて良く、例えばＡｒＦ液浸露光装置を使用することができる。この場合、ＡｒＦエキシマレーザーを、ハーフトーンマスクを介して選択的に照射することができる。また、現像液としては、フォトリソグラフィー技術において、使用され得る公知の現像液で良く、例えば水酸化テトラメチルアンモニウム（ＴＭＡＨ）などを使用することができる。
【０５２７】
本実施形態では、未露光部が溶解除去されるネガ型レジストパターンを形成するレジスト組成物を使用しても良く、露光部が溶解除去されたポジ型レジストパターンを形成するレジスト組成物を使用しても良い。
【０５２８】
次に、例えばスピンコートにより被処理体２００及びレジスト膜２０１上に塗布液を塗布し、ＢＣＰ（本実施形態ではＰＳ−ｂ−ＰＭＭＡ）の膜２０２を形成する。次いで、ＢＣＰの膜２０２が形成された被処理体１００を所定の温度に加熱すると、図４（ｄ）に示すように、ＢＣＰの膜２０２に相分離が生じる。なお、第２の実施形態において、ＢＣＰの膜２０２の相分離とは、図４（ｄ）に示すように、ホールの外径側にＰＭＭＡ領域ＤＭが、ホールの内径側にＰＳ領域ＤＳが、配列することを指す。
【０５２９】
ここで、領域ＤＳの幅と領域ＤＭの幅は、使用するＰＳ及びＰＭＭＡの分子長で決まり、当業者は所望のホール径に応じて、ＰＳ及びＰＭＭＡの分子長を設計することができる。
【０５３０】
加熱については、使用した溶剤雰囲気下で加熱しても良く、真空雰囲気下で加熱しても良い。また、前記雰囲気下で所定の時間加熱した後、所定の時間放置することでも、ＢＣＰの膜２０２を相分離することができる。
【０５３１】
次に、第１の実施形態と同様の材料、装置及び工程を使用して、ＢＣＰのいずれか一方のポリマー（本実施形態ではＰＭＭＡ）を除去することにより、図４（ｅ）に示すように、微細なホール径を有する、コンタクトホールを形成することができる。
【０５３２】
図５に、第２の実施形態に係るパターン形成方法により形成されたコンタクトホールの一例のＳＥＭ（走査型電子顕微鏡）像を示す。第２の実施形態に係るパターン形成方法により、約３０ｎｍのホール径を有するコンタクトホールを形成することができた。
【０５３３】
以上、本実施形態によれば、被処理体上にレジスト組成物を塗布し、露光することにより、フォトレジストパターン（コンタクトホール）を形成する。前記被処理体上にＢＣＰの塗布液を塗布し、層分離させ、ＢＣＰのいずれか一方のポリマーを選択除去することにより、微小なホール径を有する、コンタクトホールを形成することができる。
【０５３４】
また、本実施形態によれば、レジスト組成物が、酸の作用により現像液に対する溶解性が変化する基材成分（Ａ）、及び露光により酸を発生する酸発生剤成分（Ｂ）を含有し、前記基材成分（Ａ）が、酸の作用により極性が増大し、且つ単環または鎖状の炭化水素基を有する酸分解性基を含む構成単位（ａ１'）を有する樹脂成分（Ａ１）を含有するため、レジストのＬＷＲ（Ｌｉｎｅ  Ｗｉｄｔｈ  Ｒｏｕｇｈｎｅｓｓ）が小さい。そのため、ホールのラフネスが小さく、より均一径なコンタクトホールを形成することができる。
【０５３５】
（第３の実施形態）
図６に、第３の実施形態のパターン形成方法を説明するための概略図を示す。
【０５３６】
第３の実施形態では、被処理体３００は、親水性を有する前述の有機反射防止膜（有機ＡＲＣ）が形成されたものを使用した。しかしながら、本実施形態においては、表面に親水性を有する膜が形成されていれば良く、本発明はこの点において限定されない。例えば、基板上に非親水性の反射防止膜が形成され、更に他の親水性膜が積層された構造の被処理体であっても良い。
【０５３７】
先ず、図６（ａ）の初期状態の被処理体３００上に、レジスト膜３０１を形成する（図６（ｂ））。
【０５３８】
レジスト膜３０１の形成は、被処理体３００上に、例えば、スピンコートを使用して、前述したレジスト組成物を塗布する。塗布した組成物を、例えばホットプレートを使用したプレベーク（ＰＡＢ）処理し、乾燥することにより、所定の膜厚を有するレジスト膜３０１を形成することができる。
【０５３９】
形成されたレジスト膜は、図６（ｃ）に示すように、従来の露光装置、現像液を使用して、露光、現像してパターニングする。
【０５４０】
露光装置及び現像液は、フォトリソグラフィー技術において、使用され得る公知の露光装置で良く、第１の実施形態で記載したものと、同様のものを使用することができる。
【０５４１】
本実施形態では、未露光部が溶解除去されるネガ型レジストパターンを形成するレジスト組成物を使用しても良く、露光部が溶解除去されたポジ型レジストパターンを形成するレジスト組成物を使用しても良い。
【０５４２】
現像によりパターニングされたレジスト膜は、例えば約１００℃乃至２５０℃で熱処理することにより、硬化処理を施しても良い。
【０５４３】
次に、図６（ｄ）に示すように、被処理体３００及びレジスト膜３０１上に、中性膜３０２を形成する。中性膜３０２の形成は、第１の実施形態と同様の条件で行うことができる。
【０５４４】
次に、図６（ｅ）に示すように、リフトオフ法により、レジスト膜３０１（及びレジスト膜３０１上に形成された中性膜３０２）を除去する。なお、本実施形態におけるリフトオフ法としては、レジスト膜３０１を選択的に溶解する有機溶剤中に、被処理体３００を浸漬する方法であっても良く、例えばＯ２プラズマを用いた、レジスト膜３０１を選択エッチングする方法であっても良い。後者の方法の場合、レジスト膜３０１が形成されていない、表面に露出した中性膜３０２も、プラズマによりダメージが生じる可能性がある。そのため、レジスト膜３０１の除去は、有機溶剤を使用した方法を採用することが好ましい。いずれの方法を使用した場合にあっても、レジスト膜３０１上に形成された中性膜３０２は、レジストが除去される際に、併せて除去される。
【０５４５】
次に、例えばスピンコートにより被処理体３００及び中性膜３０２上にＢＣＰの塗布液を塗布し、ＢＣＰ（本実施形態ではＰＳ−ｂ−ＰＭＭＡ）の膜３０３を形成する。ＢＣＰの膜３０３が形成された被処理体３００を所定の温度に加熱すると、ＢＣＰの膜３０３に相分離が生じる。
【０５４６】
本実施形態においては、有機ＡＲＣ膜が親水性膜であるため、親水性のＰＭＭＡとの相互作用により、図６（ｆ）に示すような、ＰＳ領域ＤＳとＰＭＭＡ領域ＤＭとが交互に配列した、パターンが形成される。つまり、除去するレジスト膜３０１のパターンが、ＢＣＰのパターンのガイドの役割を果たす。即ち、当業者は、除去するレジスト膜３０１のパターンと、ＢＣＰの第１のポリマーの重合数及び第１のポリマーの重合数と、を制御することにより、所望のパターンのＢＣＰのパターンを形成することができる。
【０５４７】
なお、ＢＣＰを相分離させるための加熱条件は、第１の実施形態と同様の条件を採用することができる。
【０５４８】
次に、図６（ｇ）に示すように、相分離したＢＣＰのいずれか一方のポリマーを除去する。いずれか一方のポリマーの除去は、第１の実施形態で述べたように、紫外光によるエネルギー照射及び現像液による溶解を利用した方法でも良く、酸素（Ｏ２）プラズマを使用したドライエッチングを利用した方法でも良い。
【０５４９】
紫外光によるエネルギー照射及び現像液による溶解を利用して、ＢＣＰのいずれか一方のポリマー（本実施形態ではＰＭＭＡ）を除去する場合、下層の中性膜３０２は除去されない。そのため、ＰＭＭＡを選択除去した後、Ｏ２プラズマを使用したドライエッチングを利用して、中性膜３０２を除去する。
【０５５０】
酸素（Ｏ２）プラズマを使用したドライエッチングを利用して、ＢＣＰのいずれか一方のポリマーを除去する場合において、中性膜３０２とＰＳとのエッチングレートは同程度である。そのため、ＰＳをマスクとしてＰＭＭＡをエッチングする際に、中性膜３０２がエッチングされる時間を考慮することで、効率良くＰＭＭＡ及び中性膜３０２をエッチングすることができる。
【０５５１】
被処理体３００上の有機ＡＲＣは、後述するエッチャントガスを使用して、ＰＳをマスクにしてドライエッチングすることにより、選択除去することができる。エッチャントガスとしては、ＮＨ３、及びＣ２Ｈ４、ＣＨ４、Ｃ２Ｈ２、Ｃ２Ｈ６、Ｃ３Ｈ４、Ｃ３Ｈ６、Ｃ３Ｈ８、Ｃ４Ｈ６、Ｃ４Ｈ８、Ｃ４Ｈ１０、Ｃ５Ｈ８、Ｃ５Ｈ１０、Ｃ６Ｈ６、Ｃ６Ｈ１０、Ｃ６Ｈ１２等のうちの少なくとも１つの炭化水素ガスを含むガスを使用することができる。
【０５５２】
図７に、第３の実施形態に係るパターン形成方法により形成されたパターンの一例のＳＥＭ像を示す。第３の実施形態に係るパターン形成方法により、線幅のラフネスが小さく、より均一幅のＬＳパターンを形成することができた。
【０５５３】
以上、本実施形態によれば、表面が親水性である被処理体上にレジスト組成物を塗布し、露光することにより、フォトレジストパターンを形成する。得られた被処理体及びレジストパターン上に中性膜を形成し、レジストをリフトオフすることにより、被処理体上に表面修飾領域を形成する。表面修飾領域にＢＣＰの塗布液を塗布し、層分離させ、ＢＣＰのいずれか一方のポリマーを選択除去することにより、線幅が小さいパターン形成を達成することができる。
【０５５４】
また、本実施形態によれば、レジスト組成物が、酸の作用により現像液に対する溶解性が変化する基材成分（Ａ）、及び露光により酸を発生する酸発生剤成分（Ｂ）を含有し、前記基材成分（Ａ）が、酸の作用により極性が増大し、且つ単環または鎖状の炭化水素基を有する酸分解性基を含む構成単位（ａ１'）を有する樹脂成分（Ａ１）を含有するため、レジストのＬＷＲ（Ｌｉｎｅ  Ｗｉｄｔｈ  Ｒｏｕｇｈｎｅｓｓ）が小さい。そのため、線幅のラフネスが小さく、より均一幅なパターンを形成することができる。
【０５５５】
（第４の実施形態）
図８に、第４の実施形態のパターン形成方法を説明するための概略図を示す。
【０５５６】
第４の実施形態では、被処理体４００は、シリコン基板上に無機反射防止膜（酸化シリコン）が形成されたものを使用した。しかしながら、本実施形態は、反射防止膜として、有機反射防止膜（有機ＡＲＣ）が形成されたものでも良い。
【０５５７】
先ず、図８（ａ）の初期状態の被処理体４００上に、例えばスピンコートにより、ＰＳを含む塗布液を塗布し、ＰＳ膜４０１を形成する（図８（ｂ）参照）。
【０５５８】
次に、図示しないが、形成されたＰＳ膜４０１を架橋する。ＰＳ膜４０１は、ＰＳ膜４０１を約２５０℃〜３００℃で数時間アニール（熱処理）することにより、架橋される。ＰＳ膜４０１を架橋することにより、架橋しない場合と比較して、ＰＳ膜が化学的に安定な状態となり、他の物質とは反応しにくくなる。
【０５５９】
次に、図８（ｃ）に示すように、架橋したＰＳ膜上に、例えば、スピンコートを使用して、前述したレジスト組成物を塗布する。塗布した組成物を、例えばホットプレートを使用したプレベーク（ＰＡＢ）処理し、乾燥することにより、所定の膜厚を有するレジスト膜４０２を形成することができる。
【０５６０】
得られたレジスト膜は、図８（ｄ）に示すように、公知の露光装置、現像液を使用して、レジスト膜を露光、現像してパターニングする。露光装置及び現像液は、公知のものを使用することができ、具体例としては、第１の実施形態で述べたものなどを使用することができる。
【０５６１】
本実施形態では、未露光部が溶解除去されるネガ型レジストパターンを形成するレジスト組成物を使用しても良く。露光部が溶解除去されたポジ型レジストパターンを形成するレジスト組成物を使用しても良い。
【０５６２】
次に、図８（ｅ）に示すように、パターニングされたレジスト膜４０２をマスクとして、Ｏ２プラズマを使用したドライエッチングにより、ＰＳ膜４０１を選択エッチングする。本実施形態によれば、レジスト組成物が、酸の作用により現像液に対する溶解性が変化する基材成分（Ａ）、及び露光により酸を発生する酸発生剤成分（Ｂ）を含有し、前記基材成分（Ａ）が、酸の作用により極性が増大し、且つ単環または鎖状の炭化水素基を有する酸分解性基を含む構成単位（ａ１'）を有する樹脂成分（Ａ１）を含有するため、レジストのＬＷＲ（Ｌｉｎｅ  Ｗｉｄｔｈ  Ｒｏｕｇｈｎｅｓｓ）が小さい。そのため、このレジストをマスクにしてドライエッチングすることによって得られるＰＳパターンも、ラフネスが小さくなる。
【０５６３】
なお、ＰＳ膜４０１を選択エッチングする変形例として、ＰＳ膜４０１の選択エッチングの前に、レジスト膜４０２の側壁にプラズマ反応生成物を堆積させてレジスト膜４０２のパターン幅を広げ、広げられたレジスト膜４０２をマスクとして、Ｏ２プラズマを使用したドライエッチングによりＰＳ膜４０１をエッチングしても良い。この変形例では、ＰＳ膜４０２を縦方向にエッチングする際に、広げられたレジスト膜４０２の横方向のエッチング（即ち、トリミング処理）が併せて実施される。これにより、より微細なＰＳ膜４０１及びレジスト膜４０２のパターンを形成することができる（図８（ｅ）は、この変形例の場合の図である）。
【０５６４】
次に、図８（ｆ）に示すように、レジスト膜４０２を選択除去する。レジスト膜４０２を選択除去する方法としては、第３の実施形態で述べたような、レジスト膜４０２を選択的に溶解する有機溶剤中に、被処理体４００を浸漬する方法であっても良く、例えばＯ２プラズマを用いた、レジスト膜４０２を選択エッチングする方法であっても良い。
【０５６５】
その後、図８（ｇ）に示すように、表面にＰＳ膜４０１が露出した被処理体４００上に、中性膜４０３を塗布する。中性膜４０３の高さは、ＰＳ膜４０１の高さと略同じとなるようにする。なお、中性膜４０３の塗布は、第１の実施形態と同様の方法を採用することができる。
【０５６６】
次に、例えばスピンコートにより中性膜４０３及びＰＳ膜４０１上に、ＢＣＰの塗布液を塗布し、所定の温度に加熱することにより、相分離されたＢＣＰの膜４０４が形成される。
【０５６７】
本実施形態においては、ＰＳ膜４０１が前述の架橋により化学的に安定であるため、ＢＣＰ中のＰＳ分子との相互作用により、ＢＣＰ中のＰＳ分子を呼び込み、図８（ｈ）に示すような、ＰＳ領域ＤＳとＰＭＭＡ領域ＤＭとが交互に配列した、パターンが形成される。つまり、架橋したＰＳ膜のパターンが、ＢＣＰのパターンのガイドの役割を果たす。即ち、当業者は、架橋したＰＳ膜４０１のパターン（つまり、レジスト膜４０２のパターン）と、ＢＣＰの第１のポリマーの重合数及び第１のポリマーの重合数と、を制御することにより、所望のパターンのＢＣＰのパターンを形成することができる。
【０５６８】
なお、ＢＣＰを相分離させるための加熱条件は、第１の実施形態と同様の条件を採用することができる。
【０５６９】
次に、図８（ｉ）に示すように、相分離したＢＣＰのいずれか一方のポリマーを除去する。いずれか一方のポリマーの除去は、第１の実施形態で述べたように、紫外光によるエネルギー照射及び現像液による溶解を利用した方法でも良く、酸素（Ｏ２）プラズマを使用したドライエッチングを利用した方法でも良い。
【０５７０】
被処理体４００上の反射防止膜は、使用した反射防止膜の種類に応じて、第１の実施形態又は第３の実施形態で述べたエッチャントガスを使用して、残存ＰＳ膜をマスクとしてドライエッチングすることにより選択除去することができる。
【０５７１】
以上、本実施形態によれば、被処理体上にＰＳ膜を形成し、架橋した後、レジスト組成物を塗布し、露光することにより、フォトレジストパターンを形成する。得られたレジストパターンを用いて、前記架橋ＰＳ膜をパターニングし、前記被処理体上に表面修飾領域を形成する。前記表面修飾領域にＢＣＰの塗布液を塗布し、層分離させ、ＢＣＰのいずれか一方のポリマーを選択除去することにより、線幅が小さいパターン形成を達成することができる。
【０５７２】
また、本実施形態では、レジスト組成物が、酸の作用により現像液に対する溶解性が変化する基材成分（Ａ）、及び露光により酸を発生する酸発生剤成分（Ｂ）を含有し、前記基材成分（Ａ）が、酸の作用により極性が増大し、且つ単環または鎖状の炭化水素基を有する酸分解性基を含む構成単位（ａ１'）を有する樹脂成分（Ａ１）を含有するため、レジストのＬＷＲ（Ｌｉｎｅ  Ｗｉｄｔｈ  Ｒｏｕｇｈｎｅｓｓ）が小さい。そのため、前記レジスト組成物を利用してパターン形成を行うことで、線幅のラフネスが小さく、より均一幅なパターンを形成することができる。
【０５７３】
（第５の実施形態）
図９に、第５の実施形態のパターン形成方法を説明するための概略図を示す。
【０５７４】
第５の実施形態では、被処理体５００は、親水性を有する前述の有機反射防止膜（有機ＡＲＣ）が形成されたものを使用した。しかしながら、本実施形態は、表面に親水性を有する膜が形成されていれば良く、本発明はこの点において限定されない。例えば、基板上に非親水性の反射防止膜が形成され、更に他の親水性膜が積層された構造の被処理体であっても良い。
【０５７５】
先ず、図９（ａ）の初期状態の被処理体５００上に、中性膜５０１を形成する（図９（ｂ）参照）。中性膜５０１の形成は、第１の実施形態と同様の方法を採用することができる。
【０５７６】
次に、図９（ｃ）に示すように、形成された中性膜５０１上に、レジスト膜５０２を形成する。レジスト膜５０２の形成は、被処理体５００上に、例えば、スピンコートを使用して、前述したレジスト組成物を塗布する。塗布した組成物を、例えばホットプレートを使用したプレベーク（ＰＡＢ）処理し、乾燥することにより、所定の膜厚を有するレジスト膜５０２を形成することができる。
【０５７７】
形成されたレジスト膜は、図９（ｄ）に示すように、公知の露光装置、現像液を使用して、レジスト膜を露光、現像してパターニングする。露光装置及び現像液は、公知のものを使用することができ、具体的には、第１の実施形態で述べたものなどを使用することができる。
【０５７８】
本実施形態では、未露光部が溶解除去されるネガ型レジストパターンを形成するレジスト組成物を使用することが好ましい。露光部が溶解除去されたポジ型レジストパターンを形成するレジスト組成物を使用した場合、現像後に露出する中性膜に、現像液によりダメージが生じる可能性があるため、ネガ型レジストパターンを形成するレジスト組成物を使用することが好ましい。
【０５７９】
次に、図９（ｅ）に示すように、パターニングされたレジスト膜５０２をマスクとして、Ｏ２プラズマを使用したエッチングにより、中性膜５０１をエッチングし、被処理体を表面に露出させる。
【０５８０】
次に、図９（ｆ）に示すように、レジスト膜５０２を選択除去し、被処理体の表面に、有機ＡＲＣ又は中性膜５０１を露出させる。レジスト膜５０２を選択除去する方法としては、第３の実施形態で述べたような、レジスト膜５０２を選択的に溶解する有機溶剤中に、被処理体５００を浸漬する方法であっても良く、例えばＯ２プラズマを用いた、レジスト膜５０２を選択的にエッチングする方法であっても良い。
【０５８１】
次に、例えばスピンコートにより被処理体５００及び中性膜５０１上に、ＢＣＰの塗布液を塗布し、所定の温度に加熱することにより、相分離されたＢＣＰの膜５０３が形成される。
【０５８２】
本実施形態において、ＢＣＰの膜５０３中のＰＭＭＡ分子と有機ＡＲＣとの相互作用により、ＰＭＭＡ分子が有機ＡＲＣに集まり、図９（ｇ）に示すような、ＰＳ領域ＤＳとＰＭＭＡ領域ＤＭとが交互に配列した、パターンが形成される。つまり、被処理体５００上の有機ＡＲＣのパターンが、ＢＣＰのパターンのガイドの役割を果たす。当業者は、被処理体５００上の有機ＡＲＣのパターンを制御し（即ち、被処理体５００上に選択的に表面修飾領域を形成し）、かつ、ＢＣＰの第１のポリマーの重合数及び第１のポリマーの重合数と、を制御することにより、所望のパターンのＢＣＰのパターンを形成することができる。
【０５８３】
なお、ＢＣＰを相分離させるための加熱条件は、第１の実施形態と同様の条件を採用することができる。
【０５８４】
次に図９（ｈ）に示すように、相分離したＢＣＰのいずれか一方のポリマーを除去する。いずれか一方のポリマーの除去は、第１の実施形態で述べたように、紫外光によるエネルギー照射及び現像液による溶解を利用した方法でも良く、酸素（Ｏ２）プラズマを使用したドライエッチングを利用した方法でも良い。
【０５８５】
被処理体５００上の反射防止膜は、使用した反射防止膜の種類に応じて、第１の実施形態又は第３の実施形態で述べたエッチャントガスを使用して、残存ＰＳ膜をマスクとしてドライエッチングすることにより選択除去することができる。
【０５８６】
以上、本実施形態によれば、表面が親水性である被処理体上に中性膜を形成し、レジスト組成物を塗布し、露光することにより、フォトレジストパターンを形成する。レジストパターンをマスクにして中性膜をエッチングし、レジストを除去することにより、被処理体上に表面修飾領域を形成する。前記表面修飾領域にＢＣＰの塗布液を塗布し、層分離させ、ＢＣＰのいずれか一方のポリマーを選択除去することにより、線幅が小さいパターン形成を達成することができる。
【０５８７】
また、本実施形態によれば、レジスト組成物が、酸の作用により現像液に対する溶解性が変化する基材成分（Ａ）、及び露光により酸を発生する酸発生剤成分（Ｂ）を含有し、前記基材成分（Ａ）が、酸の作用により極性が増大し、且つ単環または鎖状の炭化水素基を有する酸分解性基を含む構成単位（ａ１'）を有する樹脂成分（Ａ１）を含有するため、レジストのＬＷＲ（Ｌｉｎｅ  Ｗｉｄｔｈ  Ｒｏｕｇｈｎｅｓｓ）が小さい。そのため、線幅のラフネスが小さく、より均一幅なパターンを形成することができる。
【符号の説明】
【０５８８】
１００      被処理体
１０１      中性膜
１０２      レジスト膜
１０３      ＢＣＰ膜
２００      被処理体
２０１      レジスト膜
２０２      ＢＣＰ膜
３００      被処理体
３０１      レジスト膜
３０２      中性膜
３０３      ＢＣＰ膜
４００      被処理体
４０１      ＰＳ膜
４０２      レジスト膜
４０３      中性膜
５００      被処理体
５０１      中性膜
５０２      レジスト膜
【図１】
2014062990.tif 000039
【図２】
2014062990.tif 000040
【図４】
2014062990.tif 000041
【図６】
2014062990.tif 000042
【図８】
2014062990.tif 000043
【図９】
2014062990.tif 000044
【図３】
2014062990.tif 000045
【図５】
2014062990.tif 000046
【図７】
2014062990.tif 000047